"式II:又は、式III:式中、Aは、O、又はSであり;Xは、0又は1であり;Arは、基:であるか;あるいはArは、シクロペンチル、シクロヘキシル、ナフチル、アントラシル、ビフェニリル、又はO、S若しくはNを含む5若しくは6員複素環であって、基シクロペンチル、シクロヘキシル、ナフチル、アントラシル、ビフェニリル、及び5若しくは6員複素環は、非置換であるか、又はハロゲン、C1-C4アルキル及び/若しくは、C1-C4アルコキシで置換されており;R1及びR2は、互いに独立して、C1-C20アルキル、OR11、CF3又はハロゲンであり;R3、R4及びR5は、互いに独立して、水素、C1-C20アルキル、OR11又はハロゲンであるか;あるいは、それぞれの場合に、基R1、R2、R3、R4及びR5のうち二つは、一緒になって、O、S又はNR14で中断されていることができるC1-C20アルキレンを形成し;R6は、非置換であるか、又はC5-C24シクロアルケニル、フェニル、CN、COR11、COOR11、CONR142、OCOR11、OCOOR11、NR14CONR14、OCONR14、NR14COOR11、シクロアルキル、ハロゲン、OR11、SR11、NR12R13若しくはで置換されているC1-C24アルキル;連続しないO、S若しくはNR14で1回若しくは1回以上中断され、かつ非置換であるか、又はフェニル、OR11、SR11、NR12R13、CN、COR11、COOR11、CONR142及び/若しくはで置換されているC2-C24アルキル;非中断であるか、又は連続しないO、S若しくはNR14で1回若しくは1回以上中断され、かつ非置換であるか、又はOR11、SR11若しくはNR12R13で置換されているC2-C24アルケニル;非中断であるか、又は連続しないO、S若しくはNR14で1回若しくは1回以上中断され、かつ非置換であるか、又はOR11、SR11若しくはNR12R13で置換されているC5-C24シクロアルケニル;非置換であるか、又はアリール基においてC1-C12アルキル、C1-C12アルコキシ若しくはハロゲンで置換されているC7-C24アリールアルキル;非中断であるか、又はO、S及び/若しくはNR14で1回若しくは1回以上中断され、かつ非置換であるか、又はOR11、SR11若しくはNR12R13で置換されているC4-C24シクロアルキル;又はC8-C24アリールシクロアルキル若しくはC8-C24アリールシクロアルケニルであり;R11は、H、C1-C20アルキル、C2-C20アルケニル、C3-C8シクロアルキル、フェニル、ベンジル、又は連続しないO原子で1回若しくは1回以上中断され、かつ非置換であるか、又はOH及び/若しくはSHで置換されているC2-C20アルキルであり;R12及びR13は、互いに独立して、水素、C1-C20アルキル、C3-C8シクロアルキル、フェニル、ベンジル、又はO若しくはSで1回若しくは1回以上中断され、かつ非置換であるか、又はOH及び/若しくはSHで置換されているC2-C20アルキルであるか;あるいはR12及びR13は、一緒になって、非中断であるか、又はO、S若しくはNR14で中断されたC3-C5アルキレンであり;Y1は、非置換であるか、又は一つ若しくはそれ以上のフェニルで置換されているC1-C18アルキル;C1-C18ハロゲノアルキル;O若しくはSで1回若しくは1回以上中断され、かつOH及び/若しくはSHで置換されていることができるC2-C18アルキル;非置換C3-C18シクロアルキル、又はC1-C20アルキル、OR11、CF3若しくはハロゲンで置換されているC3-C18シクロアルキル;C2-C18アルケニルであるか;あるいはY1は、OR11、NR12R13、又は基:の一つであるか;あるいはY1は、シクロペンチル、シクロヘキシル、ナフチル、アントラシル、ビフェニリル、又はO、S若しくはNを含む5若しくは6員複素環であって、基シクロペンチル、シクロヘキシル、ナフチル、アントラシル、ビフェニリル、及び5若しくは6員複素環は、非置換であるか、又はハロゲン、C1-C4アルキル及び/若しくは、C1-C4アルコキシで置換されており;ただし、Y1は、Arと同一ではなく;化合物n-ブチル-2,6-ジメトキシベンゾイル-2,4,6-トリメチルベンゾイルホスフィンオキシド、i-ブチル-2,6-ジメトキシベンゾイル-2,4,6-トリメチルベンゾイルホスフィンオキシド及び2,6-ジメトキシベンゾイル-2,6-ジメチルベンゾイル-2,4,4-トリメチルペンチルホスフィンオキシドを除くこととし;Y2は、直接結合;非置換、又はフェニル置換C1-C18アルキレン;非置換C4-C18シクロアルキレン、又はC1-C12アルキル、OR11、ハロゲン及び/若しくはフェニルで置換されているC4-C18シクロアルキレン;非置換C5-C18シクロアルケニレン、又はC1-C12アルキル、OR11、ハロゲン及び/若しくはフェニルで置換されているC5-C18シクロアルケニレン;非置換フェニレン、又はC1-C12アルキル、OR11、ハロゲン、-COOR14、-CONR12R13及び/若しくはフェニルで1~4回置換されているフェニレンであるか;あるいはY2は、基:であって、これらの基は、非置換であるか、又は一方若しくは双方の芳香環においてC1-C12アルキル、OR11、ハロゲン及び/若しくはフェニルで1~4回置換されており;Y3は、O、S、SO、SO2、CH2、CCH32、CHCH3、CCF32、CO又は直接結合であり;R14は、水素、フェニル、C1-C12アルキル、又はO若しくはSで1回若しくは1回以上中断され、かつOH及び/若しくはSHで置換されていることができるC2-C12アルキルであり;R1′及びR2′は、互いに独立して、R1及びR2について示されたものと同じ意味を有し;R3′、R4′及びR5′は、互いに独立して、R3、R4及びR5について示されたものと同じ意味を有すか;あるいはそれぞれの場合に、基R1′、R2′、R3′、R4′及びR5′のうち二つは、一緒になって、O、S又はNR14で中断されていてよいC1-C20アルキレンを形成し;Z1は、非置換であるか、又はOR15、SR15、NR16R17、フェニル、ハロゲン、CN、-N=C=A、で1回若しくは1回以上置換されているC1-C24アルキルであるか、又はZ1は、O、S若しくはNR14で1回若しくは1回以上中断され、かつOR15、SR15、NR16R17、フェニル、ハロゲン、で置換されていることができるC2-C24アルキルであるか;あるいはZ1は、フェニル、CN、-N=C=A、で1回若しくは1回以上置換されているC1-C24アルコキシであるか;あるいはZ1は、であるか;あるいはZ1は、非置換C3-C24シクロアルキル、又はC1-C20アルキル、OR11、CF3若しくはハロゲンで置換されているC3-C24シクロアルキル;非置換C2-C24アルケニル、又はC6-C12アリール、CN、COOR15若しくはCONR182で置換されているC2-C24アルケニルであるか;あるいはZ1は、C3-C24シクロアルケニル、又は基:の一つであるか;あるいはZ1は、アルキル基が、非中断であるか、又は連続しないO若しくはSで1回若しくは1回以上中断され、かつ非置換であるか、又はOR15、SR15及び/若しくはハロゲンで置換されているC1-C24アルキルチオであり;Z1及びR6は、同一ではないものとし;ただし、R6とZ1とは、同一ではなく;化合物ベンジル-n-ブチル-2,6-ジメトキシベンゾイルホスフィンオキシド及びベンジル-n-ブチル-2,4,6-トリメチルベンゾイル-ホスフィンオキシドを除くこととし;A1は、O、S又はNR18aであり;Z2は、C1-C24アルキレン;O、S若しくはNR14で1回若しくは1回以上中断されたC2-C24アルキレン;C2-C24アルケニレン;O、S若しくはNR14で1回若しくは1回以上中断されたC2-C24アルケニレン;C3-C24シクロアルキレン;O、S若しくはNR14で1回若しくは1回以上中断されたC3-C24シクロアルキレン;C3-C24シクロアルケニレン;O、S若しくはNR14で1回若しくは1回以上中断されたC3-C24シクロアルケニレンであって;基C1-C24アルキレン、C2-C24アルキレン、C2-C24アルケニレン、C3-C24シクロアルキレン及びC3-C24シクロアルケニレンは、非置換であるか、又はOR11、SR11、NR12R13及び/若しくはハロゲンで置換されているか;あるいはZ2は、基の一つであって、これらの基は、非置換であるか、又は芳香環において、C1-C20アルキル;連続しないO原子で1回若しくは1回以上中断され、かつ非置換であるか、又はOH及び/若しくはSHで置換されているC2-C20アルキル;OR11、SR11、NR12R13、フェニル、ハロゲン、NO2、CN、COOR11、COR11、CONR12R13、SO2R24、OSO2R24、CF3及び/若しくはCCl3で置換されているか;あるいはZ2は、基:であり;Z3は、CH2、CHOH、CHCH3又はCCH32であり;Z4は、S、O、CH2、C=O、NR14又は直接結合であり;Z5は、S、O、CH2、CHCH3、CCH32、CCF32、SO、SO2又はCOであり;Z6及びZ7は、互いに独立して、CH2、CHCH3又はCCH32であり;rは、0、1又は2であり;sは、1~12の数であり;qは、0~50の数であり;t及びpは、それぞれ、0~20の数であり;E、G、G3及びG4は、互いに独立して、非置換C1-C12アルキル若しくはハロゲン置換C1-C12アルキル、又は非置換フェニル、又は1個若しくは1個以上のC1-C4アルキルで置換されているフェニル;又はC2-C12アルケニルであり;R11aは、OR15若しくはで1回若しくは1回以上置換されているC1-C20アルキルであるか;又は連続しないO原子で1回若しくは1回以上中断され、かつ非置換であるか、又はOR15、ハロゲン若しくはで1回若しくは1回以上置換されているC2-C20アルキルであるか;又はR11aは、C2-C20アルケニル、C3-C12アルキニルであるか;又はR11aは、ハロゲン、NO2、C1-C6アルキル、OR11若しくはCOOR18で1回若しくは1回以上置換されているC3-C12シクロアルケニル;又はC7-C16アリールアルキル若しくはC8-C16アリールシクロアルキルであり;R14は、水素、フェニル、C1-C12アルコキシ、C1-C12アルキル、又はO若しくはSで1回若しくは1回以上中断され、かつ非置換であるか、又はOH及び/若しくはSHで置換されているC2-C12アルキルであり;R15は、R11について示された意味の一つを有するか、又は基:であり;R16及びR17は、互いに独立して、R12について示された意味の一つを有するか、又は基:であり;R18は、水素、C1-C24アルキル、C2-C12アルケニル、C3-C8シクロアルキル、フェニル、ベンジル;あるいはO若しくはSで1回若しくは1回以上中断され、かつ非置換であるか、又はOHで置換されているC2-C20アルキルであり;R18a及びR18bは、互いに独立して、水素;OR15、ハロゲン、スチリル、メチルスチリル、-N=C=A又はで1回若しくは1回以上置換されているC1-C20アルキル;あるいは連続しないO原子で1回若しくは1回以上中断され、かつ非置換であるか、又はOR15、ハロゲン、スチリル、メチルスチリル若しくはで1回若しくは1回以上置換されているC2-C20アルキルであるか;あるいはR18a及びR18bは、C2-C12アルケニル;-N=C=A又は-CH2-N=C=Aで置換され、さらに、非置換であるか、又は1個若しくは1個以上のC1-C4アルキルで置換されているC5-C12シクロアルキルであるか;あるいはR18a及びR18bは、非置換であるか、又はハロゲン、NO2、C1-C6アルキル、C2-C4アルケニル、OR11、-N=C=A、-CH2-N=C=A又はCOOR18で1回若しくはそれ以上置換されているC6-C12アリールであるか;あるいはR18a及びR18bは、C7-C16アリールアルキルであるか;あるいはR18a及びR18bは、一緒になって、C8-C16アリールシクロアルキルであるか;あるいはR18a及びR18bは、互いに独立して、であり;Y3は、O、S、SO、SO2、CH2、CCH32、CHCH3、CCF32、CO又は直接結合であり;R19、R20、R21、R22及びR23は、互いに独立して、水素、C1-C20アルキル;連続しないO原子で1回若しくは1回以上中断され、かつ非置換であるか、又はOH及び/若しくはSHで置換されているC2-C20アルキルであるか;あるいはR19、R20、R21、R22及びR23は、OR11、SR11、NR12R13、NO2、CN、SO2R24、OSO2R24、CF3、CCl3、ハロゲン;あるいは非置換であるか、又はC1-C4アルキル若しくはC1-C4アルコキシで1回若しくはそれ以上置換されているフェニルであるか;あるいは、それぞれの場合に、R19、R20、R21、R22及びR23のうち二つは、一緒になって、非中断であるか、又はO、S又はNR14で中断されたC1-C20アルキレンを形成し;R24は、C1-C12アルキル、ハロゲン置換C1-C12アルキル、フェニル、又はOR11及び/若しくはSR11で置換されているフェニルであるで示される化合物。請求項1記載の式IIの化合物を製造する方法であって、1式IV:式中、Arは、請求項2に定義されたとおりであり、Xは、Cl又はBrであるで示されるハロゲン化アシルと、式V:式中、R6は、請求項2に定義されたとおりであり、M1は、Na、Li又はKであるで示される二金属化オルガノホスフィンとの、約1:1のモル比での反応;2その後の、該生成物と、式IVa:式中、Y1は、請求項1に定義されたとおりであり、Xは、上記に定義されたとおりであり、式IVのハロゲン化アシルは、式IVaのハロゲン化アシルと同一ではないものとするで示されるハロゲン化アシルとの、約1:1のモル比での反応;そして、3Aが酸素又は硫黄である式IIの化合物を得ようとする場合は、その後の該ホスフィン化合物の酸化又は硫化、による方法。Aが酸素であり、xが1である請求項1記載の式IIの化合物を製造する方法であって、1請求項1記載の式I:式中、Ar、M及びR6は、請求項1に定義されたとおりであるで示される化合物とホスゲンとの反応により、対応する塩化ホスフィンIi:を得て;2その後、該塩化ホスフィンIiとアルコールとの反応により、式Iii:式中、Rは、アルコールの炭化水素基、特にC1-C12アルキル、C5-C8シクロアルキル、又はベンジルであるで示される化合物を得て;そして、3得られた式Iiiの化合物とハロゲン化アシル:式中、Y1は、請求項2に定義されたとおりであり、Xは、Cl又はBrであるとの反応により、式IIの化合物しかし、式中、ArとY1とが必ずしも異ならないを得ること、による方法。式IIIの化合物を製造する方法であって、1式IV:式中、Arは、請求項3に定義されたとおりであり、Xは、Cl又はBrであるで示されるハロゲン化アシルと、式V:式中、R6は、請求項3に定義されたとおりであり、M1は、Na、Li又はKであるで示される二金属化オルガノホスフィンとの、約1:1のモル比での反応;2その後の、該生成物と、式VI又はVI′:Z1-XVIZ1-X′VI′式中、Z1は、請求項3に定義されたとおりであり、Xは、上記に定義されたとおりであり、X′は、-N=C=A、-N=C=N=Z1、又は-CHOであり、Z1は、R6と同一ではないものとするで示される化合物との、約1:1のモル比での反応、及びZ1が、基v、w又はC1-C12アルキルチオではない場合に、3Aが酸素又は硫黄である式IIIの化合物を得ようとする場合は、その後の、得られたホスフィン化合物の酸化又は硫化、による方法。請求項1記載の式IIIの化合物を製造する方法であって、1式IV:式中、Arは、請求項1に定義されたとおりであり、Xは、Cl又はBrであるで示されるハロゲン化アシルと、式VII:式中、R6は、請求項1に定義されたとおりであり、Z1は、請求項1に定義されたとおりであるが、R6とZ1とは同一ではないものとするで示される非対称のホスフィンとの、塩基又は有機リチウム化合物の存在下での、約1:1のモル比での反応により、対応するアシルホスフィンを得て;2その後の、こうして得られたアシルホスフィンの酸化又は硫化、による方法。Aが酸素であり、xが1である請求項1記載の式IIIの化合物を製造する方法であって、1請求項1記載の式I:式中、Ar、M及びR6は、請求項1に定義されたとおりであるで示される化合物と、ホスゲンとの反応により、対応する塩化ホスフィンIi:を得て、2その後の、該塩化ホスフィンIiとアルコールとの反応により、式Iii:式中、Rは、アルコールの炭化水素基、特にC1-C12アルキル、C5-C8シクロアルキル、又はベンジルであるで示される化合物を得て;そして、3得られた式Iiiの化合物と、有機ハロゲン化物:Z1-X式中、Z1は、請求項3に定義されたとおりであるが、式IからのR6と同一ではなく、Xは、Cl又はBrであるとの反応により、式IIIの化合物を得ること、による方法。a少なくとも1種類のエチレン性不飽和の光重合性化合物と、b光開始剤として、請求項1記載の式II又はIIIで示される、少なくとも1種類の化合物と、を含む光硬化性組成物。少なくとも1つのエチレン性不飽和二重結合を有する、不揮発性のモノマー、オリゴマー又はポリマーの化合物を光重合させる方法であって、請求項7記載の組成物に、200~600nmの範囲の光を照射することを含む方法。着色又は着色されていない、表面コーティング、印刷インク、スクリーン印刷インク、オフセット印刷インク、フレキソ印刷インク、粉末コーティング、印刷版、接着剤、歯科材料、光学導波管、光学スイッチ、色彩試験システム、複合材料、ゲルコート、ガラス繊維ケーブルコーティング、スクリーン印刷ステンシル、レジスト材料及びカラーフィルターの製造のための;電気及び電子部品の封入のための;磁気記録材料、立体リトグラフ工程による三次元物体、写真複製、及び画像記録材料、特にホログラフィーによる記録用の画像記録材料の製造のための;脱色材料、特に画像記録材料用の脱色材料の製造のための;マイクロカプセルを用いた画像記録材料の製造のための、請求項7記載の組成物。少なくとも一の表面を請求項7記載の組成物で被覆された被覆基板。光開始剤であるアシルホスフィンオキシド又はアシルホスフィンスルフィドの製造のための出発材料として適する、金属化アルキルアシルホスフィンの製造方法が見出された。得られるホスフィン、酸化ホスフィン及び硫化ホスフィンの大部分は、新規である。本発明は、式I:式中、Arは、基:であるか;あるいはArは、シクロペンチル、シクロヘキシル、ナフチル、アントラシル、ビフェニリル、又はO、S若しくはNを含む5若しくは6員複素環であって、基シクロペンチル、シクロヘキシル、ナフチル、アントラシル、ビフェニリル、及び5若しくは6員複素環は、非置換であるか、又はハロゲン、C1-C4アルキル及び/若しくは、C1-C4アルコキシで置換されており;R1及びR2は、互いに独立して、C1-C20アルキル、OR11、CF3又はハロゲンであり;R3、R4及びR5は、互いに独立して、水素、C1-C20アルキル、OR11又はハロゲンであるか;あるいはそれぞれの場合に、基R1、R2、R3、R4及びR5のうち二つは、一緒になって、O、S又はNR14で中断されていることができるC1-C20アルキレンを形成し;R6は、非置換であるか、又はシクロアルケニル、フェニル、CN、COR11、COOR11、CONR142、OCOR11、OCOOR11、NR14CONR14、OCONR14、NR14COOR11、シクロアルキル、ハロゲン、OR11、SR11、NR12R13若しくはで置換されているC1-C24アルキル;連続しないO、S若しくはNR14で1回又は1回以上中断され、かつ非置換であるか、又はフェニル、OR11、SR11、NR12R13、CN、COR11、COOR11、CONR142及び/若しくはで置換されているC2-C24アルキル;非中断であるか、又は連続しないO、S若しくはNR14で1回若しくは1回以上中断され、かつ非置換であるか、又はOR11、SR11若しくはNR12R13で置換されているC2-C24アルケニル;非中断であるか、又は連続しないO、S若しくはNR14で1回若しくは1回以上中断され、かつ非置換であるか、又はOR11、SR11若しくはNR12R13で置換されているC5-C24シクロアルケニル;非置換であるか、又はアリール基においてC1-C12アルキル、C1-C12アルコキシ若しくはハロゲンで置換されているC7-C24アリールアルキル;非中断であるか、又はO、S及び/若しくはNR14で1回若しくは1回以上中断され、かつ非置換であるか、又はOR11、SR11若しくはNR12R13で置換されているC4-C24シクロアルキル;又はC8-C24アリールシクロアルキル若しくはC8-C24アリールシクロアルケニルであり;R11は、H、C1-C20アルキル、C2-C20アルケニル、C3-C8シクロアルキル、フェニル、ベンジル、又はO若しくはSで1回若しくは1回以上中断され、かつ非置換であるか、又はOH及び/若しくはSHで置換されているC2-C20アルキルであり;R12及びR13は、互いに独立して、水素、C1-C20アルキル、C3-C8シクロアルキル、フェニル、ベンジル、又は連続しないO原子で1回若しくは1回以上中断され、かつ非置換であるか、又はOH及び/若しくはSHで置換されているC2-C20アルキルであるか;あるいはR12及びR13は、一緒になって、非中断であるか、又はO、S若しくはNR14で中断されたC3-C5アルキレンであり;R14は、水素、フェニル、C1-C20アルキル、又はO若しくはSで1回若しくは1回以上中断され、かつ非置換であるか、又はOH及び/若しくはSHで置換されているC2-C12アルキルであり;Mは、水素、Li、Na又はKであるで示される化合物を提供する。C1-C24アルキルは、直鎖又は分岐状であり、例えばC2-C24アルキル、C1-C20アルキル、C1-C18アルキル、C1-C12アルキル、C1-C8アルキル、C1-C6アルキル又はC1-C4アルキルである。例は、メチル、エチル、プロピル、イソプロピル、n-ブチル、sec-ブチル、イソブチル、tert-ブチル、ペンチル、ヘキシル、ヘプチル、2,4,4-トリメチルペンチル、2-エチルヘキシル、オクチル、ノニル、デシル、ウンデシル、ドデシル、テトラデシル、ペンタデシル、ヘキサデシル、ヘプタデシル、オクタデシル、ノナデシル、イコシル又はテトライコシルである。例えば、R1、R2、R3、R1′、R2′及びR3′は、C1-C8アルキル、特にC1-C6アルキル、好ましくはC1-C4アルキル、特に好ましくはメチルである。C1-C20アルキル、C1-C18アルキル、C1-C12アルキル、C1-C6アルキル及びC1-C4アルキルも、同様に、直鎖又は分岐状であり、例えば、対応する炭素原子の数とは無関係に、上記の意味を有する。R5、R6、R7、R8、R9、R10、R11、R12、R13、R19、R20、R21、R22及びR23は、例えば、C1-C8アルキル、特にC1-C6アルキル、好ましくはC1-C4アルキル、例えばメチル又はブチルである。O、S若しくはNR14で1回又は1回以上中断されたC2-C24アルキルは、例えば、1~9回例えば、1~7回又は1回若しくは2回、O、S又はNR14で中断されたものである。基が二つ若しくはそれ以上のO、S又はNR14で中断されている場合、O原子、S原子又はNR14基は、それぞれの場合に、少なくとも一つのメチレン基によって互いに隔てられている。従って、O原子、S原子又はNR14基は、直接連続するわけではない。アルキル基は、直鎖又は分岐状であることができる。例えば、-CH2-O-CH3、-CH2CH2-O-CH2CH3、-CH2CH2Oz-CH3式中、z=1~9、-CH2CH2O7-CH2CH3、-CH2-CHCH3-O-CH2-CH2CH3、-CH2-CHCH3-O-CH2-CH3、-CH2SCH3又は-CH2-NCH32のような構造単位が生じる。O、及び場合によりSによって中断されたC2-C20アルキル、C2-C18アルキル、C2-C12アルキルも、同様に、直鎖又は分岐状であり、例えば、炭素原子の与えられた数とは無関係に、上記の意味を有することができる。O原子は、ここでも連続的ではない。C1-C18ハロアルキルは、ハロゲンでモノ-又はポリ-置換されている、上記のC1-C18アルキルである。これは、例えば過フッ素化C1-C18アルキルである。例は、クロロメチル、トリクロロメチル、トリフルオロメチル又は2-ブロモプロピル、特にトリフルオロメチル又はトリクロロメチルである。C3-C24シクロアルキル、例えばC4-C24シクロアルキル、C5-C12シクロアルキル、C4-C12シクロアルキル、C3-C12シクロアルキル、C3-C8シクロアルキルは、個々のアルキル環系と、架橋されたアルキル環系との双方を意味する。さらに、これらの基は、対応する炭素原子の数とは無関係に、上記のとおりの直鎖又は分岐状のアルキル基を有することもできる。例は、シクロプロピル、シクロペンチル、シクロヘキシル、シクロオクチル、シクロドデシル、シクロイコシル、特にシクロペンチル及びシクロヘキシル、好ましくはシクロヘキシルである。さらなる例は、C3-C8シクロアルキルであり、例えばC3-C6シクロアルキルは、対応する炭素原子の数とは無関係に、上記の意味を有することができる。C1-C20アルキル、OR11、CF3又はハロゲンで置換されているC3-C18シクロアルキルは、好ましくは、シクロアルキル環の双方のオルト位で置換されている。2,4,6-トリメチルシクロヘキシル及び2,6-ジメトキシシクロヘキシルが好ましい。C2-C24アルケニル基は、モノ-又はポリ-不飽和であり、直鎖又は分岐状であり、そして、例えばC2-C18アルケニル、C2-C8アルケニル、C2-C6アルケニル又はC2-C4アルケニルがあげられる。例は、ビニル、アリル、メタリル、1,1-ジメチルアリル、1-ブテニル、2-ブテニル、1,3-ペンタジエニル、1-ヘキセニル、1-オクテニル、デセニル又はドデセニルであり、特にアリルである。C2-C18アルケニルは、対応する炭素原子の数とは無関係に、上に示されたのと同じ意味を有する。C2-C24アルケニル基が、例えばOで中断されている場合、例えば、下記の構造:-CH2y-O-CH2x-CH=CH2、-CH2y-O-CH2x-CCH3=CH2又は-CH2y-O-CH=CH2x及びyは、互いに独立して、1~21の数であるが包含される。C3-C24シクロアルケニル、例えばC5-C12シクロアルケニル、C3-C12シクロアルケニル、C3-C8シクロアルケニルは、個々のアルキル環系と、架橋されたアルキル環系との双方を意味し、モノ-又はポリ-不飽和、例えばモノ-又はジ-不飽和であることができる。さらに、これらの基は、対応する炭素原子の数とは無関係に、上記のとおりの直鎖又は分岐状アルキル基を有することもできる。例は、シクロプロペニル、シクロペンテニル、シクロヘキセニル、シクロオクテニル、シクロドデセニル、シクロイコセニル、特にシクロペンテニル及びシクロヘキセニル、好ましくはシクロヘキセニルである。C7-C24アリールアルキルは、例えば、C7-C16アリールアルキル、C7-C11アリールアルキルである。この基のアルキル基は、直鎖又は分岐状のいずれでもあることができる。例は、ベンジル、フェニルエチル、α-メチルベンジル、フェニルペンチル、フェニルヘキシル、α,α-ジメチルベンジル,ナフチルメチル、ナフチルエチル、ナフチルエト-1-イル又はナフチル-1-メチルエト-1-イル、特にベンジルである。置換C7-C24アリールアルキルは,アリール環において1~4回、例えば1回、2回又は3回、特に1回又は2回置換されている。C8-C24アリールシクロアルキルは,例えばC9-C16アリールシクロアルキル、C9-C13アリールシクロアルキルであり、1個又は1個以上のアリール環と縮合したシクロアルキルである。例は、等である。C1-C12アルキルチオは、直鎖又は分岐状の基を意味し、例えばC1-C8アルキルチオ、C1-C6アルキルチオ又はC1-C4アルキルチオである。例は、メチルチオ、エチルチオ、プロピルチオ、イソプロピルチオ、n-ブチルチオ、sec-ブチルチオ、イソブチルチオ、tert-ブチルチオ、ペンチルチオ、ヘキシルチオ、ヘプチルチオ、2,4,4-トリメチルペンチルチオ、2-エチルヘキシルチオ、オクチルチオ、ノニルチオ、デシルチオ又はドデシルチオ、特にメチルチオ、エチルチオ、プロピルチオ、イソプロピルチオ、n-ブチルチオ、sec-ブチルチオ、イソブチルチオ、tert-ブチルチオ、好ましくはメチルチオである。C1-C8アルキルチオは、同様に、直鎖又は分岐状であり、例えば、対応する炭素原子の数とは無関係に、上に示した意味を有する。C1-C24アルキレンは、直鎖又は分岐状であり、例えばC1-C20アルキレン、C1-C12アルキレン、C1-C8アルキレン、C2-C8アルキレン、C1-C4アルキレン、例えばメチレン、エチレン、プロピレン、イソプロピレン、n-ブチレン、sec-ブチレン、イソブチレン、tert-ブチレン、ペンチレン、ヘキシレン、ヘプチレン、オクチレン、ノニレン、デシレン、ドデシレン、テトラデシレン、ヘプタデシレン、オクタデシレン、イコシレン、又は例えば、C1-C12アルキレンであり、例としてはエチレン、デシレン、があげられる。C2-C18アルキレンも、直鎖又は分岐状であり、例えばC2-C8アルキレン又はC2-C4アルキレンがあげられ、そして、対応する炭素原子の数とは無関係に、上に示した意味を有する。C2-C18アルキレンは、O、S又はNR14で1回又は1回以上中断されている場合、例えば、O、S又はNR14で1~9回例えば1~7回、又は1回若しくは2回中断され、例としては、-CH2-O-CH2-、-CH2CH2-O-CH2CH2-、-CH2CH2Oz-式中、z=1~9、-CH2CH2O7CH2CH2-、-CH2-CHCH3-O-CH2-CHCH3-、-CH2-S-CH2-、-CH2CH2-S-CH2CH2-、-CH2CH2CH2-S-CH2CH2CH2-、-CH23-S-CH23-S-CH23-、-CH2-NR14-CH2-又は-CH2CH2-NR14-CH2CH2-のような構造が生じる。アルキレン基は、直鎖又は分岐状であることができ、アルキレン基が、二つ又はそれ以上のO、S若しくはNR14基で中断されている場合、O、S及びNR14は、連続せずに、それぞれの場合に、少なくとも一つのメチレン基によって互いに隔てられている。C2-C24アルケニレンは、モノ-又はポリ-不飽和であり、直鎖又は分岐状であり、例えばC2-C18アルケニレン又はC2-C8アルケニレンである。例として、エテニレン、プロペニレン、ブテニレン、ペンテニレン、ヘキセニレン、オクテニレンがあげられ、例えば1-プロペニレン、1-ブテニレン、3-ブテニレン、2-ブテニレン、1,3-ペンタジエニレン、5-ヘキセニレン又は7-オクテニレンである。O、S又はNR14で1回又は1回以上中断されたC2-C24アルケニレンは、モノ-又はポリ-不飽和であり、直鎖又は分岐状であり、例えば、O、S又はNR14で1~9回、例えば1~7回、又は1回若しくは2回中断され、それが二つ又はそれ以上のO、S又はNR14基である場合、これらは、それぞれの場合に、少なくとも一つのメチレン基によって互いに隔てられている。ここで、C2-C24アルケニレンについての意味は、上記に定義されたとおりである。C4-C18シクロアルキレンは、直鎖又は分岐状であり、個々の環、又は架橋されたアルキル環例えばアダマンチルのいずれであることもできる。例えば、C4-C12シクロアルキレン、C4-C8シクロアルキレンであり、例としてシクロペンチレン、シクロヘキシレン、シクロオクチレン、シクロドデシレンがあげられ、特にシクロペンチレン及びシクロへキシレン好ましくはシクロヘキシレンである。しかし、C4-C18シクロアルキレンも、同様に、式中、r及びsは、互いに独立して、0~12であり、rsの和は、12以下である、又は式中、r及びsは、互いに独立して、0~13であり、rsの和は、13以下であるのような構造単位を意味する。O、S若しくはNR14で1回又は1回以上中断されたC4-C18シクロアルキレンは、上記のとおりのシクロアルキレン単位を意味し、環単位又は側鎖単位のいずれかが、O、S又はNR14で、例えば1~9回、1~7回、又は1回若しくは2回中断されていることができる。C3-C24シクロアルケニレンは、直鎖又は分岐状であり、個々の環、又は架橋された環のいずれであることもでき、モノ-又はポリ-不飽和である。例えば、C3-C12シクロアルケニレン又はC3-C8シクロアルケニレンであり、例としてシクロペンテニレン、シクロヘキセニレン、シクロオクテニレン、シクロドデセニレン、特にシクロペンテニレン及びシクロヘキセニレン、好ましくはシクロヘキセニレンがあげられる。しかし、C3-C24シクロアルケニレンは、式中、r及びsは、互いに独立して、0~12であり、rsの和は、12以下である、又は式中、r及びsは、互いに独立して、0~13であり、rsの和は、13以下であるのような構造単位も意味する。C5-C18シクロアルケニレンは、対応する炭素原子の数とは無関係に、C3-C24アルケニレンについて上に示した意味を有する。O、S又はNR14で1回又は1回以上中断されたC3-C24アルケニレンは、上記のとおりのシクロアルケニレン単位を意味し、環単位又は側鎖単位のいずれかがO、S又はNR14で、例えば1~9回、1~7回、又は1回若しくは2回中断されていることができる。例として、下記:があげられる。ハロゲンは、フッ素、塩素、臭素又はヨウ素であり、特にフッ素、塩素及び臭素、好ましくは塩素である。ハロゲンとしてのR1、R1′、R2、R2′、R3及びR3′は、特に塩素である。それぞれの場合に、基R1、R2、R3、R4若しくはR5のうち二つが、又はそれぞれの場合に、基R19、R20、R21、R22若しくはR23のうち二つが、C1-C12アルキレンを形成するならば、例えば、下記の構造:が生じる。本出願に関連して、用語及び/又は及び/若しくはは、定義された代替物置換基のうち一方が存在してよいばかりでなく、異なる二つ又はそれ以上の定義された代替物置換基も同様に、一緒に存在してもよい、すなわち異なる代替物置換基の混合物も、存在してよいことを意味する。用語少なくともは、一つ又は一つより多くの、例えば一つ、二つ又は三つ、好ましくは一つ又は二つを定義するものとする。O、S又はNを含む5又は6員複素環として、Arは、例えばフリルチエニル、ピロリル、オキシニル、ジオキシニル又はピリジルがあげられる。該複素環の基は、ハロゲン、直鎖若しくは分岐状C1-C4アルキル、例えばメチル、エチル、プロピル、ブチル及び/又はC1-C4アルコキシにより、モノ-又はポリ-置換、例えばモノ置換若しくはジ置換されていることができる。例として、ジメチルピリジル、ジメチルピロリル又はメチルフリルがあげられる。Arは、例えば2-メチルナフト-2-イル、2-メトキシナフト-2-イル、1,3-ジメチルナフト-2-イル、2,8-ジメチルナフト-1-イル、1,3-ジメトキシナフト-2-イル、1,3-ジクロロナフト-2-イル、2,8-ジメトキシナフト-1-イル、2,4,6-トリメチルピリド-3-イル、2,4-ジメトキシフラン-3-イル又は2,4,5-トリメチルチエン-3-イルである。好ましくは、Arが式:の基である、式Iの化合物である。特に重要なのは、式Iの化合物であり、式中、R1及びR2が、互いに独立して、C1-C4アルキル、C1-C4アルコキシ、Cl又はCF3であり、特にメチル又はメトキシである式Iの化合物である。R1及びR2は、同一であるのが好ましい。R1及びR2は、好ましくは、C1-C4アルキル又はC1-C4アルコキシである。式Iの化合物のR3、R4及びR5は、特に、互いに独立して、水素、C1-C4アルキル、Cl又はC1-C4アルコキシ、特に水素、メチル又はメトキシである。R3は、好ましくは、C1-C4アルキル又はC1-C4アルコキシ、特にメチル、メトキシ又は水素であり、R4及びR5は、水素である。式Iの化合物のR6は、特に、非置換であるか、又はシクロアルケニル、CN、COR11、COOR11、CONR142、シクロアルキル、ハロゲンで置換されているC1-C24アルキル;連続しないO、S若しくはNR14で1回若しくは1回以上中断され、かつ非置換であるか、又はOR11、SR11、NR12R13、CN、COR11、COOR11、フェニル及び/若しくはCONR142で置換されているC2-C24アルキル;非中断であるか、又は連続しないO、S若しくはNR14で1回若しくは1回以上中断され、かつ非置換であるか、又はOR11、SR11若しくはNR12R13で置換されているC2-C24アルケニル;ベンジル、シクロペンチル、シクロヘキシル、非中断であるか、又はO、S及び/若しくはNR14で1回若しくは1回以上中断されたC4-C24シクロアルキル;あるいはC8-C24アリールシクロアルキルである。R12及びR13が、例えば水素、C1-C4アルキル、フェニル若しくはベンジル、又は連続しないO原子で1回若しくは1回以上中断され、かつ非置換であるか、又はOH及び/若しくはSHで置換されているC2-C12アルキルであるか;あるいはR12及びR13が、一緒になって、ピペリジノ、モルホリノ又はピペラジノである、式Iの化合物にも同様に重要である。R12及びR13は、C1-C4アルキルであるか、又はR12及びR13は、一緒になって、モルホリノであるのが好ましい。式Iの化合物のR14は、特に、水素、フェニル、C1-C4アルキル、又はO若しくはSで1回若しくは1回以上中断され、かつ非置換であるか、又はOH及び/若しくはSHで置換されているC2-C4アルキル、好ましくは水素及びC1-C4アルキルである。式Iの化合物のMは、好ましくは、水素又はLi、特にLiである。特に重要なのは、式Iの化合物であり、式中、R1及びR2が、互いに独立して、C1-C12アルキル、OR11、CF3又はハロゲンであり;R3、R4及びR5が、互いに独立して、水素、C1-C12アルキル、OR11又はハロゲンであり;R6が、非置換であるか、又はシクロアルケニル、CN、COR11、COOR11、フェニル、CONR142、シクロアルキルで置換されているC1-C12アルキル;連続しないO、S若しくはNR14で1回若しくは1回以上中断され、かつ非置換であるか、又はOR11、SR11、NR12R13、CN、COR11、COOR11及び/若しくはCONR142で置換されているC2-C12アルキル;非中断であるか、又は連続しないO、S若しくはNR14で1回若しくは1回以上中断され、かつ非置換であるか、又はOR11、SR11若しくはNR12R13で置換されているC2-C12アルケニル;ベンジル、シクロペンチル、シクロヘキシル、非中断であるか、又はO、S及び/若しくはNR14で1回若しくは1回以上中断されたC4-C12シクロアルキル;あるいはC8-C12アリールシクロアルキルであり;R11が、H、C1-C12アルキル、シクロヘキシル、シクロペンチル、フェニル又はベンジルであり;R12及びR13が、互いに独立して、C1-C12アルキル、シクロペンチル、シクロヘキシル、フェニル若しくはベンジル、又は連続しないO原子で1回若しくは1回以上中断され、かつ非置換であるか、又はOH及び/若しくはSHで置換されているC2-C12アルキルであるか;あるいはR12及びR13が、一緒になって、ピペリジノ、モルホリノ又はピペラジノであり;R14が、水素又はC1-C12アルキルであり;そしてMが、水素又はLiである、式Iの化合物である。特に重要なのは、式Iの化合物において、R1及びR2が、互いに独立して、C1-C4アルキル又はOR11であり;R3、R4及びR5が、互いに独立して、水素、C1-C4アルキル又はOR11であり;R6が、非置換であるか、又はCN、COR11、COOR11、CONR142で置換されているC1-C12アルキル;連続しないOで1回若しくは1回以上中断され、かつ非置換であるか、又はOR11、SR11、NR12R13、CN、COR11、COOR11、フェニル若しくはCONR142で置換されているC2-C12アルキル;非中断であるか、又は連続しないOで1回若しくは1回以上中断され、かつ非置換であるか、又はOR11で置換されているC2-C8アルケニル;ベンジル、シクロペンチル、シクロヘキシル、非中断であるか、又はO、S若しくはNR14で中断されたC4-C8シクロアルキル;あるいはC8-C12アリールシクロアルキルであり;R11が、H又はC1-C12アルキルであり;R14が、水素又はC1-C8アルキルであり;そしてMが、Liである。式Iの化合物の例は:リチウム2,6-ジメチルベンゾイルエチルホスフィン、リチウム2,6-ジエチルベンゾイルエチルホスフィン、リチウム2,4,6-トリメチルベンゾイルエチルホスフィン、リチウム2,3,4,5,6-ペンタメチルベンゾイルエチルホスフィン、リチウム2,3,5,6-テトラメチルベンゾイルエチルホスフィン、リチウム2,4,6-トリイソプロピルベンゾイルエチルホスフィン、リチウム2,4,5,6-テトラメチルベンゾイルエチルホスフィン、リチウム2,4,6-トリ-tert-ブチルベンゾイルエチルホスフィン、リチウム2,6-ジメチル-4-tert-ブチルベンゾイルエチルホスフィン、リチウム2,6-ジフェノキシメチルベンゾイルエチルホスフィン、リチウム2,3,6-トリメチルベンゾイルエチルホスフィン、リチウム2,3,4,6-テトラメチルベンゾイルエチルホスフィン、リチウム2-フェニル-6-メチルベンゾイルエチルホスフィン、リチウム2,4,6-トリメトキシベンゾイルエチルホスフィン、リチウム2,4-ジメトキシベンゾイルエチルホスフィン、リチウム2,3,6-トリメトキシベンゾイルエチルホスフィン、リチウム2,6-ジエトキシベンゾイルエチルホスフィン、リチウム2,6-ジメトキシ-3,5-ジメチルベンゾイルエチルホスフィン、リチウム2,6-ジメトキシ-4-メチルベンゾイルエチルホスフィン、リチウム2,6-ジメトキシ-3-ブロモベンゾイルエチルホスフィン、リチウム2,6-ジメトキシ-3-クロロベンゾイルエチルホスフィン、リチウム2,6-ジメトキシ-3-クロロ-5-ブロモベンゾイルエチルホスフィン、リチウム2,6-ジメトキシ-3,5-ジクロロベンゾイルエチルホスフィン、リチウム2,3,6-トリメトキシ-5-ブロモベンゾイルエチルホスフィン、リチウム2,6-ジクロロベンゾイルエチルホスフィン、リチウム2,4,6-トリクロロベンゾイルエチルホスフィン、リチウム2,3,6-トリクロロベンゾイルエチルホスフィン、リチウム2,3,5,6-テトラクロロベンゾイルエチルホスフィン、リチウム2,3,4,5,6-ペンタクロロベンゾイルエチルホスフィン、リチウム2,6-ジクロロ-3-メチルベンゾイルエチルホスフィン、リチウム2-クロロ-6-メチルベンゾイルエチルホスフィン、リチウム2-メトキシ-3,6-ジクロロベンンゾイルエチルホスフィン、リチウム2-メトキシ-6-クロロベンゾイルエチルホスフィン、リチウム2,6-ビストリフルオロメチルベンゾイルエチルホスフィン、リチウム2-クロロ-6-メチルチオベンゾイルエチルホスフィン、リチウム2,6-ジブロモベンゾイルエチルホスフィン、リチウム2,6-ジメチルベンゾイル-n-ブチルホスフィン、リチウム2,6-ジエチルベンゾイル-n-ブチルホスフィン、リチウム2,4,6-トリメチルベンゾイル-n-ブチルホスフィン、リチウム2,3,4,5,6-ペンタメチルベンゾイル-n-ブチルホスフィン、リチウム2,3,5,6-テトラメチルベンゾイル-n-ブチルホスフィン、リチウム2,4,6-トリイソプロピルベンゾイル-n-ブチルホスフィン、リチウム2,4,5,6-テトラメチルベンゾイル-n-ブチルホスフィン、リチウム2,4,6-トリ-tert-ブチルベンゾイル-n-ブチルホスフィン、リチウム2,6-ジメチル-4-tert-ブチルベンゾイル-n-ブチルホスフィン、リチウム2,6-ジフェノキシメチルベンゾイル-n-ブチルホスフィン、リチウム2,3,6-トリメチルベンゾイル-n-ブチルホスフィン、リチウム2,3,4,6-テトラメチルベンゾイル-n-ブチルホスフィン、リチウム2-フェニル-6-メチルベンゾイル-n-ブチルホスフィン、リチウム2,4,6-トリメトキシベンゾイル-n-ブチルホスフィン、リチウム2,4-ジメトキシベンゾイル-n-ブチルホスフィン、リチウム2,3,6-トリメトキシベンゾイル-n-ブチルホスフィン、リチウム2,6-ジエトキシベンゾイル-n-ブチルホスフィン、リチウム2,6-ジメトキシ-3,5-ジメチルベンゾイル-n-ブチルホスフィン、リチウム2,6-ジメトキシ-4-メチルベンゾイル-n-ブチルホスフィン、リチウム2,6-ジメトキシ-3-ブロモベンゾイル-n-ブチルホスフィン、リチウム2,6-ジメトキシ-3-クロロベンゾイル-n-ブチルホスフィン、リチウム2,6-ジメトキシ-3-クロロ-5-ブロモベンゾイル-n-ブチルホスフィン、リチウム2,6-ジメトキシ-3,5-ジクロロベンゾイル-n-ブチルホスフィン、リチウム2,3,6-トリメトキシ-5-ブロモベンゾイル-n-ブチルホスフィン、リチウム2,6-ジクロロベンゾイル-n-ブチルホスフィン、リチウム2,4,6-トリクロロベンゾイル-n-ブチルホスフィン、リチウム2,3,6-トリクロロベンゾイル-n-ブチルホスフィン、リチウム2,3,5,6-テトラクロロベンゾイル-n-ブチルホスフィン、リチウム2,3,4,5,6-ペンタクロロベンゾイル-n-ブチルホスフィン、リチウム2,6-ジクロロ-3-メチルベンゾイル-n-ブチルホスフィン、リチウム2-クロロ-6-メチルベンゾイル-n-ブチルホスフィン、リチウム2-メトキシ-3,6-ジクロロベンゾイル-n-ブチルホスフィン、リチウム2-メトキシ-6-クロロベンゾイル-n-ブチルホスフィン、リチウム2,6-ビストリフルオロメチルベンゾイル-n-ブチルホスフィン、リチウム2-クロロ-6-メチルチオベンゾイル-n-ブチルホスフィン、リチウム2,6-ジブロモベンゾイル-n-ブチルホスフィン、リチウム2,6-ジメチルベンゾイルイソブチルホスフィン、リチウム2,6-ジエチルベンゾイルイソブチルホスフィン、リチウム2,4,6-トリメチルベンゾイルイソブチルホスフィン、リチウム2,3,4,5,6-ペンタメチルベンゾイルイソブチルホスフィン、リチウム2,3,5,6-テトラメチルベンゾイルイソブチルホスフィン、リチウム2,4,6-トリイソプロピルベンゾイルイソブチルホスフィン、リチウム2,4,5,6-テトラメチルベンゾイルイソブチルホスフィン、リチウム2,4,6-トリ-tert-ブチルベンゾイルイソブチルホスフィン、リチウム2,6-ジメチル-4-tert-ブチルベンゾイルイソブチルホスフィン、リチウム2,6-ジフェノキシメチルベンゾイルイソブチルホスフィン、リチウム2,3,6-トリメチルベンゾイルイソブチルホスフィン、リチウム2,3,4,6-テトラメチルベンゾイルイソブチルホスフィン、リチウム2-フェニル-6-メチルベンゾイルイソブチルホスフィン、リチウム2,4,6-トリメトキシベンゾイルイソブチルホスフィン、リチウム2,4-ジメトキシベンゾイルイソブチルホスフィン、リチウム2,3,6-トリメトキシベンゾイルイソブチルホスフィン、リチウム2,6-ジエトキシベンゾイルイソブチルホスフィン、リチウム2,6-ジメトキシ-3,5-ジメチルベンゾイルイソブチルホスフィン、リチウム2,6-ジメトキシ-4-メチルベンゾイルイソブチルホスフィン、リチウム2,6-ジメトキシ-3-ブロモベンゾイルイソブチルホスフィン、リチウム2,6-ジメトキシ-3-クロロベンゾイルイソブチルホスフィン、リチウム2,6-ジメトキシ-3-クロロ-5-ブロモベンゾイルイソブチルホスフィン、リチウム2,6-ジメトキシ-3,5-ジクロロベンゾイルイソブチルホスフィン、リチウム2,3,6-トリメトキシ-5-ブロモベンゾイルイソブチルホスフィン、リチウム2,6-ジクロロベンゾイルイソブチルホスフィン、リチウム2,4,6-トリクロロベンゾイルイソブチルホスフィン、リチウム2,3,6-トリクロロベンゾイルイソブチルホスフィン、リチウム2,3,5,6-テトラクロロベンゾイルイソブチルホスフィン、リチウム2,3,4,5,6-ペンタクロロベンゾイルイソブチルホスフィン、リチウム2,6-ジクロロ-3-メチルベンゾイルイソブチルホスフィン、リチウム2-クロロ-6-メチルベンゾイルイソブチルホスフィン、リチウム2-メトキシ-3,6-ジクロロベンゾイルイソブチルホスフィン、リチウム2-メトキシ-6-クロロベンゾイルイソブチルホスフィン、リチウム2,6-ビストリフルオロメチル-ベンゾイルイソブチルホスフィン、リチウム2-クロロ-6-メチルチオベンゾイルイソブチルホスフィン、リチウム2,6-ジブロモベンゾイルイソブチルホスフィン、リチウム2,6-ジメチルベンゾイル-1-メチルプロピルホスフィン、リチウム2,6-ジエチルベンゾイル-1-メチルプロピルホスフィン、リチウム2,4,6-トリメチルベンゾイル-1-メチルプロピルホスフィン、リチウム2,3,4,5,6-ペンタメチルベンゾイル-1-メチルプロピルホスフィン、リチウム2,3,5,6-テトラメチルベンゾイル-1-メチルプロピルホスフィン、リチウム2,4,6-トリイソプロピルベンゾイル-1-メチルプロピルホスフィン、リチウム2,4,5,6-テトラメチルベンゾイル-1-メチルプロピルホスフィン、リチウム2,4,6-トリ-tert-ブチルベンゾイル-1-メチルプロピルホスフィン、リチウム2,6-ジメチル-4-tert-ブチルベンゾイル-1-メチルプロピルホスフィン、リチウム2,6-ジフェノキシメチルベンゾイル-1-メチルプロピルホスフィン、リチウム2,3,6-トリメチルベンゾイル-1-メチルプロピルホスフィン、リチウム2,3,4,6-テトラメチルベンゾイル-1-メチルプロピルホスフィン、リチウム2-フェニル-6-メチルベンゾイル-1-メチルプロピルホスフィン、リチウム2,4,6-トリメトキシベンゾイル-1-メチルプロピルホスフィン、リチウム2,4-ジメトキシベンゾイル-1-メチルプロピルホスフィン、リチウム2,3,6-トリメトキシベンゾイル-1-メチルプロピルホスフィン、リチウム2,6-ジエトキシベンゾイル-1-メチルプロピルホスフィン、リチウム2,6-ジメトキシ-3,5-ジメチルベンゾイル-1-メチルプロピルホスフィン、リチウム2,6-ジメトキシ-4-メチルベンゾイル-1-メチルプロピルホスフィン、リチウム2,6-ジメトキシ-3-ブロモベンゾイル-1-メチルプロピルホスフィン、リチウム2,6-ジメトキシ-3-クロロベンゾイル-1-メチルプロピルホスフィン、リチウム2,6-ジメトキシ-3-クロロ-5-ブロモベンゾイル-1-メチルプロピルホスフィン、リチウム2,6-ジメトキシ-3,5-ジクロロベンゾイル-1-メチルプロピルホスフィン、リチウム2,3,6-トリメトキシ-5-ブロモベンゾイル-1-メチルプロピルホスフィン、リチウム2,6-ジクロロベンゾイル-1-メチルプロピルホスフィン、リチウム2,4,6-トリクロロベンゾイル-1-メチルプロピルホスフィン、リチウム2,3,6-トリクロロベンゾイル-1-メチルプロピルホスフィン、リチウム2,3,5,6-テトラクロロベンゾイル-1-メチルプロピルホスフィン、リチウム2,3,4,5,6-ペンタクロロベンゾイル-1-メチルプロピルホスフィン、リチウム2,6-ジクロロ-3-メチルベンゾイル-1-メチルプロピルホスフィン、リチウム2-クロロ-6-メチルベンゾイル-1-メチルプロピルホスフィン、リチウム2-メトキシ-3,6-ジクロロベンゾイル-1-メチルプロピルホスフィン、リチウム2-メトキシ-6-クロロベンゾイル-1-メチルプロピルホスフィン、リチウム2,6-ビストリフルオロメチルベンゾイル-1-メチルプロピルホスフィン、リチウム2-クロロ-6-メチルチオベンゾイル-1-メチルプロピルホスフィン、リチウム2,6-ジブロモベンゾイル-1-メチルプロピルホスフィン、リチウム2,6-ジメチルベンゾイル-2,4,4-トリメチルペンチルホスフィン、リチウム2,6-ジエチルベンゾイル-2,4,4-トリメチルペンチルホスフィン、リチウム2,4,6-トリメチルベンゾイル-2,4,4-トリメチルペンチルホスフィン、リチウム2,3,4,5,6-ペンタメチルベンゾイル-2,4,4-トリメチルペンチルホスフィン、リチウム2,3,5,6-テトラメチルベンゾイル-2,4,4-トリメチルペンチルホスフィン、リチウム2,4,6-トリイソプロピルベンゾイル-2,4,4-トリメチルペンチルホスフィン、リチウム2,4,5,6-テトラメチルベンゾイル-2,4,4-トリメチルペンチルホスフィン、リチウム2,4,6-トリ-tert-ブチルベンゾイル-2,4,4-トリメチルペンチルホスフィン、リチウム2,6-ジメチル-4-tert-ブチルベンゾイル-2,4,4-トリメチルペンチルホスフィン、リチウム2,6-ジフェノキシメチルベンゾイル-2,4,4-トリメチルペンチルホスフィン、リチウム2,3,6-トリメチルベンゾイル-2,4,4-トリメチルペンチルホスフィン、リチウム2,3,4,6-テトラメチルベンゾイル-2,4,4-トリメチルペンチルホスフィン、リチウム2-フェニル-6-メチルベンゾイル-2,4,4-トリメチルペンチルホスフィン、リチウム2,4,6-トリメトキシベンゾイル-2,4,4-トリメチルペンチルホスフィン、リチウム2,4-ジメトキシベンゾイル-2,4,4-トリメチルペンチルホスフィン、リチウム2,3,6-トリメトキシベンゾイル-2,4,4-トリメチルペンチルホスフィン、リチウム2,6-ジエトキシベンゾイル-2,4,4-トリメチルペンチルホスフィン、リチウム2,6-ジメトキシ-3,5-ジメチルベンゾイル-2,4,4-トリメチルペンチルホスフィン、リチウム2,6-ジメトキシ-4-メチルベンゾイル-2,4,4-トリメチルペンチルホスフィン、リチウム2,6-ジメトキシ-3-ブロモベンゾイル-2,4,4-トリメチルペンチルホスフィン、リチウム2,6-ジメトキシ-3-クロロベンゾイル-2,4,4-トリメチルペンチルホスフィン、リチウム2,6-ジメトキシ-3-クロロ-5-ブロモベンゾイル-2,4,4-トリメチルペンチルホスフィン、リチウム2,6-ジメトキシ-3,5-ジクロロベンゾイル-2,4,4-トリメチルペンチルホスフィン、リチウム2,3,6-トリメトキシ-5-ブロモベンゾイル-2,4,4-トリメチルペンチルホスフィン、リチウム2,6-ジクロロベンゾイル-2,4,4-トリメチルペンチルホスフィン、リチウム2,4,6-トリクロロベンゾイル-2,4,4-トリメチルペンチルホスフィン、リチウム2,3,6-トリクロロベンゾイル-2,4,4-トリメチルペンチルホスフィン、リチウム2,3,5,6-テトラクロロベンゾイル-2,4,4-トリメチルペンチルホスフィン、リチウム2,3,4,5,6-ペンタクロロベンゾイル-2,4,4-トリメチルペンチルホスフィン、リチウム2,6-ジクロロ-3-メチルベンゾイル-2,4,4-トリメチルペンチルホスフィン、リチウム2-クロロ-6-メチルベンゾイル-2,4,4-トリメチルペンチルホスフィン、リチウム2-メトキシ-3,6-ジクロロベンゾイル-2,4,4-トリメチルペンチルホスフィン、リチウム2-メトキシ-6-クロロベンゾイル-2,4,4-トリメチルペンチルホスフィン、リチウム2,6-ビストリフルオロメチルベンゾイル-2,4,4-トリメチルペンチルホスフィン、リチウム2-クロロ-6-メチルチオベンゾイル-2,4,4-トリメチルペンチルホスフィン、リチウム2,6-ジブロモベンゾイル-2,4,4-トリメチルペンチルホスフィン、リチウム2,6-ジメチルベンゾイルシクロペンチルホスフィン、リチウム2,6-ジエチルベンゾイルシクロペンチルホスフィン、リチウム2,4,6-トリメチルベンゾイルシクロペンチルホスフィン、リチウム2,3,4,5,6-ペンタメチルベンゾイルシクロペンチルホスフィン、リチウム2,3,5,6-テトラメチルベンゾイルシクロペンチルホスフィン、リチウム2,4,6-トリイソプロピルベンゾイルシクロペンチルホスフィン、リチウム2,4,5,6-テトラメチルベンゾイルシクロペンチルホスフィン、リチウム2,4,6-トリ-tert-ブチルベンゾイルシクロペンチルホスフィン、リチウム2,6-ジメチル-4-tert-ブチルベンゾイルシクロペンチルホスフィン、リチウム2,6-ジフェノキシメチルベンゾイルシクロペンチルホスフィン、リチウム2,3,6-トリメチルベンゾイルシクロペンチルホスフィン、リチウム2,3,4,6-テトラメチルベンゾイルシクロペンチルホスフィン、リチウム2-フェニル-6-メチルベンゾイルシクロペンチルホスフィン、リチウム2,4,6-トリメトキシベンゾイルシクロペンチルホスフィン、リチウム2,4-ジメトキシベンゾイルシクロペンチルホスフィン、リチウム2,3,6-トリメトキシベンゾイルシクロペンチルホスフィン、リチウム2,6-ジエトキシベンゾイルシクロペンチルホスフィン、リチウム2,6-ジメトキシ-3,5-ジメチルベンゾイルシクロペンチルホスフィン、リチウム2,6-ジメトキシ-4-メチルベンゾイルシクロペンチルホスフィン、リチウム2,6-ジメトキシ-3-ブロモベンゾイルシクロペンチルホスフィン、リチウム2,6-ジメトキシ-3-クロロベンゾイルシクロペンチルホスフィン、リチウム2,6-ジメトキシ-3-クロロ-5-ブロモベンゾイルシクロペンチルホスフィン、リチウム2,6-ジメトキシ-3,5-ジクロロベンゾイルシクロペンチルホスフィン、リチウム2,3,6-トリメトキシ-5-ブロモベンゾイルシクロペンチルホスフィン、リチウム2,6-ジクロロベンゾイルシクロペンチルホスフィン、リチウム2,4,6-トリクロロベンゾイルシクロペンチルホスフィン、リチウム2,3,6-トリクロロベンゾイルシクロペンチルホスフィン、リチウム2,3,5,6-テトラクロロベンゾイルシクロペンチルホスフィン、リチウム2,3,4,5,6-ペンタクロロベンゾイルシクロペンチルホスフィン、リチウム2,6-ジクロロ-3-メチルベンゾイルシクロペンチルホスフィン、リチウム2-クロロ-6-メチルベンゾイルシクロペンチルホスフィン、リチウム2-メトキシ-3,6-ジクロロベンゾイルシクロペンチルホスフィン、リチウム2-メトキシ-6-クロロベンゾイルシクロペンチルホスフィン、リチウム2,6-ビストリフルオロメチルベンゾイルシクロペンチルホスフィン、リチウム2-クロロ-6-メチルチオベンゾイルシクロペンチルホスフィン、リチウム2,6-ジブロモベンゾイルシクロペンチルホスフィン、リチウム2,6-ジメチルベンゾイルシクロヘキシルホスフィン、リチウム2,6-ジエチルベンゾイルシクロヘキシルホスフィン、リチウム2,4,6-トリメチルベンゾイルシクロヘキシルホスフィン、リチウム2,3,4,5,6-ペンタメチルベンゾイルシクロヘキシルホスフィン、リチウム2,3,5,6-テトラメチルベンゾイルシクロヘキシルホスフィン、リチウム2,4,6-トリイソプロピルベンゾイルシクロヘキシルホスフィン、リチウム2,4,5,6-テトラメチルベンゾイルシクロヘキシルホスフィン、リチウム2,4,6-トリ-tert-ブチルベンゾイルシクロヘキシルホスフィン、リチウム2,6-ジメチル-4-tert-ブチルベンゾイルシクロヘキシルホスフィン、リチウム2,6-ジフェノキシメチルベンゾイルシクロヘキシルホスフィン、リチウム2,3,6-トリメチルベンゾイルシクロヘキシルホスフィン、リチウム2,3,4,6-テトラメチルベンゾイルシクロヘキシルホスフィン、リチウム2-フェニル-6-メチルベンゾイルシクロヘキシルホスフィン、リチウム2,4,6-トリメトキシベンゾイルシクロヘキシルホスフィン、リチウム2,4-ジメトキシベンゾイルシクロヘキシルホスフィン、リチウム2,3,6-トリメトキシベンゾイルシクロヘキシルホスフィン、リチウム2,6-ジエトキシベンゾイルシクロヘキシルホスフィン、リチウム2,6-ジメトキシ-3,5-ジメチルベンゾイルシクロヘキシルホスフィン、リチウム2,6-ジメトキシ-4-メチルベンゾイルシクロヘキシルホスフィン、リチウム2,6-ジメトキシ-3-ブロモベンゾイルシクロヘキシルホスフィン、リチウム2,6-ジメトキシ-3-クロロベンゾイルシクロヘキシルホスフィン、リチウム2,6-ジメトキシ-3-クロロ-5-ブロモベンゾイルシクロヘキシルホスフィン、リチウム2,6-ジメトキシ-3,5-ジクロロベンゾイルシクロヘキシルホスフィン、リチウム2,3,6-トリメトキシ-5-ブロモベンゾイルシクロヘキシルホスフィン、リチウム2,6-ジクロロベンゾイルシクロヘキシルホスフィン、リチウム2,4,6-トリクロロベンゾイルシクロヘキシルホスフィン、リチウム2,3,6-トリクロロベンゾイルシクロヘキシルホスフィン、リチウム2,3,5,6-テトラクロロベンゾイルシクロヘキシルホスフィン、リチウム2,3,4,5,6-ペンタクロロベンゾイルシクロヘキシルホスフィン、リチウム2,6-ジクロロ-3-メチルベンゾイルシクロヘキシルホスフィン、リチウム2-クロロ-6-メチルベンゾイルシクロヘキシルホスフィン、リチウム2-メトキシ-3,6-ジクロロベンゾイルシクロヘキシルホスフィン、リチウム2-メトキシ-6-クロロベンゾイルシクロヘキシルホスフィン、リチウム2,6-ビストリフルオロメチルベンゾイルシクロヘキシルホスフィン、リチウム2-クロロ-6-メチルチオベンゾイルシクロヘキシルホスフィン、リチウム2,6-ジブロモベンゾイルシクロヘキシルホスフィンである。式I′の化合物は、例えば、ハロゲン化アシルIVと、二金属化オルガノホスフィンVとの反応によって選択的に得られる。Ar及びR6は、上記の意味を有する。Xは、Cl又はBrであり、M1は、Na、Li又はKである。出発材料は、1:1のモル比で反応させるのが好都合である。しかし、成分の一方又は他方の僅かな過剰、例えば20までは、決定的に重要ではない。この場合も、望みの生成物が形成されるが、望ましくない副生物の比率に、影響が及ぶことがある。反応は、溶媒中で実施するのが好都合である。特に、溶媒としては、大気圧及び室温で液体のエーテルを用いることができる。例として、ジメチルエーテル、ジエチルエーテル、メチルプロピルエーテル、1,2-ジメトキシエタン、ビス2-メトキシエチルエーテル、ジオキサン又はテトラヒドロフランがあげられる。好ましくは、テトラヒドロフランを用いることである。反応温度は、-60~120°Cが好都合であり、例えば、-40~100°Cであり、-20~80°Cがあげられる。反応混合物を、攪拌するのが望ましい。初めに、式Vの化合物を導入し、上に示した温度で式IVの化合物を滴下するのが好都合である。ここで、式IVの化合物は、希釈剤なしに加えることも、又は別途反応溶媒で希釈することもできる。所望の場合、反応の経過は、当技術に慣用される方法、例えば、NMR例として31P-NMR、クロマトグラフィー薄層、HPLC、GC等を用いて観察することができる。上記の反応中、大気酸素を排除するために、例えばアルゴン又は窒素のような防護的気体による、不活性気体の雰囲気中で作業することが不可欠である。Mが水素である式Iの化合物を製造するには、上記の反応に続けて加水分解工程:を実施する。そのような加水分解反応の手順は、当業者に公知であり、広く慣用される条件下で実施する。金属化された第一級及び第二級ホスフィンの加水分解は、例えばHoubenWeyl,XII/1,pp5657に記載されている。同様に考慮され得るのは、例えばHoubenWeyl,XII/1,pp7374又はKIssleibRKummel,ZNaturfB,22,784に記載されている酸結合剤acidbindingagent、例えば炭酸バリウム、炭酸カルシウム又は炭酸カリウムの存在下での、式IVの化合物とアルキルホスフィン化合物との反応による、M=水素である式Iの化合物の製造である。本発明による式Iの化合物は、31P-NMR分光分析法によって特定され、不活性気体下の室温で何週間も安定である。本発明は、式Iの化合物の選択的製造の方法であって、下記:1式IV:式中、Arは、請求項1に定義されたとおりであり、Xは、Cl又はBrであるで示されるハロゲン化アシルと、式V:式中、R6は、請求項1に定義されたとおりであり、M1は、Na、Li又はKであるで示される二金属化オルガノホスフィンとの、1:1のモル比での反応;そして2適切であれば、Mが水素である式Iの化合物を得ようとする場合、その後の加水分解、による製造する方法をも提供するものである。出発材料として用いられるハロゲン化アシルIVは、公知の物質であって、そのいくつかは、商業的に入手でき、又は公知の化合物と同様に製造することができる。金属化アルキルホスフィンを製造する方法は、例えば、適切なアルキルホスフィンと、対応するアルカリ金属、アルカリ金属水素化物またはアルキルリチウム化合物との反応があげられる。M1は、上記に定義されたとおりである反応は、空気を排除して、不活性溶媒中で、例えば-80~120°Cの温度で、実施するのが好都合である。2~4モル当量のアルカリ金属、アルカリ金属水素化物又はアルキルリチウム化合物を用いるのが都合がよい。適当な溶媒は、例えば、上記のエーテル、又はアルカン、シクロアルカンのような不活性溶媒、及びトルエン、キシレン、メシチレンのような芳香族溶媒である。アルキルホスフィンR6-PH2の製造は、広く知られている。例えば、該化合物は、PH3とアルケンとを、遊離基形成剤の存在下で反応させるか、又はアルキルホスフィンクロリドを、例えば水素化アルミニウムリチウムで還元することによって得ることができる。これら及びその他の方法は、例えばOrganicPhosphorousCompounds,Vol17,WileyInterscience1972,Eds,RMKosolapoffLMaierに記載されている。式Iの化合物は、非対称のモノ-及びビス-アシルホスフィン、モノ-及びビス-アシルホスフィンオキシド、並びにモノ-及びビス-アシルホスフィンスルフィドの製造に特に適する。非対称のとは、ここでは、ビスアシルホスフィン、ビスアシルホスフィンオキシド及びビスアシルホスフィンスルフィドにおいては、異なる二つのアシル基が存在していることを、モノアシルホスフィン、モノアシルホスフィンオキシド及びモノアシルホスフィンスルフィドにおいては、アシル基の他に、異なる二つの基がリン原子に結合していることを意味する。そのような非対称のモノ-及びビス-アシルホスフィン、モノ-及びビス-アシルホスフィンオキシド、並びにモノ-及びビス-アシルホスフィンスルフィドは、いくつかの例外はあるが、新規である。上記により、本発明は、式II:式中、Aは、O、又はSであり;Xは、0又は1であり;Arは、基:であるか;あるいはArは、シクロペンチル、シクロヘキシル、ナフチル、アントラシル、ビフェニリル、又はO、S若しくはNを含む5若しくは6員複素環であって、基シクロペンチル、シクロヘキシル、ナフチル、アントラシル、ビフェニリル、及び5若しくは6員複素環は、非置換であるか、又はハロゲン、C1-C4アルキル及び/若しくは、C1-C4アルコキシで置換されており;R1及びR2は、互いに独立して、C1-C20アルキル、OR11、CF3又はハロゲンであり;R3、R4及びR5は、互いに独立して、水素、C1-C20アルキル、OR11又はハロゲンであるか;あるいはそれぞれの場合に、基R1、R2、R3、R4及びR5のうち二つは、一緒になって、O、S若しくはNR14で中断されていることができるC1-C20アルキレンを形成し;R6は、非置換であるか、又はC5C24シクロアルケニル、フェニル、CN、COR11、COOR11、CONR142、OCOR11、OCOOR11、NR14CONR14、OCONR14、NR14COOR11、シクロアルキル、ハロゲン、OR11、SR11、NR12R13若しくはで置換されているC1-C24アルキル;連続しないO、S若しくはNR14で1回若しくは1回以上中断され、かつ非置換であるか、又はフェニル、OR11、SR11、NR12R13、CN、COR11、COOR11、CONR142及び/若しくはで置換されているC2-C24アルキル;非中断であるか、又は連続しないO、S若しくはNR14で1回若しくは1回以上中断され、かつ非置換であるか、又はOR11、SR11若しくはNR12R13で置換されているC2-C24アルケニル;非中断であるか、又は連続しないO、S若しくはNR14で1回若しくは1回以上中断され、かつ非置換であるか、又はOR11、SR11若しくはNR12R13で置換されているC5-C24シクロアルケニル;非置換であるか、又はアリール基においてC1-C12アルキル、C1-C12アルコキシ若しくはハロゲンで置換されているC7-C24アリールアルキル;非中断であるか、又はO、S及び/若しくはNR14で1回若しくは1回以上中断され、かつ非置換であるか、又はOR11、SR11若しくはNR12R13で置換されているC4-C24シクロアルキル;又はC8-C24アリールシクロアルキル若しくはC8-C24アリールシクロアルケニルであり;R11は、H、C1-C20アルキル、C2-C20アルケニル、C3-C8シクロアルキル、フェニル、ベンジル、又は連続しないO原子で1回若しくは1回以上中断され、かつ非置換であるか、又はOH及び/若しくはSHで置換されているC2-C20アルキルであり;R12及びR13は、互いに独立して、水素、C1-C20アルキル、C3-C8シクロアルキル、フェニル、ベンジル、又はO若しくはSで1回若しくは1回以上中断され、かつ非置換であるか、又はOH及び/若しくはSHで置換されているC2-C20アルキルであるか;あるいはR12及びR13は、一緒になって、非中断であるか、又はO、S若しくはNR14で中断されたC3-C5アルキレンであり;Y1は、非置換であるか、又は一つ若しくはそれ以上のフェニルで置換されているC1-C18アルキル;C1-C18ハロゲノアルキル;O又はSで1回又は1回以上中断され、かつOH及び/又はSHで置換されていることができるC2-C18アルキル;非置換C3-C18シクロアルキル、又はC1-C20アルキル、OR11、CF3若しくはハロゲンで置換されているC3-C18シクロアルキル;C2-C18アルケニルであるか;あるいはY1は、OR11、NR12R13、又は基:の一つであるか;あるいはY1は、シクロペンチル、シクロヘキシル、ナフチル、アントラシル、ビフェニリル、又はO、S若しくはNを含む5若しくは6員複素環であって、基シクロペンチル、シクロヘキシル、ナフチル、アントラシル、ビフェニリル、及び5若しくは6員複素環は、非置換であるか、又はハロゲン、C1-C4アルキル及び/若しくは、C1-C4アルコキシで置換されており;Y2は、直接結合;非置換又はフェニル置換C1-C18アルキレン;非置換C4-C18シクロアルキレン、又はC1-C12アルキル、OR11、ハロゲン及び/若しくはフェニルで置換されているC4-C18シクロアルキレン;非置換C5-C18シクロアルケニレン、又はC1-C12アルキル、OR11、ハロゲン及び/若しくはフェニルで置換されているC5-C18シクロアルケニレン;非置換フェニレン、又はC1-C12アルキル、OR11、ハロゲン、-COOR14、-CONR12R13及び/若しくはフェニルで1~4回置換されているフェニレンであるか;あるいはY2は、基:であって、これらの基は、非置換であるか、若しくは一方又は双方の芳香環においてC1-C12アルキル、OR11、ハロゲン及び/若しくはフェニルで1~4回置換されており;Y3は、O、S、SO、SO2、CH2、CCH32、CHCH3、CCF32、CO又は直接結合であり;R14は、水素、フェニル、C1-C12アルキル、又はO若しくはSで1回若しくは1回以上中断され、かつOH及び/若しくはSHで置換されていることができるC2-C12アルキルであり;R1′及びR2′は、互いに独立して、R1及びR2について示されたものと同じ意味を有し;R3′、R4′及びR5′は、互いに独立して、R3、R4及びR5について示されたものと同じ意味を有すか;あるいはそれぞれの場合に、基R1′、R2′、R3′、R4′及びR5′のうち二つは、一緒になって、O、S又はNR14で中断されていてよいC1-C20アルキレンを形成するが;Y1は、Arと同一ではないものとするで示される化合物も提供する。式IIの化合物中、基R1、R2、R3、R4、R5及びR6の好ましい意味は、式Iの化合物について上に示されたのと同様である。式IIの化合物では、xは、好ましくは1である。特に、Aは、酸素であり、Arは、下記:で示される基である。特に重要なのは、式IIの化合物において、Y1が、C1-C12アルキル、特に分岐状C1-C12アルキル;非置換C3-C18シクロアルキル、又はC1-C20アルキル、OR11、CF3若しくはハロゲンで置換されているC3-C18シクロアルキル;あるいは基:である化合物である。C1-C12アルキルとしてのY1は、好ましくは、CO基との結合に対してα位で側鎖を有する。CO基に対してα位の炭素原子は、好ましくは第三級炭素原子である。R1′、R2′、R3′、R4′及びR5′についての好ましい意味は、式Iについて上に示したR1、R2、R3、R4及びR5の好ましい意味と同様である。やはり重要なのは、式IIの化合物において、R1、R2及びR3が、C1-C4アルキル、特にメチルであり;R1′及びR2′が、C1-C4アルコキシ、特にメトキシ、又は塩素であり;R4、R5、R3′、R4′及びR5′が水素である化合物である。式IIの好ましい化合物は下記:Aが、酸素であり、そしてXが、1であり;R1及びR2が、C1-C4アルキル、C1-C4アルコキシ、Cl又はCF3であり;R3が、水素、C1C4アルキル又はC1-C4アルコキシであり;R4及びR5が、水素であり;R6が、非置換であるか、あるいはシクロアルケニル、CN、COR11、COOR11、フェニル、CONR142、シクロアルキルで置換されているC1-C12アルキル;連続しないO、S若しくはNR14で1回若しくは1回以上中断され、かつ非置換であるか、又はOR11、SR11、NR12R13、CN、COR11、COOR11及び/若しくはCONR142で置換されているC2-C12アルキル;非中断であるか、又は連続しないO、S若しくはNR14で1回若しくは1回以上中断され、かつ非置換であるか、又はOR11、SR11若しくはNR12R13で置換されているC2-C12アルケニル;ベンジル、シクロペンチル、シクロヘキシル、非中断であるか、又はO、S及び/若しくはNR14で1回若しくは1回以上中断されているC4-C12シクロアルキル;又はC8-C12アリールシクロアルキルであり;R11が、H、C1-C12アルキル、シクロヘキシル、シクロペンチル、フェニル又はベンジルであり;R12及びR13が、互いに独立して、C1-C12アルキル、シクロペンチル、シクロヘキシル、フェニル、ベンジル、又は連続しないO原子によって1回若しくは1回以上中断され、かつ非置換であるか、又はOH及び/若しくはSHで置換されているC2-C12アルキルであるか;あるいはR12及びR13が、一緒になって、ピペリジノ、モノホリノ又はピペラジノであり;R14が、水素、C1-C12アルキルであり;Y1が、C1-C12アルキル又はであり;R1′及びR2′が、互いに独立して、R1及びR2について示されたものと同じ意味を有し;R3′、R4′及びR5′は、互いに独立して、R3、R4及びR5について示されたものと同じ意味を有す。式IIの好ましい化合物の例は下記:2,4,6-トリメチルベンゾイル-2,6-ジメチルベンゾイルエチルホスフィンオキシド、2,4,6-トリメチルベンゾイル-2,6-ジエチルベンゾイルエチルホスフィンオキシド、2,4,6-トリメチルベンゾイル-2,6-ジメチル-4-tert-ブチルベンゾイルエチルホスフィンオキシド、2,4,6-トリメチルベンゾイル-2,4,6-トリメトキシベンゾイルエチルホスフィンオキシド、2,4,6-トリメチルベンゾイル-2,4-ジメトキシベンゾイルエチルホスフィンオキシド、2,4,6-トリメチルベンゾイル-2,6-ジエトキシベンゾイルエチルホスフィンオキシド、2,4,6-トリメチルベンゾイル-2,6-ジメトキシ-4-メチルベンゾイルエチルホスフィンオキシド、2,4,6-トリメチルベンゾイル-2,6-ジクロロベンゾイルエチルホスフィンオキシド、2,4,6-トリメチルベンゾイル-2,4,6-トリクロロベンゾイルエチルホスフィンオキシド、2,4,6-トリメチルベンゾイル-{2,6-ビストリフルオロメチルベンゾイル}エチルホスフィンオキシド、2,6-ジメトキシベンゾイル-2,6-ジメチルベンゾイルエチルホスフィンオキシド、2,6-ジメトキシベンゾイル-2,6-ジエチルベンゾイルエチルホスフィンオキシド、2,6-ジメトキシベンゾイル-2,4,6-トリメチルベンゾイルエチルホスフィンオキシド、2,6-ジメトキシベンゾイル-2,6-ジメチル-4-tert-ブチルベンゾイルエチルホスフィンオキシド、2,6-ジメトキシベンゾイル-2,4,6-トリメトキシベンゾイルエチルホスフィンオキシド、2,6-ジメトキシベンゾイル-2,4-ジメトキシベンゾイルエチルホスフィンオキシド、2,6-ジメトキシベンゾイル-2,6-ジエトキシベンゾイルエチルホスフィンオキシド、2,6-ジメトキシベンゾイル-2,6-ジメトキシ-4-メチルベンゾイルエチルホスフィンオキシド、2,6-ジメトキシベンゾイル-2,6-ジクロロベンゾイルエチルホスフィンオキシド、2,6-ジメトキシベンゾイル-2,4,6-トリクロロベンゾイルエチルホスフィンオキシド、2,6-ジメトキシベンゾイル-{2,6-ビストリフルオロメチルベンゾイル}エチルホスフィンオキシド、2,6-ジメチルベンゾイル-2,6-ジエチルベンゾイルエチルホスフィンオキシド、2,6-ジメチルベンゾイル-2,4,6-トリメチルベンゾイルエチルホスフィンオキシド、2,6-ジメチルベンゾイル-2,6-ジメチル-4-tert-ブチルベンゾイルエチルホスフィンオキシド、2,6-ジメチルベンゾイル-2,4,6-トリメトキシベンゾイルエチルホスフィンオキシド、2,6-ジメチルベンゾイル-2,4-ジメトキシベンゾイルエチルホスフィンオキシド、2,6-ジメチルベンゾイル-2,6-ジエトキシベンゾイルエチルホスフィンオキシド、2,6-ジメチルベンゾイル-2,6-ジメトキシ-4-メチルベンゾイルエチルホスフィンオキシド、2,6-ジメチルベンゾイル-2,6-ジクロロベンゾイルエチルホスフィンオキシド、2,6-ジメチルベンゾイル-2,4,6-トリクロロベンゾイルエチルホスフィンオキシド、2,6-ジメチルベンゾイル-{2,6-ビストリフルオロメチルベンゾイル}エチルホスフィンオキシド、2,4,6-トリメトキシベンゾイル-2,6-ジメチルベンゾイルエチルホスフィンオキシド、2,4,6-トリメトキシベンゾイル-2,6-ジエチルベンゾイルエチルホスフィンオキシド、2,4,6-トリメトキシベンゾイル-2,4,6-トリメチルベンゾイルエチルホスフィンオキシド、2,4,6-トリメトキシベンゾイル-2,6-ジメチル-4-tert-ブチルベンゾイルエチルホスフィンオキシド、2,4,6-トリメトキシベンゾイル-2,4-ジメトキシベンゾイルエチルホスフィンオキシド、2,4,6-トリメトキシベンゾイル-2,6-ジエトキシベンゾイルエチルホスフィンオキシド、2,4,6-トリメトキシベンゾイル-2,6-ジクロロベンゾイルエチルホスフィンオキシド、2,4,6-トリメトキシベンゾイル-{2,6-ビストリフルオロメチルベンゾイル}エチルホスフィンオキシド、2,6-ジメチル-4-tert-ブチルベンゾイル-2,6-ジメチルベンゾイルエチルホスフィンオキシド、2,6-ジメチル-4-tert-ブチルベンゾイル-2,6-ジエチルベンゾイルエチルホスフィンオキシド、2,6-ジメチル-4-tert-ブチルベンゾイル-2,4,6-トリメチルベンゾイルエチルホスフィンオキシド、2,6-ジメチル-4-tert-ブチルベンゾイル-2,6-ジメチル-4-tert-ブチルベンゾイルエチルホスフィンオキシド、2,6-ジメチル-4-tert-ブチルベンゾイル-2,4,6-トリメトキシベンゾイルエチルホスフィンオキシド、2,6-ジメチル-4-tert-ブチルベンゾイル-2,4-ジメトキシベンゾイルエチルホスフィンオキシド、2,6-ジメチル-4-tert-ブチルベンゾイル-2,6-ジエトキシベンゾイルエチルホスフィンオキシド、2,6-ジメチル-4-tert-ブチルベンゾイル-2,6-ジメトキシ-4-メチルベンゾイルエチルホスフィンオキシド、2,6-ジメチル-4-tert-ブチルベンゾイル-2,6-ジクロロベンゾイルエチルホスフィンオキシド、2,6-ジメチル-4-tert-ブチルベンゾイル-2,4,6-トリクロロベンゾイルエチルホスフィンオキシド、2,6-ジメチル-4-tert-ブチルベンゾイル-{2,6-ビストリフルオロメチルベンゾイル}エチルホスフィンオキシド、2,4,6-トリメチルベンゾイル-2,6-ジメチルベンゾイル-n-ブチルホスフィンオキシド、2,4,6-トリメチルベンゾイル-2,6-ジエチルベンゾイル-n-ブチルホスフィンオキシド、2,4,6-トリメチルベンゾイル-2,6-ジメチル-4-tert-ブチルベンゾイル-n-ブチルホスフィンオキシド、2,4,6-トリメチルベンゾイル-2,4,6-トリメトキシベンゾイル-n-ブチルホスフィンオキシド、2,4,6-トリメチルベンゾイル-2,4-ジメトキシベンゾイル-n-ブチルホスフィンオキシド、2,4,6-トリメチルベンゾイル-2,6-ジエトキシベンゾイル-n-ブチルホスフィンオキシド、2,4,6-トリメチルベンゾイル-2,6-ジメトキシ-4-メチルベンゾイル-n-ブチルホスフィンオキシド、2,4,6-トリメチルベンゾイル-2,6-ジクロロベンゾイル-n-ブチルホスフィンオキシド、2,4,6-トリメチルベンゾイル-2,4,6-トリクロロベンゾイル-n-ブチルホスフィンオキシド、2,4,6-トリメチルベンゾイル-{2,6-ビストリフルオロメチルベンゾイル}-n-ブチルホスフィンオキシド、2,6-ジメトキシベンゾイル-2,6-ジメチルベンゾイル-n-ブチルホスフィンオキシド、2,6-ジメトキシベンゾイル-2,6-ジエチルベンゾイル-n-ブチルホスフィンオキシド、2,6-ジメトキシベンゾイル-2,4,6-トリメチルベンゾイル-n-ブチルホスフィンオキシド、2,6-ジメトキシベンゾイル-2,6-ジメチル-4-tert-ブチルベンゾイル-n-ブチルホスフィンオキシド、2,6-ジメトキシベンゾイル-2,4,6-トリメトキシベンゾイル-n-ブチルホスフィンオキシド、2,6-ジメトキシベンゾイル-2,4-ジメトキシベンゾイル-n-ブチルホスフィンオキシド、2,6-ジメトキシベンゾイル-2,6-ジエトキシベンゾイル-n-ブチルホスフィンオキシド、2,6-ジメトキシベンゾイル-2,6-ジメトキシ-4-メチルベンゾイル-n-ブチルホスフィンオキシド、2,6-ジメトキシベンゾイル-2,6-ジクロロベンゾイル-n-ブチルホスフィンオキシド、2,6-ジメトキシベンゾイル-2,4,6-トリクロロベンゾイル-n-ブチルホスフィンオキシド、2,6-ジメトキシベンゾイル-{2,6-ビストリフルオロメチルベンゾイル}-n-ブチルホスフィンオキシド、2,6-ジメチルベンゾイル-2,6-ジエチルベンゾイル-n-ブチルホスフィンオキシド、2,6-ジメチルベンゾイル-2,4,6-トリメチルベンゾイル-n-ブチルホスフィンオキシド、2,6-ジメチルベンゾイル-2,6-ジメチル-4-tert-ブチルベンゾイル-n-ブチルホスフィンオキシド、2,6-ジメチルベンゾイル-2,4,6-トリメトキシベンゾイル-n-ブチルホスフィンオキシド、2,6-ジメチルベンゾイル-2,4-ジメトキシベンゾイル-n-ブチルホスフィンオキシド、2,6-ジメチルベンゾイル-2,6-ジエトキシベンゾイル-n-ブチルホスフィンオキシド、2,6-ジメチルベンゾイル-2,6-ジメトキシ-4-メチルベンゾイル-n-ブチルホスフィンオキシド、2,6-ジメチルベンゾイル-2,6-ジクロロベンゾイル-n-ブチルホスフィンオキシド、2,6-ジメチルベンゾイル-2,4,6-トリクロロベンゾイル-n-ブチルホスフィンオキシド、2,6-ジメチルベンゾイル-{2,6-ビストリフルオロメチルベンゾイル}-n-ブチルホスフィンオキシド、2,4,6-トリメトキシベンゾイル-2,6-ジメチルベンゾイル-n-ブチルホスフィンオキシド、2,4,6-トリメトキシベンゾイル-2,6-ジエチルベンゾイル-n-ブチルホスフィンオキシド、2,4,6-トリメトキシベンゾイル-2,4,6-トリメチルベンゾイル-n-ブチルホスフィンオキシド、2,4,6-トリメトキシベンゾイル-2,6-ジメチル-4-tert-ブチルベンゾイル-n-ブチルホスフィンオキシド、2,4,6-トリメトキシベンゾイル-2,4-ジメトキシベンゾイル-n-ブチルホスフィンオキシド、2,4,6-トリメトキシベンゾイル-2,6-ジエトキシベンゾイル-n-ブチルホスフィンオキシド、2,4,6-トリメトキシベンゾイル-2,6-ジクロロベンゾイル-n-ブチルホスフィンオキシド、2,4,6-トリメトキシベンゾイル-{2,6-ビストリフルオロメチルベンゾイル}-n-ブチルホスフィンオキシド、2,6-ジメチル-4-tert-ブチルベンゾイル-2,6-ジメチルベンゾイル-n-ブチルホスフィンオキシド、2,6-ジメチル-4-tert-ブチルベンゾイル-2,6-ジエチルベンゾイル-n-ブチルホスフィンオキシド、2,6-ジメチル-4-tert-ブチルベンゾイル-2,4,6-トリメチルベンゾイル-n-ブチルホスフィンオキシド、2,6-ジメチル-4-tert-ブチルベンゾイル-2,6-ジメチル-4-tert-ブチルベンゾイル-n-ブチルホスフィンオキシド、2,6-ジメチル-4-tert-ブチルベンゾイル-2,4,6-トリメトキシベンゾイル-n-ブチルホスフィンオキシド、2,6-ジメチル-4-tert-ブチルベンゾイル-2,4-ジメトキシベンゾイル-n-ブチルホスフィンオキシド、2,6-ジメチル-4-tert-ブチルベンゾイル-2,6-ジエトキシベンゾイル-n-ブチルホスフィンオキシド、2,6-ジメチル-4-tert-ブチルベンゾイル-2,6-ジメトキシ-4-メチルベンゾイル-n-ブチルホスフィンオキシド、2,6-ジメチル-4-tert-ブチルベンゾイル-2,6-ジクロロベンゾイル-n-ブチルホスフィンオキシド、2,6-ジメチル-4-tert-ブチルベンゾイル-2,4,6-トリクロロベンゾイル-n-ブチルホスフィンオキシド、2,6-ジメチル-4-tert-ブチルベンゾイル-{2,6-ビストリフルオロメチルベンゾイル}-n-ブチルホスフィンオキシド、2,4,6-トリメチルベンゾイル-2,6-ジメチルベンゾイルイソブチルホスフィンオキシド、2,4,6-トリメチルベンゾイル-2,6-ジエチルベンゾイルイソブチルホスフィンオキシド、2,4,6-トリメチルベンゾイル-2,6-ジメチル-4-tert-ブチルベンゾイルイソブチルホスフィンオキシド、2,4,6-トリメチルベンゾイル-2,4,6-トリメトキシベンゾイルイソブチルホスフィンオキシド、2,4,6-トリメチルベンゾイル-2,4-ジメトキシベンゾイルイソブチルホスフィンオキシド、2,4,6-トリメチルベンゾイル-2,6-ジエトキシベンゾイルイソブチルホスフィンオキシド、2,4,6-トリメチルベンゾイル-2,6-ジメトキシ-4-メチルベンゾイルイソブチルホスフィンオキシド、2,4,6-トリメチルベンゾイル-2,6-ジクロロベンゾイルイソブチルホスフィンオキシド、2,4,6-トリメチルベンゾイル-2,4,6-トリクロロベンゾイルイソブチルホスフィンオキシド、2,4,6-トリメチルベンゾイル-{2,6-ビストリフルオロメチルベンゾイル}イソブチルホスフィンオキシド、2,6-ジメトキシベンゾイル-2,6-ジメチルベンゾイルイソブチルホスフィンオキシド、2,6-ジメトキシベンゾイル-2,6-ジエチルベンゾイルイソブチルホスフィンオキシド、2,6-ジメトキシベンゾイル-2,4,6-トリメチルベンゾイルイソブチルホスフィンオキシド、2,6-ジメトキシベンゾイル-2,6-ジメチル-4-tert-ブチルベンゾイルイソブチルホスフィンオキシド、2,6-ジメトキシベンゾイル-2,4,6-トリメトキシベンゾイルイソブチルホスフィンオキシド、2,6-ジメトキシベンゾイル-2,4-ジメトキシベンゾイルイソブチルホスフィンオキシド、2,6-ジメトキシベンゾイル-2,6-ジエトキシベンゾイルイソブチルホスフィンオキシド、2,6-ジメトキシベンゾイル-2,6-ジメトキシ-4-メチルベンゾイルイソブチルホスフィンオキシド、2,6-ジメトキシベンゾイル-2,6-ジクロロベンゾイルイソブチルホスフィンオキシド、2,6-ジメトキシベンゾイル-2,4,6-トリクロロベンゾイルイソブチルホスフィンオキシド、2,6-ジメトキシベンゾイル-{2,6-ビストリフルオロメチルベンゾイル}イソブチルホスフィンオキシド、2,6-ジメチルベンゾイル-2,6-ジエチルベンゾイルイソブチルホスフィンオキシド、2,6-ジメチルベンゾイル-2,4,6-トリメチルベンゾイルイソブチルホスフィンオキシド、2,6-ジメチルベンゾイル-2,6-ジメチル-4-tert-ブチルベンゾイルイソブチルホスフィンオキシド、2,6-ジメチルベンゾイル-2,4,6-トリメトキシベンゾイルイソブチルホスフィンオキシド、2,6-ジメチルベンゾイル-2,4-ジメトキシベンゾイルイソブチルホスフィンオキシド、2,6-ジメチルベンゾイル-2,6-ジエトキシベンゾイルイソブチルホスフィンオキシド、2,6-ジメチルベンゾイル-2,6-ジメトキシ-4-メチルベンゾイルイソブチルホスフィンオキシド、2,6-ジメチルベンゾイル-2,6-ジクロロベンゾイルイソブチルホスフィンオキシド、2,6-ジメチルベンゾイル-2,4,6-トリクロロベンゾイルイソブチルホスフィンオキシド、2,6-ジメチルベンゾイル-{2,6-ビストリフルオロメチルベンゾイル}イソブチルホスフィンオキシド、2,4,6-トリメトキシベンゾイル-2,6-ジメチルベンゾイルイソブチルホスフィンオキシド、2,4,6-トリメトキシベンゾイル-2,6-ジエチルベンゾイルイソブチルホスフィンオキシド、2,4,6-トリメトキシベンゾイル-2,4,6-トリメチルベンゾイルイソブチルホスフィンオキシド、2,4,6-トリメトキシベンゾイル-2,6-ジメチル-4-tert-ブチルベンゾイルイソブチルホスフィンオキシド、2,4,6-トリメトキシベンゾイル-2,4-ジメトキシベンゾイルイソブチルホスフィンオキシド、2,4,6-トリメトキシベンゾイル-2,6-ジエトキシベンゾイルイソブチルホスフィンオキシド、2,4,6-トリメトキシベンゾイル-2,6-ジクロロベンゾイルイソブチルホスフィンオキシド、2,4,6-トリメトキシベンゾイル-{2,6-ビストリフルオロメチルベンゾイル}イソブチルホスフィンオキシド、2,6-ジメチル-4-tert-ブチルベンゾイル-2,6-ジメチルベンゾイルイソブチルホスフィンオキシド、2,6-ジメチル-4-tert-ブチルベンゾイル-2,6-ジエチルベンゾイルイソブチルホスフィンオキシド、2,6-ジメチル-4-tert-ブチルベンゾイル-2,4,6-トリメチルベンゾイルイソブチルホスフィンオキシド、2,6-ジメチル-4-tert-ブチルベンゾイル-2,6-ジメチル-4-tert-ブチルベンゾイルイソブチルホスフィンオキシド、2,6-ジメチル-4-tert-ブチルベンゾイル-2,4,6-トリメトキシベンゾイルイソブチルホスフィンオキシド、2,6-ジメチル-4-tert-ブチルベンゾイル-2,4-ジメトキシベンゾイルイソブチルホスフィンオキシド、2,6-ジメチル-4-tert-ブチルベンゾイル-2,6-ジエトキシベンゾイルイソブチルホスフィンオキシド、2,6-ジメチル-4-tert-ブチルベンゾイル-2,6-ジメトキシ-4-メチルベンゾイルイソブチルホスフィンオキシド、2,6-ジメチル-4-tert-ブチルベンゾイル-2,6-ジクロロベンゾイルイソブチルホスフィンオキシド、2,6-ジメチル-4-tert-ブチルベンゾイル-2,4,6-トリクロロベンゾイルイソブチルホスフィンオキシド、2,6-ジメチル-4-tert-ブチルベンゾイル-{2,6-ビストリフルオロメチルベンゾイル}イソブチルホスフィンオキシド、2,4,6-トリメチルベンゾイル-2,6-ジメチルベンゾイル-1-メチルプロピルホスフィンオキシド、2,4,6-トリメチルベンゾイル-2,6-ジエチルベンゾイル-1-メチルプロピルホスフィンオキシド、2,4,6-トリメチルベンゾイル-2,6-ジメチル-4-tert-ブチルベンゾイル-1-メチルプロピルホスフィンオキシド、2,4,6-トリメチルベンゾイル-2,4,6-トリメトキシベンゾイル-1-メチルプロピルホスフィンオキシド、2,4,6-トリメチルベンゾイル-2,4-ジメトキシベンゾイル-1-メチルプロピルホスフィンオキシド、2,4,6-トリメチルベンゾイル-2,6-ジエトキシベンゾイル-1-メチルプロピルホスフィンオキシド、2,4,6-トリメチルベンゾイル-2,6-ジメトキシ-4-メチルベンゾイル-1-メチルプロピルホスフィンオキシド、2,4,6-トリメチルベンゾイル-2,6-ジクロロベンゾイル-1-メチルプロピルホスフィンオキシド、2,4,6-トリメチルベンゾイル-2,4,6-トリクロロベンゾイル-1-メチルプロピルホスフィンオキシド、2,4,6-トリメチルベンゾイル-{2,6-ビストリフルオロメチルベンンゾイル}-1-メチルプロピルホスフィンオキシド、2,6-ジメトキシベンゾイル-2,6-ジメチルベンゾイル-1-メチルプロピルホスフィンオキシド、2,6-ジメトキシベンゾイル-2,6-ジエチルベンゾイル-1-メチルプロピルホスフィンオキシド、2,6-ジメトキシベンゾイル-2,4,6-トリメチルベンゾイル-1-メチルプロピルホスフィンオキシド、2,6-ジメトキシベンゾイル-2,6-ジメチル-4-tert-ブチルベンゾイル-1-メチルプロピルホスフィンオキシド、2,6-ジメトキシベンゾイル-2,4,6-トリメトキシベンゾイル-1-メチルプロピルホスフィンオキシド、2,6-ジメトキシベンゾイル-2,4-ジメトキシベンゾイル-1-メチルプロピルホスフィンオキシド、2,6-ジメトキシベンゾイル-2,6-ジエトキシベンゾイル-1-メチルプロピルホスフィンオキシド、2,6-ジメトキシベンゾイル-2,6-ジメトキシ-4-メチルベンゾイル-1-メチルプロピルホスフィンオキシド、2,6-ジメトキシベンゾイル-2,6-ジクロロベンゾイル-1-メチルプロピルホスフィンオキシド、2,6-ジメトキシベンゾイル-2,4,6-トリクロロベンゾイル-1-メチルプロピルホスフィンオキシド、2,6-ジメトキシベンゾイル-{2,6-ビストリフルオロメチルベンゾイル}-1-メチルプロピルホスフィンオキシド、2,6-ジメチルベンゾイル-2,6-ジエチルベンゾイル-1-メチルプロピルホスフィンオキシド、2,6-ジメチルベンゾイル-2,4,6-トリメチルベンゾイル-1-メチルプロピルホスフィンオキシド、2,6-ジメチルベンゾイル-2,6-ジメチル-4-tert-ブチルベンゾイル-1-メチルプロピルホスフィンオキシド、2,6-ジメチルベンゾイル-2,4,6-トリメトキシベンゾイル-1-メチルプロピルホスフィンオキシド、2,6-ジメチルベンゾイル-2,4-ジメトキシベンゾイル-1-メチルプロピルホスフィンオキシド、2,6-ジメチルベンゾイル-2,6-ジエトキシベンゾイル-1-メチルプロピルホスフィンオキシド、2,6-ジメチルベンゾイル-2,6-ジメトキシ-4-メチルベンゾイル-1-メチルプロピルホスフィンオキシド、2,6-ジメチルベンゾイル-2,6-ジクロロベンゾイル-1-メチルプロピルホスフィンオキシド、2,6-ジメチルベンゾイル-2,4,6-トリクロロベンゾイル-1-メチルプロピルホスフィンオキシド、2,6-ジメチルベンゾイル-{2,6-ビストリフルオロメチルベンゾイル}-1-メチルプロピルホスフィンオキシド、2,4,6-トリメトキシベンゾイル―2,6-ジメチルベンゾイル-1-メチルプロピルホスフィンオキシド、2,4,6-トリメトキシベンゾイル-2,6-ジエチルベンゾイル-1-メチルプロピルホスフィンオキシド、2,4,6-トリメトキシベンゾイル-2,4,6-トリメチルベンゾイル-1-メチルプロピルホスフィンオキシド、2,4,6-トリメトキシベンゾイル-2,6-ジメチル-4-tert-ブチルベンゾイル-1-メチルプロピルホスフィンオキシド、2,4,6-トリメトキシベンゾイル-2,4-ジメトキシベンゾイル-1-メチルプロピルホスフィンオキシド、2,4,6-トリメトキシベンゾイル-2,6-ジエトキシベンゾイル-1-メチルプロピルホスフィンオキシド、2,4,6-トリメトキシベンゾイル-2,6-ジクロロベンゾイル-1-メチルプロピルホスフィンオキシド、2,4,6-トリメトキシベンゾイル-{2,6-ビストリフルオロメチルベンゾイル}-1-メチルプロピルホスフィンオキシド、2,6-ジメチル-4-tert-ブチルベンゾイル-2,6-ジメチルベンゾイル-1-メチルプロピルホスフィンオキシド、2,6-ジメチル-4-tert-ブチルベンゾイル-2,6-ジエチルベンゾイル-1-メチルプロピルホスフィンオキシド、2,6-ジメチル-4-tert-ブチルベンゾイル-2,4,6-トリメチルベンゾイル-1-メチルプロピルホスフィンオキシド、2,6-ジメチル-4-tert-ブチルベンゾイル-2,6-ジメチル-4-tert-ブチルベンゾイル-1-メチルプロピルホスフィンオキシド、2,6-ジメチル-4-tert-ブチルベンゾイル-2,4,6-トリメトキシベンゾイル-1-メチルプロピルホスフィンオキシド、2,6-ジメチル-4-tert-ブチルベンゾイル-2,4-ジメトキシベンゾイル-1-メチルプロピルホスフィンオキシド、2,6-ジメチル-4-tert-ブチルベンゾイル-2,6-ジエトキシベンゾイル-1-メチルプロピルホスフィンオキシド、2,6-ジメチル-4-tert-ブチルベンゾイル-2,6-ジメトキシ-4-メチルベンゾイル-1-メチルプロピルホスフィンオキシド、2,6-ジメチル-4-tert-ブチルベンゾイル-2,6-ジクロロベンゾイル-1-メチルプロピルホスフィンオキシド、2,6-ジメチル-4-tert-ブチルベンゾイル-2,4,6-トリクロロベンゾイル-1-メチルプロピルホスフィンオキシド、2,6-ジメチル-4-tert-ブチルベンゾイル-{2,6-ビストリフルオロメチルベンゾイル}-1-メチルプロピルホスフィンオキシド、2,4,6-トリメチルベンゾイル-2,6-ジメチルベンゾイル-2,4,4-トリメチルペンチルホスフィンオキシド、2,4,6-トリメチルベンゾイル-2,6-ジエチルベンゾイル-2,4,4-トリメチルペンチルホスフィンオキシド、2,4,6-トリメチルベンゾイル-2,6-ジメチル-4-tert-ブチルベンゾイル-2,4,4-トリメチルペンチルホスフィンオキシド、2,4,6-トリメチルベンゾイル-2,4,6-トリメトキシベンゾイル-2,4,4-トリメチルペンチルホスフィンオキシド、2,4,6-トリメチルベンゾイル-2,4-ジメトキシベンゾイル-2,4,4-トリメチルペンチルホスフィンオキシド、2,4,6-トリメチルベンゾイル-2,6-ジエトキシベンゾイル-2,4,4-トリメチルペンチルホスフィンオキシド、2,4,6-トリメチルベンゾイル-2,6-ジメトキシ-4-メチルベンゾイル-2,4,4-トリメチルペンチルホスフィンオキシド、2,4,6-トリメチルベンゾイル-2,6-ジクロロベンゾイル-2,4,4-トリメチルペンチルホスフィンオキシド、2,4,6-トリメチルベンゾイル-2,4,6-トリクロロベンゾイル-2,4,4-トリメチルペンチルホスフィンオキシド、2,4,6-トリメチルベンゾイル-{2,6-ビストリフルオロメチルベンゾイル}-2,4,4-トリメチルペンチルホスフィンオキシド、2,6-ジメトキシベンゾイル-2,6-ジメチルベンゾイル-2,4,4-トリメチルペンチルホスフィンオキシド、2,6-ジメトキシベンゾイル-2,6-ジエチルベンゾイル-2,4,4-トリメチルペンチルホスフィンオキシド、2,6-ジメトキシベンゾイル-2,4,6-トリメチルベンゾイル-2,4,4-トリメチルペンチルホスフィンオキシド、2,6-ジメトキシベンゾイル-2,6-ジメチル-4-tert-ブチルベンゾイル-2,4,4-トリメチルペンチルホスフィンオキシド、2,6-ジメトキシベンゾイル-2,4,6-トリメトキシベンゾイル-2,4,4-トリメチルペンチルホスフィンオキシド、2,6-ジメトキシベンゾイル-2,4-ジメトキシベンゾイル-2,4,4-トリメチルペンチルホスフィンオキシド、2,6-ジメトキシベンゾイル-2,6-ジエトキシベンゾイル-2,4,4-トリメチルペンチルホスフィンオキシド、2,6-ジメトキシベンゾイル-2,6-ジメトキシ-4-メチルベンゾイル-2,4,4-トリメチルペンチルホスフィンオキシド、2,6-ジメトキシベンゾイル-2,6-ジクロロベンゾイル-2,4,4-トリメチルペンチルホスフィンオキシド、2,6-ジメトキシベンゾイル-2,4,6-トリクロロベンゾイル-2,4,4-トリメチルペンチルホスフィンオキシド、2,6-ジメトキシベンゾイル-{2,6-ビストリフルオロメチルベンゾイル}-2,4,4-トリメチルペンチルホスフィンオキシド、2,6-ジメチルベンゾイル-2,4,6-トリメチルベンゾイル-2,4,4-トリメチルペンチルホスフィンオキシド、2,6-ジメチルベンゾイル-2,6-ジメチル-4-tert-ブチルベンゾイル-2,4,4-トリメチルペンチルホスフィンオキシド、2,6-ジメチルベンゾイル-2,4,6-トリメトキシベンゾイル-2,4,4-トリメチルペンチルホスフィンオキシド、2,6-ジメチルベンゾイル-2,4-ジメトキシベンゾイル-2,4,4-トリメチルペンチルホスフィンオキシド、2,6-ジメチルベンゾイル-2,6-ジエトキシベンゾイル-2,4,4-トリメチルペンチルホスフィンオキシド、2,6-ジメチルベンゾイル-2,6-ジメトキシ-4-メチルベンゾイル-2,4,4-トリメチルペンチルホスフィンオキシド、2,6-ジメチルベンゾイル-2,6-ジクロロベンゾイル-2,4,4-トリメチルペンチルホスフィンオキシド、2,6-ジメチルベンゾイル-2,4,6-トリクロロベンゾイル-2,4,4-トリメチルペンチルホスフィンオキシド、2,6-ジメチルベンゾイル-{2,6-ビストリフルオロメチルベンゾイル}-2,4,4-トリメチルペンチルホスフィンオキシド、2,4,6-トリメトキシベンゾイル-2,6-ジメチルベンゾイル-2,4,4-トリメチルペンチルホスフィンオキシド、2,4,6-トリメトキシベンゾイル-2,6-ジエチルベンゾイル-2,4,4-トリメチルペンチルホスフィンオキシド、2,4,6-トリメトキシベンゾイル-2,4,6-トリメチルベンゾイル-2,4,4-トリメチルペンチルホスフィンオキシド、2,4,6-トリメトキシベンゾイル-2,6-ジメチル-4-tert-ブチルベンゾイル-2,4,4-トリメチルペンチルホスフィンオキシド、2,4,6-トリメトキシベンゾイル-2,4-ジメトキシベンゾイル-2,4,4-トリメチルペンチルホスフィンオキシド、2,4,6-トリメトキシベンゾイル-2,6-ジエトキシベンゾイル-2,4,4-トリメチルペンチルホスフィンオキシド、2,4,6-トリメトキシベンゾイル-2,6-ジクロロベンゾイル-2,4,4-トリメチルペンチルホスフィンオキシド、2,4,6-トリメトキシベンゾイル-{2,6-ビストリフルオロメチルベンゾイル}-2,4,4-トリメチルペンチルホスフィンオキシド、2,6-ジメチル-4-tert-ブチルベンゾイル-2,6-ジメチルベンゾイル-2,4,4-トリメチルペンチルホスフィンオキシド、2,6-ジメチル-4-tert-ブチルベンゾイル-2,6-ジエチルベンゾイル-2,4,4-トリメチルペンチルホスフィンオキシド、2,6-ジメチル-4-tert-ブチルベンゾイル-2,4,6-トリメチルベンゾイル-2,4,4-トリメチルペンチルホスフィンオキシド、2,6-ジメチル-4-tert-ブチルベンゾイル-2,6-ジメチル-4-tert-ブチルベンゾイル-2,4,4-トリメチルペンチルホスフィンオキシド、2,6-ジメチル-4-tert-ブチルベンゾイル-2,4,6-トリメトキシベンゾイル-2,4,4-トリメチルペンチルホスフィンオキシド、2,6-ジメチル-4-tert-ブチルベンゾイル-2,4-ジメトキシベンゾイル-2,4,4-トリメチルペンチルホスフィンオキシド、2,6-ジメチル-4-tert-ブチルベンゾイル-2,6-ジエトキシベンゾイル-2,4,4-トリメチルペンチルホスフィンオキシド、2,6-ジメチル-4-tert-ブチルベンゾイル-2,6-ジメトキシ-4-メチルベンゾイル-2,4,4-トリメチルペンチルホスフィンオキシド、2,6-ジメチル-4-tert-ブチルベンゾイル-2,6-ジクロロベンゾイル-2,4,4-トリメチルペンチルホスフィンオキシド、2,6-ジメチル-4-tert-ブチルベンゾイル-2,4,6-トリクロロベンゾイル-2,4,4-トリメチルペンチルホスフィンオキシド、2,6-ジメチル-4-tert-ブチルベンゾイル-{2,6-ビストリフルオロメチルベンゾイル}-2,4,4-トリメチルペンチルホスフィンオキシド、2,4,6-トリメチルベンゾイル-2,6-ジメチルベンゾイルシクロペンチルホスフィンオキシド、2,4,6-トリメチルベンゾイル-2,6-ジエチルベンゾイルシクロペンチルホスフィンオキシド、2,4,6-トリメチルベンゾイル-2,6-ジメチル-4-tert-ブチルベンゾイルシクロペンチルホスフィンオキシド、2,4,6-トリメチルベンゾイル-2,4,6-トリメトキシベンゾイルシクロペンチルホスフィンオキシド、2,4,6-トリメチルベンゾイル-2,4-ジメトキシベンゾイルシクロペンチルホスフィンオキシド、2,4,6-トリメチルベンゾイル-2,6-ジエトキシベンゾイルシクロペンチルホスフィンオキシド、2,4,6-トリメチルベンゾイル-2,6-ジメトキシ-4-メチルベンゾイルシクロペンチルホスフィンオキシド、2,4,6-トリメチルベンゾイル-2,6-ジクロロベンゾイルシクロペンチルホスフィンオキシド、2,4,6-トリメチルベンゾイル-2,4,6-トリクロロベンゾイルシクロペンチルホスフィンオキシド、2,4,6-トリメチルベンゾイル-{2,6-ビストリフルオロメチルベンゾイル}シクロペンチルホスフィンオキシド、2,6-ジメトキシベンゾイル-2,6-ジメチルベンゾイルシクロペンチルホスフィンオキシド、2,6-ジメトキシベンゾイル-2,6-ジエチルベンゾイルシクロペンチルホスフィンオキシド、2,6-ジメトキシベンゾイル-2,4,6-トリメチルベンゾイルシクロペンチルホスフィンオキシド、2,6-ジメトキシベンゾイル-2,6-ジメチル-4-tert-ブチルベンゾイルシクロペンチルホスフィンオキシド、2,6-ジメトキシベンゾイル-2,4,6-トリメトキシベンゾイルシクロペンチルホスフィンオキシド、2,6-ジメトキシベンゾイル-2,4-ジメトキシベンゾイルシクロペンチルホスフィンオキシド、2,6-ジメトキシベンゾイル-2,6-ジエトキシベンゾイルシクロペンチルホスフィンオキシド、2,6-ジメトキシベンゾイル-2,6-ジメトキシ-4-メチルベンゾイルシクロペンチルホスフィンオキシド、2,6-ジメトキシベンゾイル-2,6-ジクロロベンゾイルシクロペンチルホスフィンオキシド、2,6-ジメトキシベンゾイル-2,4,6-トリクロロベンゾイルシクロペンチルホスフィンオキシド、2,6-ジメトキシベンゾイル-{2,6-ビストリフルオロメチルベンゾイル}シクロペンチルホスフィンオキシド、2,6-ジメチルベンゾイル-2,6-ジエチルベンゾイルシクロペンチルホスフィンオキシド、2,6-ジメチルベンゾイル-2,4,6-トリメチルベンゾイルシクロペンチルホスフィンオキシド、2,6-ジメチルベンゾイル-2,6-ジメチル-4-tert-ブチルベンゾイルシクロペンチルホスフィンオキシド、2,6-ジメチルベンゾイル-2,4,6-トリメトキシベンゾイルシクロペンチルホスフィンオキシド、2,6-ジメチルベンゾイル-2,4-ジメトキシベンゾイルシクロペンチルホスフィンオキシド、2,6-ジメチルベンゾイル-2,6-ジエトキシベンゾイルシクロペンチルホスフィンオキシド、2,6-ジメチルベンゾイル-2,6-ジメトキシ-4-メチルベンゾイルシクロペンチルホスフィンオキシド、2,6-ジメチルベンゾイル-2,6-ジクロロベンゾイルシクロペンチルホスフィンオキシド、2,6-ジメチルベンゾイル-2,4,6-トリクロロベンゾイルシクロペンチルホスフィンオキシド、2,6-ジメチルベンゾイル-{2,6-ビストリフルオロメチルベンゾイル}シクロペンチルホスフィンオキシド、2,4,6-トリメトキシベンゾイル-2,6-ジメチルベンゾイルシクロペンチルホスフィンオキシド、2,4,6-トリメトキシベンゾイル-2,6-ジエチルベンゾイルシクロペンチルホスフィンオキシド、2,4,6-トリメトキシベンゾイル-2,4,6-トリメチルベンゾイルシクロペンチルホスフィンオキシド、2,4,6-トリメトキシベンゾイル-2,6-ジメチル-4-tert-ブチルベンゾイルシクロペンチルホスフィンオキシド、2,4,6-トリメトキシベンゾイル-2,4-ジメトキシベンゾイルシクロペンチルホスフィンオキシド、2,4,6-トリメトキシベンゾイル-2,6-ジエトキシベンゾイルシクロペンチルホスフィンオキシド、2,4,6-トリメトキシベンゾイル-2,6-ジクロロベンゾイルシクロペンチルホスフィンオキシド、2,4,6-トリメトキシベンゾイル-{2,6-ビストリフルオロメチルベンゾイル}シクロペンチルホスフィンオキシド、2,6-ジメチル-4-tert-ブチルベンゾイル-2,6-ジメチルベンゾイルシクロペンチルホスフィンオキシド、2,6-ジメチル-4-tert-ブチルベンゾイル-2,6-ジエチルベンゾイルシクロペンチルホスフィンオキシド、2,6-ジメチル-4-tert-ブチルベンゾイル-2,4,6-トリメチルベンゾイルシクロペンチルホスフィンオキシド、2,6-ジメチル-4-tert-ブチルベンゾイル-2,6-ジメチル-4-tert-ブチルベンゾイルシクロペンチルホスフィンオキシド、2,6-ジメチル-4-tert-ブチルベンゾイル-2,4,6-トリメトキシベンゾイルシクロペンチルホスフィンオキシド、2,6-ジメチル-4-tert-ブチルベンゾイル-2,4-ジメトキシベンゾイルシクロペンチルホスフィンオキシド、2,6-ジメチル-4-tert-ブチルベンゾイル-2,6-ジエトキシベンゾイルシクロペンチルホスフィンオキシド、2,6-ジメチル-4-tert-ブチルベンゾイル-2,6-ジメトキシ-4-メチルベンゾイルシクロペンチルホスフィンオキシド、2,6-ジメチル-4-tert-ブチルベンゾイル-2,6-ジクロロベンゾイルシクロペンチルホスフィンオキシド、2,6-ジメチル-4-tert-ブチルベンゾイル-2,4,6-トリクロロベンゾイルシクロペンチルホスフィンオキシド、2,6-ジメチル-4-tert-ブチルベンゾイル-{2,6-ビストリフルオロメチルベンゾイル}シクロペンチルホスフィンオキシド、2,4,6-トリメチルベンゾイル-2,6-ジメチルベンゾイルシクロヘキシルホスフィンオキシド、2,4,6-トリメチルベンゾイル-2,6-ジエチルベンゾイルシクロヘキシルホスフィンオキシド、2,4,6-トリメチルベンゾイル-2,6-ジメチル-4-tert-ブチルベンゾイルシクロヘキシルホスフィンオキシド、2,4,6-トリメチルベンゾイル-2,4,6-トリメトキシベンゾイルシクロヘキシルホスフィンオキシド、2,4,6-トリメチルベンゾイル-2,4-ジメトキシベンゾイルシクロヘキシルホスフィンオキシド、2,4,6-トリメチルベンゾイル-2,6-ジエトキシベンゾイルシクロヘキシルホスフィンオキシド、2,4,6-トリメチルベンゾイル-2,6-ジメトキシ-4-メチルベンゾイルシクロヘキシルホスフィンオキシド、2,4,6-トリメチルベンゾイル-2,6-ジクロロベンゾイルシクロヘキシルホスフィンオキシド、2,4,6-トリメチルベンゾイル-2,4,6-トリクロロベンゾイルシクロヘキシルホスフィンオキシド、2,4,6-トリメチルベンゾイル-{2,6-ビストリフルオロメチルベンゾイル}シクロヘキシルホスフィンオキシド、2,6-ジメトキシベンゾイル-2,6-ジメチルベンゾイルシクロヘキシルホスフィンオキシド、2,6-ジメトキシベンゾイル-2,6-ジエチルベンゾイルシクロヘキシルホスフィンオキシド、2,6-ジメトキシベンゾイル-2,4,6-トリメチルベンゾイルシクロヘキシルホスフィンオキシド、2,6-ジメトキシベンゾイル-2,6-ジメチル-4-tert-ブチルベンゾイルシクロヘキシルホスフィンオキシド、2,6-ジメトキシベンゾイル-2,4,6-トリメトキシベンゾイルシクロヘキシルホスフィンオキシド、2,6-ジメトキシベンゾイル-2,4-ジメトキシベンゾイルシクロヘキシルホスフィンオキシド、2,6-ジメトキシベンゾイル-2,6-ジエトキシベンゾイルシクロヘキシルホスフィンオキシド、2,6-ジメトキシベンゾイル-2,6-ジメトキシ-4-メチルベンゾイルシクロヘキシルホスフィンオキシド、2,6-ジメトキシベンゾイル-2,6-ジクロロベンゾイルシクロヘキシルホスフィンオキシド、2,6-ジメトキシベンゾイル-2,4,6-トリクロロベンゾイルシクロヘキシルホスフィンオキシド、2,6-ジメトキシベンゾイル-{2,6-ビストリフルオロメチルベンゾイル}シクロヘキシルホスフィンオキシド、2,6-ジメチルベンゾイル-2,6-ジエチルベンゾイルシクロヘキシルホスフィンオキシド、2,6-ジメチルベンゾイル-2,4,6-トリメチルベンゾイルシクロヘキシルホスフィンオキシド、2,6-ジメチルベンゾイル-2,6-ジメチル-4-tert-ブチルベンゾイルシクロヘキシルホスフィンオキシド、2,6-ジメチルベンゾイル-2,4,6-トリメトキシベンゾイルシクロヘキシルホスフィンオキシド、2,6-ジメチルベンゾイル-2,4-ジメトキシベンゾイルシクロヘキシルホスフィンオキシド、2,6-ジメチルベンゾイル-2,6-ジエトキシベンゾイルシクロヘキシルホスフィンオキシド、2,6-ジメチルベンゾイル-2,6-ジメトキシ-4-メチルベンゾイルシクロヘキシルホスフィンオキシド、2,6-ジメチルベンゾイル-2,6-ジクロロベンゾイルシクロヘキシルホスフィンオキシド、2,6-ジメチルベンゾイル-2,4,6-トリクロロベンゾイルシクロヘキシルホスフィンオキシド、2,6-ジメチルベンゾイル-{2,6-ビストリフルオロメチルベンゾイル}シクロヘキシルホスフィンオキシド、2,4,6-トリメトキシベンゾイル-2,6-ジメチルベンゾイルシクロヘキシルホスフィンオキシド、2,4,6-トリメトキシベンゾイル-2,6-ジエチルベンゾイルシクロヘキシルホスフィンオキシド、2,4,6-トリメトキシベンゾイル-2,4,6-トリメチルベンゾイルシクロヘキシルホスフィンオキシド、2,4,6-トリメトキシベンゾイル-2,6-ジメチル-4-tert-ブチルベンゾイルシクロヘキシルホスフィンオキシド、2,4,6-トリメトキシベンゾイル-2,4-ジメトキシベンゾイルシクロヘキシルホスフィンオキシド、2,4,6-トリメトキシベンゾイル-2,6-ジエトキシベンゾイルシクロヘキシルホスフィンオキシド、2,4,6-トリメトキシベンゾイル-2,6-ジクロロベンゾイルシクロヘキシルホスフィンオキシド、2,4,6-トリメトキシベンゾイル-{2,6-ビストリフルオロメチルベンゾイル}シクロヘキシルホスフィンオキシド、2,6-ジメチル-4-tert-ブチルベンゾイル-2,6-ジメチルベンゾイルシクロヘキシルホスフィンオキシド、2,6-ジメチル-4-tert-ブチルベンゾイル-2,6-ジエチルベンゾイルシクロヘキシルホスフィンオキシド、2,6-ジメチル-4-tert-ブチルベンゾイル-2,4,6-トリメチルベンゾイルシクロヘキシルホスフィンオキシド、2,6-ジメチル-4-tert-ブチルベンゾイル-2,6-ジメチル-4-tert-ブチルベンゾイルシクロヘキシルホスフィンオキシド、2,6-ジメチル-4-tert-ブチルベンゾイル-2,4,6-トリメトキシベンゾイルシクロヘキシルホスフィンオキシド、2,6-ジメチル-4-tert-ブチルベンゾイル-2,4-ジメトキシベンゾイルシクロヘキシルホスフィンオキシド、2,6-ジメチル-4-tert-ブチルベンゾイル-2,6-ジエトキシベンゾイルシクロヘキシルホスフィンオキシド、2,6-ジメチル-4-tert-ブチルベンゾイル-2,6-ジメトキシ-4-メチルベンゾイルシクロヘキシルホスフィンオキシド、2,6-ジメチル-4-tert-ブチルベンゾイル-2,6-ジクロロベンゾイルシクロヘキシルホスフィンオキシド、2,6-ジメチル-4-tert-ブチルベンゾイル-2,4,6-トリクロロベンゾイルシクロヘキシルホスフィンオキシド、2,6-ジメチル-4-tert-ブチルベンゾイル-{2,6-ビストリフルオロメチルベンゾイル}シクロヘキシルホスフィンオキシド。x=0である式IIの化合物式II′とするは、式Iのアルキルアシルホスフィンと、式IVの酸ハロゲン化物との反応によって得られる:基Ar、R6、M、X及びY1の意味は、上記のとおりである。出発材料を1:1のモル比で反応させるのが好都合である。しかし、成分の一方又は他方の僅かな過剰、例えば20までは、決定的に重要ではない。この場合も、望みの生成物が形成されるが、望ましくない副生物の比率に、影響が及ぶ可能性がある。この反応のための反応条件は、式Iの化合物の製造に関連して上に示したものに対応する。x=1であり、Aが酸素である式IIの化合物は、式II′の化合物の酸化によって製造され、Aが硫黄である式IIの化合物は、式II′の化合物の硫化によって製造される。酸化又は硫化の前に、当業者に熟知された慣用の分離方法によって、ホスフィンII′を単離することができるが、先の反応工程の直後に、ホスフィンを単離せずに反応を実施することもできる。酸化物の製造の際は、当技術に慣用される酸化剤を用いて、ホスフィンの酸化を実施する。適切な酸化剤は、専ら、過酸化水素及び有機ペルオキシ化合物、例えば過酢酸又はtert-ブチルヒドロペルオキシド、空気、又は純酸素である。酸化は、好都合には、溶液中で実施する。適切な溶媒は、芳香族炭化水素、例えばベンゼン、トルエン、m-キシレン、p-キシレン、エチルベンゼン若しくはメシチレン、又は脂肪族炭化水素、例えば、石油エーテル、ヘキサン又はシクロヘキサンのようなアルカン及びアルカン混合物である。さらに適切な例として、ジメチルエーテル、ジエチルエーテル、メチルプロピルエーテル、1,2-ジメトキシエタン、ビス2-メトキシエチルエーテル、ジオキサン又はテトラヒドロフランがあげられる。トルエンを用いることが好ましい。酸化の際の反応温度は、0~120°C、好ましくは20~80°Cに保持することが好都合である。式IIの反応生成物は、当業者に熟知された慣用の処理手段によって、単離かつ精製することができる。それぞれの硫化物の製造は、硫黄との反応によって実施する。ここで、ビスアシルホスフィンII′を、等モルないし2倍モル量の元素の硫黄と、例えば、希釈剤なしで、又は場合により適切な有機溶媒中で、反応させる。適切な溶媒の例は、酸化反応について記載したものである。しかし、例えば、脂肪族又は芳香族エーテル、例えばジブチルエーテル、ジオキサン、ジエチレングリコールジメチルエーテル又はジフェニルエーテルを、20~250°C、好ましくは60~120°Cの温度で用いることも可能である。得られたビスアシルホスフィンスルフィド、又はその溶液は、なおも存在し得る、いかなる元素状硫黄も濾過によって取り除くのが好都合である。溶媒の除去後、ビスアシルホスフィンスルフィドは、蒸留、再結晶又はクロマトグラフィーによる分離方法によって、純粋な形態で単離することができる。上記の反応は、すべて、不活性気体雰囲気中で、例えば窒素又はアルゴンガス下で空気を排除しつつ、実施するのが好都合である。さらに、それぞれの反応混合物の攪拌が、都合よく適切である。本発明は、また、出発材料としての式Iの化合物から、式IIの化合物を製造する方法であって、下記:1式IV:式中、Arは、上記に定義されたとおりであり、Xは、Cl又はBrであるで示されるハロゲン化アシルと、式V:式中、R6は、上記に定義されたとおりであり、M1は、Na、Li又はKであるで示される二金属化オルガノホスフィンとの、約1:1のモル比での反応;2該生成物と、式IVa:式中、Y1は、上記に定義されたとおりであり;Xは、上記に定義されたとおりであり;ただし、式IVのハロゲン化アシルは、式IVaのハロゲン化アシルと同一ではないものとするで示されるハロゲン化アシルと約1:1のモル比での反応;そして3Aが酸素又は硫黄である式IIの化合物を得ようとする場合、その後の、得られたホスフィン化合物の酸化又は硫化による方法を提供する。さらに、式IIの化合物は、WAHendersonetal,JAmChemSoc1960,82,5794又はドイツ国特許第904,086号公報、又はOrganicPhosphorousCompounds,Eds,KosolapoffLMaier,WileyInterscience1972,Vol1,p28又はHoubenWeyl,MethodenderOrganischenChemie,VolXII/1,p201中の記載と同様に、式Iの化合物とホスゲンとを反応させて、対応する塩化ホスフィンIiを得ることによって製造することもできる。OrganicPhosphorousCompounds,Eds,KosolapoffLMaier,WileyInterscience1972,Vol4,pp268269に記載されたように、式Iiの化合物をアルコールと反応させて、式Iiiの化合物を得ることができ、次いで、これを、米国特許第4,324,744号明細書中の記載ミカエリス-アルブーゾフ反応と同様にして、式IVaのハロゲン化アシルと直接反応させて、式IIの化合物を得る。この場合、酸化工程は、余分である。Ar及びY1は、請求項1に定義されたとおりであるが、この場合のAr及びY1は、同じ基であってもよく;Xは、Cl又はBrであり;M及びR6も、請求項1に定義されたとおりであり、Rは、いかなるアルコールの炭化水素基でもよく、例えばC1-C12アルキル、C5-C8シクロアルキル例えばシクロペンチル若しくはシクロヘキシル、又はベンジルでもある。一酸化炭素の排除を伴う、ホスゲンによる塩素化は、ホスゲンを不活性溶媒中の式Iの溶液に、攪拌しつつ導入することによって実施するのが好都合である。例えば、ホスゲンを、-70~20°C、特に-40~0°Cで導入する。用いてよい溶媒は、例として、塩素化されたアルカン、例えばジクロロメタン、ジクロロエタン若しくはテトラクロロメタン;アルカン、例えばヘキサン;シクロアルカン、例えばシクロヘキサン、又は芳香族溶媒、例えばトルエンがあげられる。式Iiの単離は、例えば、減圧下での蒸留によって実施する。そのような反応は、例えば、RSchmutzlerらによって、ZAnorgAllgChemie1999,625,pp19791984にも記載されている。式Iiから式Iiiへの転化は、例えば、第三級アミン例えばトリエチルアミン、トリブチルアミン又はピリジンの存在下、不活性溶媒中で実施する。ここで、アルコールROHを、溶媒中のIi及び第三級アミンの溶液に滴下により添加するのが好都合である。添加は、好ましくは、60~140°Cの温度で実施する。用いてよい溶媒は、例として、塩素化されたアルカン、例えばテトラクロロメタン、ジクロロメタン、ジクロロエタン;アルカン、例えばヘキサン;シクロアルカン、例えばシクロヘキサン;又は芳香族溶媒、例えばトルエンである。式Iiiの単離は、例えば、減圧下での蒸留によって実施する。そのような反応は、例えば、YAVeitsらによって、JGenChem1991,61,pp108ff中にも公開されている。式Iiiの化合物から式IIの化合物への転化は、対応するハロゲン化アシルIVaを、不活性溶媒中の式Iiiの溶液に加えることによって実施する。ここで、ハロゲン化アシルは、先の反応工程を実施したものと同じ溶媒に溶解するのが好都合である。添加は、例えば40~140°C、好ましくは60~120°Cの温度で実施して、反応の際に遊離したハロゲン化アシルRClを、反応溶液から蒸留によって除去するのが好都合である。ここで用いてよい溶媒は、例として、アルカン、例えばヘキサン、オクタン;シクロアルカン、例えばシクロヘキサン;エーテル、例えばtert-ブチルメチルエーテル、テトラヒドロフラン、ジオキサン;又は芳香族溶媒、例えばトルエン又はキシレンがあげられる。構造IIを有する化合物は、例えば、減圧下での蒸留、晶出、又はクロマトグラフィーによって単離し、及び精製するのが好都合である。式Iiiの化合物は、ペルオキソ酸、過酸化水素又は過酸化水素/尿素といった適切な酸化剤を用いて、酸化することができ、対応するホスホン酸エステルIiii:が得られる。この製造方法は、新規である。この方法で製造された化合物も、光開始剤であり、例えば、米国特許第4,324,744号明細書に記載されたとおりである。上記により、本発明は、また、Aが酸素であり、xが1である式IIの化合物を製造する方法であって、1上記の式I:式中、Ar、M及びR6は、上記に定義されたとおりであるで示される化合物とホスゲンとを反応させ、対応する塩化ホスフィンIi:を得て、その後;2該塩化ホスフィンIiをアルコールと反応させ、式Iii:式中、Rは、アルコールの炭化水素基、特にC1-C12アルキル、C5-C8シクロアルキル、又はベンジルであるで示される化合物を得て;そして3得られた式Iiiの化合物と、ハロゲン化アシル:式中、Y1は、上記に定義されたとおりであり、Xは、Cl又はBrであるとを反応させて、式IIの化合物を得ること但しAr及びY1が必ずしも異ならないによる方法を提供するものである。すでに述べたように、僅かに非対称のモノアシルホスフィンオキシド又はモノアシルホスフィンスルフィドも式Iの化合物から得ることができる。本発明は、また式III:式中、AはO、若しくはSであり;Xは、0若しくは1であり;Arは、基:であるか;あるいはArは、シクロペンチル、シクロヘキシル、ナフチル、アントラシル、ビフェニリル、又はO、S若しくはNを含む5若しくは6員複素環であって、基シクロペンチル、シクロヘキシル、ナフチル、アントラシル、ビフェニリル、及び5若しくは6員複素環は、非置換であるか、又はハロゲン、C1-C4アルキル及び/若しくは、C1-C4アルコキシで置換されており;R1及びR2は、互いに独立して、C1-C20アルキル、OR11、CF3又はハロゲンであり;R3、R4及びR5は、互いに独立して、水素、C1-C20アルキル、OR11又はハロゲンであるか;あるいはそれぞれの場合に、基R1、R2、R3、R4及びR5のうち二つは、一緒になって、O、S又はNR14で中断されていることができるC1-C20アルキレンを形成し;R6は、非置換であるか、又はC5C24シクロアルケニル、フェニル、CN、COR11、COOR11、CONR142、OCOR11、OCOOR11、NR14CONR14、OCONR14、NR14COOR11、シクロアルキル、ハロゲン、OR11、SR11、NR12R13若しくはで置換されているC1-C24アルキル;連続しないO、S若しくはNR14で1回若しくは1回以上中断され、かつ非置換であるか、又はフェニル、OR11、SR11、NR12R13、CN、COR11、COOR11、CONR142及び/若しくはで置換されているC2-C24アルキル;非中断であるか、又は連続しないO、S若しくはNR14で1回若しくは1回以上中断され、かつ非置換であるか、又はOR11、SR11若しくはNR12R13で置換されているC2-C24アルケニル;非中断であるか、又は連続しないO、S若しくはNR14で1回若しくは1回以上中断され、かつ非置換であるか、又はOR11、SR11若しくはNR12R13で置換されているC5-C24シクロアルケニル;非置換であるか、又はアリール基においてC1-C12アルキル、C1-C12アルコキシ若しくはハロゲンで置換されているC7-C24アリールアルキル;非中断であるか、又はO、S及び/若しくはNR14で1回若しくは1回以上中断され、かつ非置換であるか、又はOR11、SR11若しくはNR12R13で置換されているC4-C24シクロアルキル;又はC8-C24アリールシクロアルキル若しくはC8-C24アリールシクロアルケニルであり;R11は、H、C1-C20アルキル、C2-C20アルケニル、C3-C8シクロアルキル、フェニル、ベンジル、又は連続しないO原子で1回若しくは1回以上中断され、かつ非置換であるか、又はOH及び/若しくはSHで置換されているC2-C20アルキルであり;R12及びR13は、互いに独立して、水素、C1-C20アルキル、C3-C8シクロアルキル、フェニル、ベンジル、又はO若しくはSで1回若しくは1回以上中断され、かつ非置換であるか、又はOH及び/若しくはSHで置換されているC2-C20アルキルであるか;あるいはR12及びR13は、一緒になって、非中断であるか、又はO、S若しくはNR14で中断されたC3-C5アルキレンであり;Z1は、非置換であるか、又はOR15、SR15、NR16R17、フェニル、ハロゲン、CN、-N=C=A、で1回若しくはそれ以上置換されているC1-C24アルキルであるか;又はZ1は、O、S若しくはNR14で1回若しくは1回以上中断され、かつOR15、SR15、NR16R17、フェニル、ハロゲン、で置換されていることができるC2-C24アルキルであるか;あるいはZ1は、フェニル、CN、-N=C=A、で1回又はそれ以上置換されているC1-C24アルコキシであるか;あるいはZ1は、であるか;あるいはZ1は、非置換C3-C24シクロアルキル、又はC1-C20アルキル、OR11、CF3若しくはハロゲンで置換されているC3-C24シクロアルキル;非置換C2-C24アルケニル、又はC6-C12アリール、CN、COOR15若しくはCONR182で置換されているC2-C24アルケニルであるか;あるいはZ1は、C3-C24シクロアルケニル、又は基:の一つであるか;あるいはZ1は、アルキル基が、非中断であるか、又は連続しないO若しくはSで1回又は1回以上中断され、かつ非置換であるか、又はOR15、SR15及び/若しくはハロゲンで置換されているC1-C24アルキルチオであり;Z1及びR6は、同一ではないものとし;A1は、O、S又はNR18aであり;Z2は、C1-C24アルキレン;O、S若しくはNR14で1回若しくは1回以上中断されたC2-C24アルキレン;C2-C24アルケニレン;O、S若しくはNR14で1回若しくは1回以上中断されたC2-C24アルケニレン;C3-C24シクロアルキレン;O、S若しくはNR14で1回若しくは1回以上中断されたC3-C24シクロアルキレン;C3-C24シクロアルキレン;O、S若しくはNR14で1回若しくは1回以上中断されたC3-C24シクロアルキレンであって;基C1-C24アルキレン、C2-C24アルキレン、C2-C24アルケニレン、C3-C24シクロアルキレン及びC3-C24シクロアルケニレンは、非置換であるか、又はOR11、SR11、NR12R13及び/若しくはハロゲンで置換されているか;あるいはZ2は、基の一つであって、これらの基は、非置換であるか、又は芳香環において、C1-C20アルキル;連続しないO原子で1回若しくは1回以上中断され、かつ非置換であるか、又はOH及び/若しくはSHで置換されているC2-C20アルキル;OR11、SR11、NR12R13、フェニル、ハロゲン、NO2、CN、COOR11、COR11、CONR12R13、SO2R24、OSO2R24、CF3及び/若しくはCCl3で置換されているか;あるいはZ2は、基:であり;Z3は、CH2、CHOH、CHCH3又はCCH32であり;Z4は、S、O、CH2、C=O、NR14又は直接結合であり;Z5は、S、O、CH2、CHCH3、CCH32、CCF32、SO、SO2又はCOであり;Z6及びZ7は、互いに独立して、CH2、CHCH3又はCCH32であり;rは、0、1又は2であり;sは、1~12の数であり;qは、0~50の数であり;t及びpは、それぞれ、0~20の数であり;E、G、G3及びG4は、互いに独立して、非置換C1-C12アルキル若しくはハロゲン置換C1-C12アルキル、又は非置換フェニル、若しくは1個若しくは1個以上のC1-C4アルキルで置換されているフェニル;又はC2-C12アルケニルであり;R11aは、OR15若しくはで1回若しくはそれ以上置換されているC1-C20アルキルであるか;又は連続しないO原子で1回若しくは1回以上中断され、かつ非置換であるか、又はOR15、ハロゲン若しくはで1回若しくはそれ以上置換されているC2-C20アルキルであるか;又はR11aは、C2-C20アルケニル、C3-C12アルキニルであるか;又はR11aは、ハロゲン、NO2、C1-C6アルキル、OR11若しくはCOOR18で1回若しくは1回以上置換されているC3-C12シクロアルケニル;又はC7-C16アリールアルキル若しくはC8-C16アリールシクロアルキルであり;R14は、水素、フェニル、C1-C12アルコキシ、C1-C12アルキル、又はO若しくはSで1回若しくは1回以上中断され、かつ非置換であるか、又はOH及び/若しくはSHで置換されているC2-C12アルキルであり;R15は、R11について示された意味の一つを有するか、又は基:であり;R16及びR17は、互いに独立して、R12について示された意味の一つを有するか、又は基:であり;R18は、水素、C1-C24アルキル、C2-C12アルケニル、C3-C8シクロアルキル、フェニル、ベンジル;又はO若しくはSで1回若しくは1回以上中断され、かつ非置換であるか、若しくはOHで置換されているC2-C20アルキルであり;R18a及びR18bは、互いに独立して、水素;OR15、ハロゲン、スチリル、メチルスチリル、-N=C=A又はで1回又は1回以上置換されているC1-C20アルキル;あるいは連続しないO原子で1回若しくは1回以上中断され、かつ非置換であるか、又はOR15、ハロゲン、スチリル、メチルスチリル若しくはで1回又は1回以上置換されているC2-C20アルキルであるか;あるいはR18a及びR18bは、C2-C12アルケニル;-N=C=A又は-CH2-N=C=Aで置換され、さらに、非置換であるか、又は1個若しくは1個以上のC1-C4アルキルで置換されているC5-C12シクロアルキルであるか;あるいはR18a及びR18bは、非置換であるか、又はハロゲン、NO2、C1-C6アルキル、C2-C4アルケニル、OR11、-N=C=A、-CH2-N=C=A若しくはCOOR18で1回若しくは1回以上置換されているC6-C12アリールであるか;あるいはR18a及びR18bは、C7-C16アリールアルキルであるか;あるいはR18a及びR18bは、一緒になって、C8-C16アリールシクロアルキルであるか;あるいはR18a及びR18bは、互いに独立して、であり;Y3は、O、S、SO、SO2、CH2、CCH32、CHCH3、CCF32、CO又は直接結合であり;R19、R20、R21、R22及びR23は、互いに独立して、水素、C1-C20アルキル;連続しないO原子で1回又は1回以上中断され、かつ非置換であるか、又はOH及び/若しくはSHで置換されているC2-C20アルキルであるか;あるいはR19、R20、R21、R22及びR23は、OR11、SR11、NR12R13、NO2、CN、SO2R24、OSO2R24、CF3、CCl3、ハロゲン;若しくは非置換であるか、又はC1-C4アルキル若しくはC1-C4アルコキシで1回若しくは1回以上置換されているフェニルであるか;又はそれぞれの場合に、R19、R20、R21、R22及びR23のうち二つは、一緒になって、非中断であるか、又はO、S若しくは-NR14で中断されたC1-C20アルキレンを形成し;R24は、C1-C12アルキル、ハロゲン置換C1-C12アルキル、フェニル、又はOR11及び/若しくはSR11で置換されているフェニルであるが;R6とZ1とは、同一ではないものとするで示される化合物を提供するものである。式IIIの化合物中、基Ar、R1、R2、R3、R4、R5及びR6の好ましい意味は、式Iの化合物について上に示したのと同様である。式IIIのAは、特に酸素であり、xは、好ましくは1であり、Arは、好ましくは基:である。好ましくは、式IIIの化合物において、Arが基:であり;AがOであり;xが1であり;R1及びR2が、互いに独立して、C1-C12アルキル、C1-C12アルコキシ、CF3又はハロゲンであり;R3、R4及びR5が、互いに独立して、水素、C1-C12アルキル、C1-C12アルコキシ又はハロゲンであり;R6が、非置換であるか、又はOR11、シクロアルケニル、CN、COR11、COOR11、CONR142、フェニル、シクロアルキルで置換されているC1-C12アルキル;連続しないO、S又はNR14で1回又は1回以上中断され、かつ非置換であるか、又はOR11、SR11、NR12R13、CN、COR11、COOR11及び/若しくはCONR142で置換されているC2-C12アルキル;非中断であるか、又は連続しないO、S若しくはNR14で1回若しくは1回以上中断され、かつ非置換であるか、又はOR11、SR11若しくはNR12R13で置換されているC2-C12アルケニル;ベンジル、シクロペンチル、シクロヘキシル、非中断であるか、又はO、S及び/若しくはNR14で1回若しくは1回以上中断されたC4-C12シクロアルキル;又はC8-C12アリールシクロアルキルであり;R12及びR13が、互いに独立して、水素、C1-C4アルキル、C3-C6シクロアルキル、フェニル、ベンジル、又はO若しくはSで1回若しくは1回以上中断され、かつ非置換であるか、又はOH及び/若しくはSHで置換されているC2-C12アルキルであるか、又はR12及びR13が、一緒になって、ピペリジノ、モルホリノ又はピペラジノであり;Z1が、R6と同じ意味を有するが、Z1及びR6は、同一ではないものとするか、あるいはZ1が、非置換であるか、又はC1-C20アルキル、OR11、CF3若しくはハロゲンで置換されているC3-C12シクロアルキル;C2-C12アルケニル、又はC3-C12シクロアルケニルであるか、あるいはZ1が、基g、h、i、k、l、m、n、o、p、q、t、u、v又はwの一つであり;Z2が、C1-C18アルキレン;O、S又はNR14で1回又は1回以上中断されたC2-C12アルキレン;C2-C12アルケニレン;O、S又はNR14で1回又は1回以上中断されたC2-C12アルケニレン;C3-C12シクロアルキレン;O、S又はNR14で1回又は1回以上中断されたC3-C12シクロアルキレン;C3-C12シクロアルケニレン;O、S又はNR14で1回又は1回以上中断されたC3-C12シクロアルケニレンであって;基C1-C18アルキレン、C2-C12アルキレン、C2-C12アルケニレン、C3-C12シクロアルキレン及びC3-C12シクロアルケニレンは、非置換であるか、又はOR11、SR11、NR12R13及び/若しくはハロゲンで置換されているか;あるいはZ2が、基の一つであって、これらの基が、非置換であるか、又は芳香環においてC1-C12アルキルで置換されているか;連続しないO原子で1回又は1回以上中断され、かつ非置換であるか、又はOH及び/若しくはSHで置換されているC2-C12アルキル;OR11、SR11、NR12R13、フェニル、ハロゲン、NO2、CN、COOR18、COR18、CONR182、SO2R24及び/若しくはCF3;あるいはZ2が、基rであり;Z3が、CH2、CHCH3又はCCH32であり;Z4が、S、O、CH2、C=O、NR14又は直接結合であり;Z5が、S、O、CH2、CHCH3、CCH32、CCF32、SO、SO2であり;Z6及びZ7が、互いに独立して、CH2、CHCH3又はCCH32であり;rが、0、1又は2であり;sが、1~12の数であり;qが、0~50の数であり;t及びpが、それぞれ、0~20の数であり;E、G、G3及びG4が、互いに独立して、C1-C12アルキル、又は非置換であるか、若しくは1個若しくは1個以上のC1-C4アルキルで置換されているフェニルであり;R14が、水素、フェニル、C1-C4アルキル又はC1-C4アルコキシであり;R19、R20、R21、R22及びR23が、R6について示した意味の一つを有するか、又はNO2、CN、SO2R24、CF3若しくはハロゲンであり;R24が、C1-C12アルキル、ハロゲン置換C1-C12アルキル、フェニル、又はOR11及び/若しくはSR11で置換されているフェニルである化合物である。好ましいR6は、式Iについて上に示したとおりである。式IIIの化合物のR12及びR13は、好ましくは、C1-C4アルキル、C1-C4アルコキシであるか、又はR12及びR13は、一緒になって、モルホリノ環を形成する。また、重要なのは、式IIIの化合物において、Arが、基:であり;AがOであり;xが1であり;R1及びR2が、互いに独立して、C1-C4アルキル、C1-C4アルコキシ、CF3又はハロゲンであり;R3、R4及びR5が、互いに独立して、水素、C1-C4アルキル、C1-C4アルコキシ又は塩素であり;R6が、非置換であるか、又はOR11、シクロアルケニル、CN、COR11、COOR11、CONR142、フェニル、シクロアルキルで置換されているC1-C12アルキル;連続しないO、S若しくはNR14で1回若しくは1回以上中断され、かつ非置換であるか、又はOR11、SR11、NR12R13、CN、COR11、COOR11及び/若しくはCONR142で置換されているC2-C12アルキル;非中断であるか、又は連続しないO、S若しくはNR14で1回若しくは1回以上中断され、かつ非置換であるか、又はOR11、SR11若しくはNR12R13で置換されているC2-C12アルケニル;ベンジル、シクロペンチル、シクロヘキシル、非中断であるか、又はO、S及び/若しくはNR14で1回又は1回以上中断されたC4-C12シクロアルキル;又はC8-C12アリールシクロアルキルであり;R11が、H、C1-C8アルキル、シクロペンチル、シクロヘキシル、フェニル、ベンジル、又は連続しないOで1回若しくは2回中断され、かつ非置換であるか、又はOHで置換されているC2-C6アルキルであり;R12及びR13が、互いに独立して、水素、C1-C4アルキル、シクロペンチル、シクロヘキシル、フェニル、ベンジル、又はOで1回若しくは2回中断され、かつ非置換であるか、又はOHで置換されているC2-C6アルキルであるか、又はR12及びR13が、一緒になって、モルホリノであり;Z1が、R6と同じ意味を有するが、Z1及びR6は、同一ではないものとするか;あるいはZ1が、基g、h、i、k、l、m、n、o、p、q、t、u、v又はwの一つであり;Z2が、C1-C12アルキレン;Oで1回又は1回以上中断されたC2-C12アルキレン;C2-C12アルケニレン;Oで1回又は1回以上中断されたC2-C12アルケニレン;C5-C8シクロアルキレン;O、S又はNR14で中断されたC3-C5シクロアルキレン;C5-C8シクロアルケニレン;O、S又はNR14で中断されたC3-C5シクロアルケニレンであって;基C1-C12アルキレン、C2-C12アルキレン、C2-C12アルケニレン、C5-C8シクロアルキレン及びC3-C8シクロアルケニレンは、非置換であるか、又はOR11で置換されているか;あるいはZ2が、基の一つであって、これらの基が、非置換であるか、又は芳香環においてC1-C4アルキル、OR11、フェニル、COOR18、COR18及び/若しくはCONR182で置換されているか;あるいはZ2が、基rであり;Z3が、CH2、CHCH3又はCCH32であり;Z4が、S、O、CH2、C=O、NR14又は直接結合であり;Z5が、O、CH2、CHCH3、CCH32、CCF32であり;Z6及びZ7が、互いに独立して、CH2、CHCH3又はCCH32であり;rが、0、1又は2であり;sが、1~12の数であり;qが、0~50の数であり;t及びpが、それぞれの場合に、0~20の数であり;E、G、G3及びG4が、互いに独立して、C1-C12アルキル、又は非置換であるか、若しくは1個若しくは1個以上のC1-C4アルキルで置換されているフェニルであり;R14が、水素、フェニル又はC1-C4アルキルである化合物である。本発明による式IIIの化合物の例は、下記:2,4,6-トリメチルベンゾイル-n-ブチルメチルホスフィンオキシド、2,4,6-トリメチルベンゾイル-n-ブチルエチルホスフィンオキシド、2,4,6-トリメチルベンゾイル-n-ブチルプロピルホスフィンオキシド、2,4,6-トリメチルベンゾイル-ジn-ブチルホスフィンオキシド、2,4,6-トリメチルベンゾイル-n-ブチルペンチルホスフィンオキシド、2,4,6-トリメチルベンゾイル-n-ブチルヘキシルホスフィンオキシド、2,4,6-トリメチルベンゾイル-n-ブチルヘプチルホスフィンオキシド、2,4,6-トリメチルベンゾイル-n-ブチルオクチルホスフィンオキシド、2,4,6-トリメチルベンゾイル-n-ブチルドデシルホスフィンオキシド、2,4,6-トリメチルベンゾイル-n-ブチルイソプロピルホスフィンオキシド、2,4,6-トリメチルベンゾイル-n-ブチルイソブチルホスフィンオキシド、2,4,6-トリメチルベンゾイル-n-ブチルアミルホスフィンオキシド、2,4,6-トリメチルベンゾイル-n-ブチル-2-エチルヘキシルホスフィンオキシド、2,4,6-トリメチルベンゾイル-n-ブチル-tert-ブチルホスフィンオキシド、2,4,6-トリメチルベンゾイル-n-ブチル-1-メチルプロピルホスフィンオキシド、2,4,6-トリメチルベンゾイル-n-ブチルイソペンチルホスフィンオキシド、2,4,6-トリメチルベンゾイル-n-ブチルメトキシエトキシホスフィンオキシド、2,4,6-トリメチルベンゾイル-n-ブチルベンジルホスフィンオキシド、2,4,6-トリメチルベンゾイル-n-ブチル-2,4,4-トリメチルペンチルホスフィンオキシド、2,4,6-トリメチルベンゾイル-n-ブチル-2-プロピオン酸メチルエステルホスフィンオキシド、2,4,6-トリメチルベンゾイル-n-ブチル-2-プロピオン酸エチルエステルホスフィンオキシド、2,4,6-トリメチルベンゾイル-n-ブチル-2-プロピオン酸プロピルエステルホスフィンオキシド、2,4,6-トリメチルベンゾイル-n-ブチル-2-プロピオン酸ブチルエステルホスフィンオキシド、2,4,6-トリメチルベンゾイル-n-ブチル-2-プロピオン酸ペンチルエステルホスフィンオキシド、2,4,6-トリメチルベンゾイル-n-ブチル-2-プロピオン酸ヘキシルエステルホスフィンオキシド、2,4,6-トリメチルベンゾイル-n-ブチル-2-プロピオン酸オクチルエステルホスフィンオキシド、2,4,6-トリメチルベンゾイル-n-ブチルー2-プロピオン酸デシルエステルホスフィンオキシド、2,4,6-トリメチルベンゾイル-n-ブチル-2-プロピオン酸ドデシルエステルホスフィンオキシド、2,4,6-トリメチルベンゾイル-n-ブチル-2-プロピオン酸イソプロピルエステルホスフィンオキシド、2,4,6-トリメチルベンゾイル-n-ブチル-2-プロピオン酸イソブチルエステルホスフィンオキシド、2,4,6-トリメチルベンゾイル-n-ブチル-2-プロピオン酸アミルエステルホスフィンオキシド、2,4,6-トリメチルベンゾイル-n-ブチル-2-プロピオン酸-2-エチルヘキシルエステルホスフィンオキシド、2,4,6-トリメチルベンゾイル-n-ブチル-2-プロピオン酸-tert-ブチルエステルホスフィンオキシド、2,4,6-トリメチルベンゾイル-n-ブチル-2-プロピオン酸1-メチルプロピルエステルホスフィンオキシド、2,4,6-トリメチルベンゾイル-n-ブチル-2-プロピオン酸イソペンチルエステルホスフィンオキシド、2,4,6-トリメチルベンゾイル-n-ブチル-2-プロピオン酸メトキシエトキシエステルホスフィンオキシド、2,4,6-トリメチルベンゾイル-n-ブチル-2-プロピオン酸ベンジルエステルホスフィンオキシド、2,4,6-トリメチルベンゾイル-n-ブチル-2-プロピオン酸2,4,4-トリメチルペンチルエステルホスフィンオキシド、2,4,6-トリメチルベンゾイル-n-ブチル酢酸メチルエステルホスフィンオキシド、2,4,6-トリメチルベンゾイル-n-ブチル酢酸エチルエステルホスフィンオキシド、2,4,6-トリメチルベンゾイル-n-ブチル酢酸プロピルエステルホスフィンオキシド、2,4,6-トリメチルベンゾイル-n-ブチル酢酸ブチルエステルホスフィンオキシド、2,4,6-トリメチルベンゾイル-n-ブチル酢酸ペンチルエステルホスフィンオキシド、2,4,6-トリメチルベンゾイル-n-ブチル酢酸ヘキシルエステルホスフィンオキシド、2,4,6-トリメチルベンゾイル-n-ブチル酢酸オクチルエステルホスフィンオキシド、2,4,6-トリメチルベンゾイル-n-ブチル酢酸デシルエステルホスフィンオキシド、2,4,6-トリメチルベンゾイル-n-ブチル酢酸ドデシルエステルホスフィンオキシド、2,4,6-トリメチルベンゾイル-n-ブチル酢酸イソプロピルエステルホスフィンオキシド、2,4,6-トリメチルベンゾイル-n-ブチル酢酸イソブチルエステルホスフィンオキシド、2,4,6-トリメチルベンゾイル-n-ブチル酢酸アミルエステルホスフィンオキシド、2,4,6-トリメチルベンゾイル-n-ブチル酢酸2-エチルヘキシルエステルホスフィンオキシド、2,4,6-トリメチルベンゾイル-n-ブチル酢酸tert-ブチルエステルホスフィンオキシド、2,4,6-トリメチルベンゾイル-n-ブチル酢酸1-メチルプロピルエステルホスフィンオキシド、2,4,6-トリメチルベンゾイル-n-ブチル酢酸イソペンチルエステルホスフィンオキシド、2,4,6-トリメチルベンゾイル-n-ブチル酢酸メトキシエトキシエステルホスフィンオキシド、2,4,6-トリメチルベンゾイル-n-ブチル酢酸ベンジルエステルホスフィンオキシド、2,4,6-トリメチルベンゾイル-n-ブチル酢酸2,4,4-トリメチルペンチルエステルホスフィンオキシド、2,6-ジメトキシベンゾイル-n-ブチルメチルホスフィンオキシド、2,6-ジメトキシベンゾイル-n-ブチルエチルホスフィンオキシド、2,6-ジメトキシベンゾイル-n-ブチル-プロピルホスフィンオキシド、2,6-ジメトキシベンゾイル-ジ-n-ブチルホスフィンオキシド、2,6-ジメトキシベンゾイル-n-ブチルペンチルホスフィンオキシド、2,6-ジメトキシベンゾイル-n-ブチルヘキシルホスフィンオキシド、2,6-ジメトキシベンゾイル-n-ブチルヘプチルホスフィンオキシド、2,6-ジメトキシベンゾイル-n-ブチルオクチルホスフィンオキシド、2,6-ジメトキシベンゾイル-n-ブチルドデシルホスフィンオキシド、2,6-ジメトキシベンゾイル-n-ブチルイソプロピルホスフィンオキシド、2,6-ジメトキシベンゾイル-n-ブチルイソブチルホスフィンオキシド、2,6-ジメトキシベンゾイル-n-ブチルアミルホスフィンオキシド、2,6-ジメトキシベンゾイル-n-ブチル-2-エチルヘキシルホスフィンオキシド、2,6-ジメトキシベンゾイル-n-ブチル-tert-ブチルホスフィンオキシド、2,6-ジメトキシベンゾイル-n-ブチル-1-メチルプロピルホスフィンオキシド、2,6-ジメトキシベンゾイル-n-ブチルイソペンチルホスフィンオキシド、2,6-ジメトキシベンゾイル-n-ブチルメトキシエトキシホスフィンオキシド、2,6-ジメトキシベンゾイル-n-ブチルベンジルホスフィンオキシド、2,6-ジメトキシベンゾイル-n-ブチル-2,4,4-トリメチルペンチルホスフィンオキシド、2,6-ジメトキシベンゾイル-n-ブチル-2-プロピオン酸メチルエステルホスフィンオキシド、2,6-ジメトキシベンゾイル-n-ブチル-2-プロピオン酸エチルエステルホスフィンオキシド、2,6-ジメトキシベンゾイル-n-ブチル-2-プロピオン酸プロピルエステルホスフィンオキシド、2,6-ジメトキシベンゾイル-n-ブチル-2-プロピオン酸ブチルエステルホスフィンオキシド、2,6-ジメトキシベンゾイル-n-ブチル-2-プロピオン酸ペンチルエステルホスフィンオキシド、2,6-ジメトキシベンゾイル-n-ブチル-2-プロピオン酸ヘキシルエステルホスフィンオキシド、2,6-ジメトキシベンゾイル-n-ブチル-2-プロピオン酸オクチルエステルホスフィンオキシド、2,6-ジメトキシベンゾイル-n-ブチル-2-プロピオン酸デシルエステルホスフィンオキシド、2,6-ジメトキシベンゾイル-n-ブチル-2-プロピオン酸ドデシルエステルホスフィンオキシド、2,6-ジメトキシベンゾイル-n-ブチル-2-プロピオン酸イソプロピルエステルホスフィンオキシド、2,6-ジメトキシベンゾイル-n-ブチル-2-プロピオン酸イソブチルエステルホスフィンオキシド、2,6-ジメトキシベンゾイル-n-ブチル-2-プロピオン酸アミルエステルホスフィンオキシド、2,6-ジメトキシベンゾイル-n-ブチル-2-プロピオン酸2-エチルヘキシルエステルホスフィンオキシド、2,6-ジメトキシベンゾイル-n-ブチル-2-プロピオン酸-tert-ブチルエステルホスフィンオキシド、2,6-ジメトキシベンゾイル-n-ブチル-2-プロピオン酸1-メチルプロピルエステルホスフィンオキシド、2,6-ジメトキシベンゾイル-n-ブチル-2-プロピオン酸イソペンチルエステルホスフィンオキシド、2,6-ジメトキシベンゾイル-n-ブチル-2-プロピオン酸メトキシエトキシエステルホスフィンオキシド、2,6-ジメトキシベンゾイル-n-ブチル-2-プロピオン酸ベンジルエステルホスフィンオキシド、2,6-ジメトキシベンゾイル-n-ブチル-2-プロピオン酸2,4,4-トリメチルペンチルエステルホスフィンオキシド、2,6-ジメトキシベンゾイル-n-ブチル酢酸メチルエステルホスフィンオキシド、2,6-ジメトキシベンゾイル-n-ブチル酢酸エチルエステルホスフィンオキシド、2,6-ジメトキシベンゾイル-n-ブチル酢酸プロピルエステルホスフィンオキシド、2,6-ジメトキシベンゾイル-n-ブチル酢酸ブチルエステルホスフィンオキシド、2,6-ジメトキシベンゾイル-n-ブチル酢酸ペンチルエステルホスフィンオキシド、2,6-ジメトキシベンゾイル-n-ブチル酢酸ヘキシルエステルホスフィンオキシド、2,6-ジメトキシベンゾイル-n-ブチル酢酸オクチルエステルホスフィンオキシド、2,6-ジメトキシベンゾイル-n-ブチル酢酸デシルエステルホスフィンオキシド、2,6-ジメトキシベンゾイル-n-ブチル酢酸ドデシルエステルホスフィンオキシド、2,6-ジメトキシベンゾイル-n-ブチル酢酸イソプロピルエステルホスフィンオキシド、2,6-ジメトキシベンゾイル-n-ブチル酢酸イソブチルエステルホスフィンオキシド、2,6-ジメトキシベンゾイル-n-ブチル酢酸アミルエステルホスフィンオキシド、2,6-ジメトキシベンゾイル-n-ブチル酢酸2-エチルヘキシルエステルホスフィンオキシド、2,6-ジメトキシベンゾイル-n-ブチル酢酸tert-ブチルエステルホスフィンオキシド、2,6-ジメトキシベンゾイル-n-ブチル酢酸1-メチルプロピルエステルホスフィンオキシド、2,6-ジメトキシベンゾイル-n-ブチル酢酸イソペンチルエステルホスフィンオキシド、2,6-ジメトキシベンゾイル-n-ブチル酢酸メトキシエトキシエステルホスフィンオキシド、2,6-ジメトキシベンゾイル-n-ブチル酢酸ベンジルエステルホスフィンオキシド、2,6-ジメトキシベンゾイル-n-ブチル酢酸2,4,4-トリメチルペンチルエステルホスフィンオキシド、2,4,6-トリメチルベンゾイルイソブチルメチルホスフィンオキシド、2,4,6-トリメチルベンゾイルイソブチルエチルホスフィンオキシド、2,4,6-トリメチルベンゾイルイソブチルプロピルホスフィンオキシド、2,4,6-トリメチルベンゾイルイソブチル-n-ブチルホスフィンオキシド、2,4,6-トリメチルベンゾイルイソブチルペンチルホスフィンオキシド、2,4,6-トリメチルベンゾイルイソブチルヘキシルホスフィンオキシド、2,4,6-トリメチルベンゾイルイソブチルヘプチルホスフィンオキシド、2,4,6-トリメチルベンゾイルイソブチルオクチルホスフィンオキシド、2,4,6-トリメチルベンゾイルイソブチルドデシルホスフィンオキシド、2,4,6-トリメチルベンゾイルイソブチルイソプロピルホスフィンオキシド、2,4,6-トリメチルベンゾイル-ジ-イソブチルホスフィンオキシド、2,4,6-トリメチルベンゾイルイソブチルアミルホスフィンオキシド、2,4,6-トリメチルベンゾイルイソブチル-2-エチルヘキシルホスフィンオキシド、2,4,6-トリメチルベンゾイルイソブチルtert-ブチルホスフィンオキシド、2,4,6-トリメチルベンゾイルイソブチル-1-メチルプロピルホスフィンオキシド、2,4,6-トリメチルベンゾイルブチルイソペンチルホスフィンオキシド、2,4,6-トリメチルベンゾイルイソブチルメトキシエトキシホスフィンオキシド、2,4,6-トリメチルベンゾイルイソブチルベンジルホスフィンオキシド、2,4,6-トリメチルベンゾイルイソブチル-2,4,4-トリメチルペンチルホスフィンオキシド、2,4,6-トリメチルベンゾイルイソブチル-2-プロピオン酸メチルエステルホスフィンオキシド、2,4,6-トリメチルベンゾイルイソブチル-2-プロピオン酸エチルエステルホスフィンオキシド、2,4,6-トリメチルベンゾイルイソブチル2-プロピオン酸プロピルエステルホスフィンオキシド、2,4,6-トリメチルベンゾイルイソブチル-2-プロピオン酸ブチルエステルホスフィンオキシド、2,4,6-トリメチルベンゾイルイソブチル-2-プロピオン酸ペンチルエステルホスフィンオキシド、2,4,6-トリメチルベンゾイルイソブチル-2-プロピオン酸ヘキシルエステルホスフィンオキシド、2,4,6-トリメチルベンゾイルイソブチル2-プロピオン酸オクチルエステルホスフィンオキシド、2,4,6-トリメチルベンゾイルイソブチル-2-プロピオン酸デシルエステルホスフィンオキシド、2,4,6-トリメチルベンゾイルイソブチル2-プロピオン酸ドデシルエステルホスフィンオキシド、2,4,6-トリメチルベンゾイルイソブチル-2-プロピオン酸イソプロピルエステルホスフィンオキシド、2,4,6-トリメチルベンゾイルイソブチル-2-プロピオン酸イソブチルエステルホスフィンオキシド、2,4,6-トリメチルベンゾイルイソブチル-2-プロピオン酸アミルエステルホスフィンオキシド、2,4,6-トリメチルベンゾイルイソブチル-2-プロピオン酸2-エチルヘキシルエステルホスフィンオキシド、2,4,6-トリメチルベンゾイルイソブチル-2-プロピオン酸tert-ブチルエステルホスフィンオキシド、2,4,6-トリメチルベンゾイルイソブチル-2-プロピオン酸1-メチルプロピルエステルホスフィンオキシド、2,4,6-トリメチルベンゾイルイソブチル-2-プロピオン酸イソペンチルエステルホスフィンオキシド、2,4,6-トリメチルベンゾイルイソブチル-2-プロピオン酸メトキシエトキシエステルホスフィンオキシド、2,4,6-トリメチルベンゾイルイソブチル-2-プロピオン酸ベンジルエステルホスフィンオキシド、2,4,6-トリメチルベンゾイルイソブチル-2-プロピオン酸2,4,4-トリメチルペンチルエステルホスフィンオキシド、2,4,6-トリメチルベンゾイルイソブチル酢酸メチルエステルホスフィンオキシド、2,4,6-トリメチルベンゾイルイソブチル酢酸エチルエステルホスフィンオキシド、2,4,6-トリメチルベンゾイルイソブチル酢酸プロピルエステルホスフィンオキシド、2,4,6-トリメチルベンゾイルイソブチル酢酸ブチルエステルホスフィンオキシド、2,4,6-トリメチルベンゾイルイソブチル酢酸ペンチルエステルホスフィンオキシド、2,4,6-トリメチルベンゾイルイソブチル酢酸ヘキシルエステルホスフィンオキシド、2,4,6-トリメチルベンゾイルイソブチル酢酸オクチルエステルホスフィンオキシド、2,4,6-トリメチルベンゾイルイソブチル酢酸デシルエステルホスフィンオキシド、2,4,6-トリメチルベンゾイルイソブチル酢酸ドデシルエステルホスフィンオキシド、2,4,6-トリメチルベンゾイルイソブチル酢酸イソプロピルエステルホスフィンオキシド、2,4,6-トリメチルベンゾイルイソブチル酢酸イソブチルエステルホスフィンオキシド、2,4,6-トリメチルベンゾイルイソブチル酢酸アミルエステルホスフィンオキシド、2,4,6-トリメチルベンゾイルイソブチル酢酸2-エチルヘキシルエステルホスフィンオキシド、2,4,6-トリメチルベンゾイルイソブチル酢酸tert-ブチルエステルホスフィンオキシド、2,4,6-トリメチルベンゾイルイソブチル酢酸1-メチルプロピルエステルホスフィンオキシド、2,4,6-トリメチルベンゾイルイソブチル酢酸イソペンチルエステルホスフィンオキシド、2,4,6-トリメチルベンゾイルイソブチル酢酸メトキシエトキシエステルホスフィンオキシド、2,4,6-トリメチルベンゾイルイソブチル酢酸ベンジルエステルホスフィンオキシド、2,4,6-トリメチルベンゾイルイソブチル酢酸2,4,4-トリメチルペンチルエステルホスフィンオキシド、2,6-ジメトキシベンゾイルイソブチルメチルホスフィンオキシド、2,6-ジメトキシベンゾイルイソブチルエチルホスフィンオキシド、2,6-ジメトキシベンゾイルイソブチルプロピルホスフィンオキシド、2,6-ジメトキシベンゾイルイソブチル-n-ブチルホスフィンオキシド、2,6-ジメトキシベンゾイルイソブチルペンチルホスフィンオキシド、2,6-ジメトキシベンゾイルイソブチルヘキシルホスフィンオキシド、2,6-ジメトキシベンゾイルイソブチルヘプチルホスフィンオキシド、2,6-ジメトキシベンゾイルイソブチルオクチルホスフィンオキシド、2,6-ジメトキシベンゾイルイソブチルドデシルホスフィンオキシド、2,6-ジメトキシベンゾイルイソブチルイソプロピルホスフィンオキシド、2,6-ジメトキシベンゾイル-ジ-イソブチルホスフィンオキシド、2,6-ジメトキシベンゾイルイソブチルアミルホスフィンオキシド、2,6-ジメトキシベンゾイルイソブチル-2-エチルヘキシルホスフィンオキシド、2,6-ジメトキシベンゾイルイソブチル-tert-ブチルホスフィンオキシド、2,6-ジメトキシベンゾイルイソブチル-1-メチルプロピルホスフィンオキシド、2,6-ジメトキシベンゾイルイソブチルイソペンチルホスフィンオキシド、2,6-ジメトキシベンゾイルイソブチルメトキシエトキシホスフィンオキシド、2,6-ジメトキシベンゾイルイソブチルベンジルホスフィンオキシド、2,6-ジメトキシベンゾイルイソブチル-2,4,4-トリメチルペンチルホスフィンオキシド、2,6-ジメトキシベンゾイルイソブチル-2-プロピオン酸メチルエステルホスフィンオキシド、2,6-ジメトキシベンゾイルイソブチル-2-プロピオン酸エチルエステルホスフィンオキシド、2,6-ジメトキシベンゾイルイソブチル-2-プロピオン酸プロピルエステルホスフィンオキシド、2,6-ジメトキシベンゾイルイソブチルー2-プロピオン酸ブチルエステルホスフィンオキシド、2,6-ジメトキシベンゾイルイソブチル-2-プロピオン酸ペンチルエステルホスフィンオキシド、2,6-ジメトキシベンゾイルイソブチル-2-プロピオン酸ヘキシルエステルホスフィンオキシド、2,6-ジメトキシベンゾイルイソブチル-2-プロピオン酸オクチルエステルホスフィンオキシド、2,6-ジメトキシベンゾイルイソブチル-2-プロピオン酸デシルエステルホスフィンオキシド、2,6-ジメトキシベンゾイルイソブチル-2-プロピオン酸ドデシルエステルホスフィンオキシド、2,6-ジメトキシベンゾイルイソブチル-2-プロピオン酸イソプロピルエステルホスフィンオキシド、2,6-ジメトキシベンゾイルイソブチル-2-プロピオン酸イソブチルエステルホスフィンオキシド、2,6-ジメトキシベンゾイルイソブチル-2-プロピオン酸アミルエステルホスフィンオキシド、2,6-ジメトキシベンゾイルイソブチル-2-プロピオン酸2-エチルヘキシルエステルホスフィンオキシド、2,6-ジメトキシベンゾイルイソブチル-2-プロピオン酸tert-ブチルエステルホスフィンオキシド、2,6-ジメトキシベンゾイルイソブチル-2-プロピオン酸1-メチルプロピルエステルホスフィンオキシド、2,6-ジメトキシベンゾイルイソブチル-2-プロピオン酸イソペンチルエステルホスフィンオキシド、2,6-ジメトキシベンゾイルイソブチル-2-プロピオン酸メトキシエトキシエステルホスフィンオキシド、2,6-ジメトキシベンゾイルイソブチル-2-プロピオン酸ベンジルエステルホスフィンオキシド、2,6-ジメトキシベンゾイルイソブチル-2-プロピオン酸2,4,4-トリメチルペンチルエステルホスフィンオキシド、2,6-ジメトキシベンゾイル-イソブチル酢酸メチルエステルホスフィンオキシド、2,6-ジメトキシベンゾイルイソブチル酢酸エチルエステルホスフィンオキシド、2,6-ジメトキシベンゾイルイソブチル酢酸プロピルエステルホスフィンオキシド、2,6-ジメトキシベンゾイルイソブチル酢酸ブチルエステルホスフィンオキシド、2,6-ジメトキシベンゾイルイソブチル酢酸ペンチルエステルホスフィンオキシド、2,6-ジメトキシベンゾイルイソブチル酢酸ヘキシルエステルホスフィンオキシド、2,6-ジメトキシベンゾイルイソブチル酢酸オクチルエステルホスフィンオキシド、2,6-ジメトキシベンゾイルイソブチル酢酸デシルエステルホスフィンオキシド、2,6-ジメトキシベンゾイルイソブチル酢酸ドデシルエステルホスフィンオキシド、2,6-ジメトキシベンゾイルイソブチル酢酸イソプロピルエステルホスフィンオキシド、2,6-ジメトキシベンゾイルイソブチル酢酸イソブチルエステルホスフィンオキシド、2,6-ジメトキシベンゾイルイソブチル酢酸アミルエステルホスフィンオキシド、2,6-ジメトキシベンゾイル-イソブチル酢酸2-エチルヘキシルエステルホスフィンオキシド、2,6-ジメトキシベンゾイルイソブチル酢酸tert-ブチルエステルホスフィンオキシド、2,6-ジメトキシベンゾイルイソブチル酢酸1-メチルプロピルエステルホスフィンオキシド、2,6-ジメトキシベンゾイルイソブチル酢酸イソペンチルエステルホスフィンオキシド、2,6-ジメトキシベンゾイルイソブチル酢酸メトキシエトキシエステルホスフィンオキシド、2,6-ジメトキシベンゾイルイソブチル酢酸ベンジルエステルホスフィンオキシド、2,6-ジメトキシベンゾイルイソブチル酢酸2,4,4-トリメチルペンチルエステルホスフィンオキシド、2,4,6-トリメチルベンゾイル-2,4,4-トリメチルペンチルメチルホスフィンオキシド、2,4,6-トリメチルベンゾイル-2,4,4-トリメチルペンチルエチルホスフィンオキシド、2,4,6-トリメチルベンゾイル-2,4,4-トリメチルペンチルプロピルホスフィンオキシド、2,4,6-トリメチルベンゾイル-2,4,4-トリメチルペンチルブチルホスフィンオキシド、2,4,6-トリメチルベンズ-o-イル-2,4,4-トリメチルペンチルペンチルホスフィンオキシド、2,4,6-トリメチルベンゾイル-2,4,4-トリメチルペンチルヘキシルホスフィンオキシド、2,4,6-トリメチルベンゾイル-2,4,4-トリメチルペンチルヘプチルホスフィンオキシド、2,4,6-トリメチルベンゾイル-2,4,4-トリメチルペンチルオクチルホスフィンオキシド、2,4,6-トリメチルベンゾイル-2,4,4-トリメチルペンチルドデシルホスフィンオキシド、2,4,6-トリメチルベンゾイル-2,4,4-トリメチルペンチルイソプロピルホスフィンオキシド、2,4,6-トリメチルベンゾイル-2,4,4-トリメチルペンチルイソブチルホスフィンオキシド、2,4,6-トリメチルベンゾイル-2,4,4-トリメチルペンチル-アミルホスフィンオキシド、2,4,6-トリメチルベンゾイル-2,4,4-トリメチルペンチル-2-エチルヘキシルホスフィンオキシド、2,4,6-トリメチルベンゾイル-2,4,4-トリメチルペンチル-tert-ブチルホスフィンオキシド、2,4,6-トリメチルベンゾイル-2,4,4-トリメチルペンチル-1-メチルプロピルホスフィンオキシド、2,4,6-トリメチルベンゾイル-2,4,4-トリメチルペンチルイソペンチルホスフィンオキシド、2,4,6-トリメチルベンゾイル-2,4,4-トリメチルペンチルメトキシエトキシホスフィンオキシド、2,4,6-トリメチルベンゾイル-2,4,4-トリメチルペンチルベンジルホスフィンオキシド、2,4,6-トリメチルベンゾイル-ビス2,4,4-トリメチルペンチルホスフィンオキシド、2,4,6-トリメチルベンゾイル-2,4,4-トリメチルペンチル-2-プロピオン酸メチルエステルホスフィンオキシド、2,4,6-トリメチルベンゾイル-2,4,4-トリメチルペンチル-2-プロピオン酸エチルエステルホスフィンオキシド、2,4,6-トリメチルベンゾイル-2,4,4-トリメチルペンチル-2-プロピオン酸プロピルエステルホスフィンオキシド、2,4,6-トリメチルベンゾイル-2,4,4-トリメチルペンチル-2-プロピオン酸ブチルエステルホスフィンオキシド、2,4,6-トリメチルベンゾイル-2,4,4-トリメチルペンチル-2-プロピオン酸ペンチルエステルホスフィンオキシド、2,4,6-トリメチルベンゾイル-2,4,4-トリメチルペンチル-2-プロピオン酸ヘキシルエステルホスフィンオキシド、2,4,6-トリメチルベンゾイル-2,4,4-トリメチルペンチル-2-プロピオン酸オクチルエステルホスフィンオキシド、2,4,6-トリメチルベンゾイル-2,4,4-トリメチルペンチル-2-プロピオン酸デシルエステルホスフィンオキシド、2,4,6-トリメチルベンゾイル-2,4,4-トリメチルペンチル-2-プロピオン酸ドデシルエステルホスフィンオキシド、2,4,6-トリメチルベンゾイル-2,4,4-トリメチルペンチル-2-プロピオン酸イソプロピルエステルホスフィンオキシド、2,4,6-トリメチルベンゾイル-2,4,4-トリメチルペンチル-2-プロピオン酸イソブチルエステルホスフィンオキシド、2,4,6-トリメチルベンゾイル-2,4,4-トリメチルペンチル-2-プロピオン酸アミルエステルホスフィンオキシド、2,4,6-トリメチルベンゾイル-2,4,4-トリメチルペンチル-2-プロピオン酸2-エチルヘキシルエステルホスフィンオキシド、2,4,6-トリメチルベンゾイル-2,4,4-トリメチルペンチル-2-プロピオン酸tert-ブチルエステルホスフィンオキシド、2,4,6-トリメチルベンゾイル-2,4,4-トリメチルペンチル-2-プロピオン酸1-メチルプロピルエステルホスフィンオキシド、2,4,6-トリメチルベンゾイル-2,4,4-トリメチルペンチル-2-プロピオン酸イソペンチルエステルホスフィンオキシド、2,4,6-トリメチルベンゾイル-2,4,4-トリメチルペンチル-2-プロピオン酸メトキシエトキシエステルホスフィンオキシド、2,4,6-トリメチルベンゾイル-2,4,4-トリメチルペンチル-2-プロピオン酸ベンジルエステルホスフィンオキシド、2,4,6-トリメチルベンゾイル-2,4,4-トリメチルペンチル-2-プロピオン酸2,4,4-トリメチルペンチルエステルホスフィンオキシド、2,4,6-トリメチルベンゾイル-2,4,4-トリメチルペンチル酢酸メチルエステルホスフィンオキシド、2,4,6-トリメチルベンゾイル-2,4,4-トリメチルペンチル酢酸エチルエステルホスフィンオキシド、2,4,6-トリメチルベンゾイル-2,4,4-トリメチルペンチル酢酸プロピルエステルホスフィンオキシド、2,4,6-トリメチルベンゾイル-2,4,4-トリメチルペンチル酢酸ブチルエステルホスフィンオキシド、2,4,6-トリメチルベンゾイル-2,4,4-トリメチルペンチル酢酸ペンチルエステルホスフィンオキシド、2,4,6-トリメチルベンゾイル-2,4,4-トリメチルペンチル-酢酸ヘキシルエステルホスフィンオキシド、2,4,6-トリメチルベンゾイル-2,4,4-トリメチルペンチル酢酸オクチルエステルホスフィンオキシド、2,4,6-トリメチルベンゾイル-2,4,4-トリメチルペンチル酢酸デシルエステルホスフィンオキシド、2,4,6-トリメチルベンゾイル-2,4,4-トリメチルペンチル酢酸ドデシルエステルホスフィンオキシド、2,4,6-トリメチルベンゾイル-2,4,4-トリメチルペンチル酢酸イソプロピルエステルホスフィンオキシド、2,4,6-トリメチルベンゾイル-2,4,4-トリメチルペンチル酢酸イソブチルエステルホスフィンオキシド、2,4,6-トリメチルベンゾイル-2,4,4-トリメチルペンチル酢酸アミルエステルホスフィンオキシド、2,4,6-トリメチルベンゾイル-2,4,4-トリメチルペンチル酢酸2-エチルヘキシルエステルホスフィンオキシド、2,4,6-トリメチルベンゾイル-2,4,4-トリメチルペンチル酢酸tert-ブチルエステルホスフィンオキシド、2,4,6-トリメチルベンゾイル-2,4,4-トリメチルペンチル酢酸1-メチル-プロピルエステルホスフィンオキシド、2,4,6-トリメチルベンゾイル-2,4,4-トリメチルペンチル酢酸イソペンチルエステルホスフィンオキシド、2,4,6-トリメチルベンゾイル-2,4,4-トリメチルペンチル酢酸メトキシエトキシエステルホスフィンオキシド、2,4,6-トリメチルベンゾイル-2,4,4-トリメチルペンチル酢酸ベンジルエステルホスフィンオキシド、2,4,6-トリメチルベンゾイル-2,4,4-トリメチルペンチル酢酸2,4,4-トリメチルペンチルエステルホスフィンオキシド、2,6-ジメトキシベンゾイル-2,4,4-トリメチルペンチルメチルホスフィンオキシド、2,6-ジメトキシベンゾイル-2,4,4-トリメチルペンチルエチルホスフィンオキシド、2,6-ジメトキシベンゾイル-2,4,4-トリメチルペンチルプロピルホスフィンオキシド、2,6-ジメトキシベンゾイル-2,4,4-トリメチルペンチルブチル-ホスフィンオキシド、2,6-ジメトキシベンゾイル-2,4,4-トリメチルペンチルペンチルホスフィンオキシド、2,6-ジメトキシベンゾイル-2,4,4-トリメチルペンチルヘキシルホスフィンオキシド、2,6-ジメトキシベンゾイル-2,4,4-トリメチルペンチルヘプチルホスフィンオキシド、2,6-ジメトキシベンゾイル-2,4,4-トリメチルペンチル-オクチルホスフィンオキシド、2,6-ジメトキシベンゾイル-2,4,4-トリメチルペンチルドデシルホスフィンオキシド、2,6-ジメトキシベンゾイル-2,4,4-トリメチルペンチルイソプロピルホスフィンオキシド、2,6-ジメトキシベンゾイル-2,4,4-トリメチルペンチルイソブチルホスフィンオキシド、2,6-ジメトキシベンゾイル-2,4,4-トリメチルペンチルアミルホスフィンオキシド、2,6-ジメトキシベンゾイル-2,4,4-トリメチルペンチル-2-エチルヘキシルホスフィンオキシド、2,6-ジメトキシベンゾイル-2,4,4-トリメチルペンチル-tert-ブチルホスフィンオキシド、2,6-ジメトキシベンゾイル-2,4,4-トリメチルペンチル-1-メチルプロピルホスフィンオキシド、2,6-ジメトキシベンゾイル-2,4,4-トリメチルペンチルイソペンチルホスフィンオキシド、2,6-ジメトキシベンゾイル-2,4,4-トリメチルペンチルメトキシエトキシホスフィンオキシド、2,6-ジメトキシベンゾイル-2,4,4-トリメチルペンチルベンジルホスフィンオキシド、2,6-ジメトキシベンゾイル-ビス2,4,4-トリメチルペンチルホスフィンオキシド、2,6-ジメトキシベンゾイル-2,4,4-トリメチルペンチル-2-プロピオン酸メチルエステルホスフィンオキシド、2,6-ジメトキシベンゾイル-2,4,4-トリメチルペンチル-2-プロピオン酸エチルエステルホスフィンオキシド、2,6-ジメトキシベンゾイル-2,4,4-トリメチルペンチル-2-プロピオン酸プロピルエステルホスフィンオキシド、2,6-トリメトキシベンゾイル-2,4,4-トリメチルペンチル-2-プロピオン酸ブチルエステルホスフィンオキシド、2,6-ジメトキシベンゾイル-2,4,4-トリメチルペンチル-2-プロピオン酸ペンチルエステルホスフィンオキシド、2,6-ジメトキシベンゾイル-2,4,4-トリメチルペンチル-2-プロピオン酸ヘキシルエステルホスフィンオキシド、2,6-ジメトキシベンゾイル-2,4,4-トリメチルペンチル-2-プロピオン酸オクチルエステルホスフィンオキシド、2,6-ジメトキシベンゾイル-2,4,4-トリメチルペンチル-2-プロピオン酸デシルエステルホスフィンオキシド、2,6-ジメトキシベンゾイル-2,4,4-トリメチルペンチル-2-プロピオン酸ドデシルエステルホスフィンオキシド、2,6-ジメトキシベンゾイル-2,4,4-トリメチルペンチル-2-プロピオン酸イソプロピルエステルホスフィンオキシド、2,6-ジメトキシベンゾイル-2,4,4-トリメチルペンチル-2-プロピオン酸イソブチルエステルホスフィンオキシド、2,6-ジメトキシベンゾイル-2,4,4-トリメチルペンチル-2-プロピオン酸アミルエステルホスフィンオキシド、2,6-ジメトキシベンゾイル-2,4,4-トリメチルペンチル-2-プロピオン酸2-エチルヘキシルエステルホスフィンオキシド、2,6-ジメトキシベンゾイル-2,4,4-トリメチルペンチル-2-プロピオン酸tert-ブチルエステルホスフィンオキシド、2,6-ジメトキシベンゾイル-2,4,4-トリメチルペンチル-2-プロピオン酸1-メチルプロピルエステルホスフィンオキシド、2,6-ジメトキシベンゾイル-2,4,4-トリメチルペンチル-2-プロピオン酸イソペンチルエステルホスフィンオキシド、2,6-ジメトキシベンゾイル-2,4,4-トリメチルペンチル-2-プロピオン酸メトキシエトキシエステルホスフィンオキシド、2,6-ジメトキシベンゾイル-2,4,4-トリメエチルペンチル-2-プロピオン酸ベンジルエステルホスフィンオキシド、2,6-ジメトキシベンゾイル-2,4,4-トリメチルペンチル-2-プロピオン酸2,4,4-トリメチルペンチルエステルホスフィンオキシド、2,6-ジメトキシベンゾイル-2,4,4-トリメチルペンチル酢酸メチルエステルホスフィンオキシド、2,6-ジメトキシベンゾイル-2,4,4-トリメチルペンチル酢酸エチルエステルホスフィンオキシド、2,6-ジメトキシベンゾイル-2,4,4-トリメチルペンチル酢酸プロピルエステルホスフィンオキシド、2,6-ジメトキシベンゾイル-2,4,4-トリメチルペンチル酢酸ブチルエステルホスフィンオキシド、2,6-ジメトキシベンゾイル-2,4,4-トリメチルペンチル酢酸ペンチルエステルホスフィンオキシド、2,6-ジメトキシベンゾイル-2,4,4-トリメチルペンチル酢酸ヘキシルエステルホスフィンオキシド、2,6-ジメトキシベンゾイル-2,4,4-トリメチルペンチル酢酸オクチルエステルホスフィンオキシド、2,6-ジメトキシベンゾイル-2,4,4-トリメチルペンチル酢酸デシルエステルホスフィンオキシド、2,6-ジメトキシベンゾイル-2,4,4-トリメチルペンチル酢酸ドデシルエステルホスフィンオキシド、2,6-ジメトキシベンゾイル-2,4,4-トリメチルペンチル酢酸イソプロピルエステルホスフィンオキシド、2,6-ジメトキシベンゾイル-2,4,4-トリメチルペンチル酢酸イソブチルエステルホスフィンオキシド、2,6-ジメトキシベンゾイル-2,4,4-トリメチルペンチル酢酸アミルエステルホスフィンオキシド、2,6-ジメトキシベンゾイル-2,4,4-トリメチルペンチル酢酸2-エチルヘキシルエステルホスフィンオキシド、2,6-ジメトキシベンゾイル-2,4,4-トリメチルペンチル酢酸tert-ブチルエステルホスフィンオキシド、2,6-ジメトキシベンゾイル-2,4,4-トリメチルペンチル酢酸1-メチルプロピルエステルホスフィンオキシド、2,6-ジメトキシベンゾイル-2,4,4-トリメチルペンチル酢酸イソペンチルエステルホスフィンオキシド、2,6-ジメトキシベンゾイル-2,4,4-トリメチルペンチル酢酸メトキシエトキシエステルホスフィンオキシド、2,6-ジメトキシベンゾイル-2,4,4-トリメチルペンチル酢酸ベンジルエステルホスフィンオキシド、2,6-ジメトキシベンゾイル-2,4,4-トリメチルペンチル酢酸2,4,4-トリメチルペンチルエステルホスフィンオキシド、2,4,6-トリメチルベンゾイルシクロペンチルメチルホスフィンオキシド、2,4,6-トリメチルベンゾイルシクロペンチルエチルホスフィンオキシド、2,4,6-トリメチルベンゾイルシクロペンチルプロピルホスフィンオキシド、2,4,6-トリメチルベンゾイルシクロペンチルブチルホスフィンオキシド、2,4,6-トリメチルベンゾイルシクロペンチルペンチルホスフィンオキシド、2,4,6-トリメチルベンゾイルシクロペンチルヘキシルホスフィンオキシド、2,4,6-トリメチルベンゾイルシクロペンチルヘプチルホスフィンオキシド、2,4,6-トリメチルベンゾイルシクロペンチルオクチルホスフィンオキシド、2,4,6-トリメチルベンゾイルシクロペンチルドデシルホスフィンオキシド、2,4,6-トリメチルベンゾイルシクロペンチルイソプロピルホスフィンオキシド、2,4,6-トリメチルベンゾイルシクロペンチルイソブチルホスフィンオキシド、2,4,6-トリメチルベンゾイルシクロペンチルアミルホスフィンオキシド、2,4,6-トリメチルベンゾイルシクロペンチル-2-エチルヘキシルホスフィンオキシド、2,4,6-トリメチルベンゾイルシクロペンチル-tert-ブチルホスフィンオキシド、2,4,6-トリメチルベンゾイルシクロペンチル-1-メチルプロピルホスフィンオキシド、2,4,6-トリメチルベンゾイルシクロペンチルイソペンチルホスフィンオキシド、2,4,6-トリメチルベンゾイルシクロペンチルメトキシエトキシホスフィンオキシド、2,4,6-トリメチルベンゾイルシクロペンチルベンジルホスフィンオキシド、2,4,6-トリメチルベンゾイルシクロペンチル-2,4,4-トリメチルペンチルホスフィンオキシド、2,4,6-トリメチルベンゾイルシクロペンチル-2-プロピオン酸メチルエステルホスフィンオキシド、2,4,6-トリメチルベンゾイルシクロペンチル-2-プロピオン酸エチルエステルホスフィンオキシド、2,4,6-トリメチルベンゾイルシクロペンチル-2-プロピオン酸プロピルエステルホスフィンオキシド、2,4,6-トリメチルベンゾイルシクロペンチル-2-プロピオン酸ブチルエステルホスフィンオキシド、2,4,6-トリメチルベンゾイルシクロペンチル-2-プロピオン酸ペンチルエステルホスフィンオキシド、2,4,6-トリメチルベンゾイルシクロペンチル-2-プロピオン酸ヘキシルエステルホスフィンオキシド、2,4,6-トリメチルベンゾイルシクロペンチル-2-プロピオン酸オクチルエステルホスフィンオキシド、2,4,6-トリメチルベンゾイルシクロペンチル-2-プロピオン酸デシルエステルホスフィンオキシド、2,4,6-トリメチルベンゾイルシクロペンチル-2-プロピオン酸ドデシルエステルホスフィンオキシド、2,4,6-トリメチルベンゾイルシクロペンチル-2-プロピオン酸イソプロピルエステルホスフィンオキシド、2,4,6-トリメチルベンゾイルシクロペンチル-2-プロピオン酸イソブチルエステルホスフィンオキシド、2,4,6-トリメチルベンゾイルシクロペンチル-2-プロピオン酸アミルエステルホスフィンオキシド、2,4,6-トリメチルベンゾイルシクロペンチル-2-プロピオン酸2-エチルヘキシルエステルホスフィンオキシド、2,4,6-トリメチルベンゾイルシクロペンチル-2-プロピオン酸tert-ブチルエステルホスフィンオキシド、2,4,6-トリメチルベンゾイルシクロペンチル-2-プロピオン酸1-メチルプロピルエステルホスフィンオキシド、2,4,6-トリメチルベンゾイルシクロペンチル-2-プロピオン酸イソペンチルエステルホスフィンオキシド、2,4,6-トリメチルベンゾイルシクロペンチル-2-プロピオン酸メトキシエトキシエステルホスフィンオキシド、2,4,6-トリメチルベンゾイルシクロペンチル-2-プロピオン酸ベンジルエステルホスフィンオキシド、2,4,6-トリメチルベンゾイルシクロペンチル-2-プロピオン酸2,4,4-トリメチルペンチルエステルホスフィンオキシド、2,4,6-トリメチルベンゾイルシクロペンチル酢酸メチルエステルホスフィンオキシド、2,4,6-トリメチルベンゾイルシクロペンチル酢酸エチルエステルホスフィンオキシド、2,4,6-トリメチルベンゾイルシクロペンチル酢酸プロピルエステルホスフィンオキシド、2,4,6-トリメチルベンゾイルシクロペンチル酢酸ブチルエステルホスフィンオキシド、2,4,6-トリメチルベンゾイルシクロペンチル酢酸ペンチルエステルホスフィンオキシド、2,4,6-トリメチルベンゾイルシクロペンチル酢酸ヘキシルエステルホスフィンオキシド、2,4,6-トリメエチルベンゾイルシクロペンチル酢酸オクチルエステルホスフィンオキシド、2,4,6-トリメチルベンゾイルシクロペンチル酢酸デシルエステルホスフィンオキシド、2,4,6-トリメチルベンゾイルシクロペンチル酢酸ドデシルエステルホスフィンオキシド、2,4,6-トリメチルベンゾイルシクロペンチル酢酸イソプロピルエステルホスフィンオキシド、2,4,6-トリメチルベンゾイルシクロペンチル酢酸イソブチルエステルホスフィンオキシド、2,4,6-トリメチルベンゾイルシクロペンチル酢酸アミルエステルホスフィンオキシド、2,4,6-トリメチルベンゾイルシクロペンチル酢酸2-エチルヘキシルエステルホスフィンオキシド、2,4,6-トリメチルベンゾイルシクロペンチル酢酸tert-ブチルエステルホスフィンオキシド、2,4,6-トリメチルベンゾイルシクロペンチル酢酸1-メチルプロピルエステルホスフィンオキシド、2,4,6-トリメチルベンゾイルシクロペンチル酢酸イソペンチルエステルホスフィンオキシド、2,4,6-トリメチルベンゾイルシクロペンチル酢酸メトキシエトキシエステルホスフィンオキシド、2,4,6-トリメチルベンゾイルシクロペンチル酢酸ベンジルエステルホスフィンオキシド、2,4,6-トリメチルベンゾイルシクロペンチル酢酸2,4,4-トリメチルペンチルエステルホスフィンオキシド、2,6-ジメトキシベンゾイルシクロペンチルメチルホスフィンオキシド、2,6-ジメトキシベンゾイルシクロペンチルエチルホスフィンオキシド、2,6-ジメトキシベンゾイルシクロペンチルプロピルホスフィンオキシド、2,6-ジメトキシベンゾイルシクロペンチルブチルホスフィンオキシド、2,6-ジメトキシベンゾイルシクロペンチルホスフィンオキシド、2,6-ジメトキシベンゾイルシクロペンチルヘキシルホスフィンオキシド、2,6-ジメトキシベンゾイルシクロペンチルヘプチルホスフィンオキシド、2,6-ジメトキシベンゾイルシクロペンチルオクチルホスフィンオキシド、2,6-ジメトキシベンゾイルシクロペンチルドデシルホスフィンオキシド、2,6-ジメトキシベンゾイルシクロペンチルイソプロピルホスフィンオキシド、2,6-ジメトキシベンゾイルシクロペンチルイソブチルホスフィンオキシド、2,6-ジメトキシベンゾイルシクロペンチルアミルホスフィンオキシド、2,6-ジメトキシベンゾイルシクロペンチル-2-エチルヘキシルホスフィンオキシド、2,6-ジメトキシベンゾイルシクロペンチル-tert-ブチルホスフィンオキシド、2,6-ジメトキシベンゾイルシクロペンチル-1-メチルプロピルホスフィンオキシド、2,6-ジメトキシベンゾイルシクロペンチルイソペンチルホスフィンオキシド、2,6-ジメトキシベンゾイルシクロペンチルメトキシエトキシホスフィンオキシド、2,6-ジメトキシベンゾイルシクロペンチルベンジルホスフィンオキシド、2,6-ジメトキシベンゾイルシクロペンチル-2,4,4-トリメチルペンチルホスフィンオキシド、2,6-ジメトキシベンゾイルシクロペンチル-2-プロピオン酸メチルエステルホスフィンオキシド、2,6-ジメトキシベンゾイルシクロペンチル-2-プロピオン酸エチルエステルホスフィンオキシド、2,6-ジメトキシベンゾイルシクロペンチル-2-プロピオン酸プロピルエステルホスフィンオキシド、2,6-ジメトキシベンゾイルシクロペンチル-2-プロピオン酸ブチルエステルホスフィンオキシド、2,6-ジメトキシベンゾイルシクロペンチル-2-プロピオン酸ペンチルエステルホスフィンオキシド、2,6-ジメトキシベンゾイルシクロペンチル-2-プロピオン酸ヘキシルエステルホスフィンオキシド、2,6-ジメトキシベンゾイルシクロペンチル-2-プロピオン酸オクチルエステルホスフィンオキシド、2,6-ジメトキシベンゾイルシクロペンチル-2-プロピオン酸デシルエステルホスフィンオキシド、2,6-ジメトキシベンゾイルシクロペンチル-2-プロピオン酸ドデシルエステルホスフィンオキシド、2,6-ジメトキシベンゾイルシクロペンチル-2-プロピオン酸イソプロピルエステルホスフィンオキシド、2,6-ジメトキシベンゾイルシクロペンチル-2-プロピオン酸イソブチルエステルホスフィンオキシド、2,6-ジメトキシベンゾイルシクロペンチル-2-プロピオン酸アミルエステルホスフィンオキシド、2,6-ジメトキシベンゾイルシクロペンチル-2-プロピオン酸2-エチルヘキシルエステルホスフィンオキシド、2,6-ジメトキシベンゾイルシクロペンチル-2-プロピオン酸tert-ブチルエステルホスフィンオキシド、2,6-ジメトキシベンゾイル-シクロペンチル-2-プロピオン酸1-メチルプロピルエステルホスフィンオキシド、2,6-ジメトキシベンゾイルシクロペンチル-2-プロピオン酸イソペンチルエステルホスフィンオキシド、2,6-ジメトキシベンゾイルシクロペンチル-2-プロピオン酸メトキシエトキシエステルホスフィンオキシド、2,6-ジメトキシベンゾイルシクロペンチル-2-プロピオン酸ベンジルエステルホスフィンオキシド、2,6-ジメトキシベンゾイルシクロペンチル-2-プロピオン酸2,4,4-トリメチルペンチルエステルホスフィンオキシド、2,6-ジメトキシベンゾイルシクロペンチル-酢酸メチルエステルホスフィンオキシド、2,6-ジメトキシベンゾイルシクロペンチル酢酸エチルエステルホスフィンオキシド、2,6-ジメトキシベンゾイルシクロペンチル酢酸プロピルエステルホスフィンオキシド、2,6-ジメトキシベンゾイルシクロペンチル酢酸ブチルエステルホスフィンオキシド、2,6-ジメトキシベンゾイルシクロペンチル酢酸ペンチルエステルホスフィンオキシド、2,6-ジメトキシベンゾイルシクロペンチル酢酸ヘキシルエステルホスフィンオキシド、2,6-ジメトキシベンゾイルシクロペンチル酢酸オクチルエステルホスフィンオキシド、2,6-ジメトキシベンゾイルシクロペンチル酢酸デシルエステルホスフィンオキシド、2,6-ジメトキシベンゾイル-シクロペンチル酢酸ドデシルエステルホスフィンオキシド、2,6-ジメトキシベンゾイルシクロペンチル酢酸イソプロピルエステルホスフィンオキシド、2,6-ジメトキシベンゾイルシクロペンチル酢酸イソブチルエステルホスフィンオキシド、2,6-ジメトキシベンゾイルシクロペンチル酢酸アミルエステルホスフィンオキシド、2,6-ジメトキシベンゾイルシクロペンチル酢酸2-エチルヘキシルエステルホスフィンオキシド、2,6-ジメトキシベンゾイルシクロペンチル酢酸tert-ブチルエステルホスフィンオキシド、2,6-ジメトキシベンゾイルシクロペンチル酢酸1-メチルプロピルエステルホスフィンオキシド、2,6-ジメトキシベンゾイルシクロペンチル酢酸イソペンチルエステルホスフィンオキシド、2,6-ジメトキシベンゾイルシクロペンチル酢酸メトキシエトキシエステルホスフィンオキシド、2,6-ジメトキシベンゾイルシクロペンチル酢酸ベンジルエステルホスフィンオキシド、2,6-ジメトキシベンゾイルシクロペンチル酢酸2,4,4-トリメチルペンチルエステルホスフィンオキシド、2,4,6-トリメチルベンゾイルシクロヘキシルメチルホスフィンオキシド、2,4,6-トリメチルベンゾイルシクロヘキシルエチルホスフィンオキシド、2,4,6-トリメチルベンゾイルシクロヘキシルプロピルホスフィンオキシド、2,4,6-トリメチルベンゾイルシクロヘキシルブチルホスフィンオキシド、2,4,6-トリメチルベンゾイルシクロヘキシルペンチルホスフィンオキシド、2,4,6-トリメチルベンゾイルシクロヘキシルヘキシルホスフィンオキシド、2,4,6-トリメチルベンゾイルシクロヘキシルヘプチルホスフィンオキシド、2,4,6-トリメチルベンゾイルシクロヘキシルオクチルホスフィンオキシド、2,4,6-トリメチルベンゾイルシクロヘキシルドデシルホスフィンオキシド、2,4,6-トリメチルベンゾイルシクロヘキシルイソプロピルホスフィンオキシド、2,4,6-トリメチルベンゾイルシクロヘキシルイソブチルホスフィンオキシド、2,4,6-トリメチルベンゾイルシクロヘキシルアミルホスフィンオキシド、2,4,6-トリメチルベンゾイルシクロヘキシル-2-エチルヘキシルホスフィンオキシド、2,4,6-トリメチルベンゾイルシクロヘキシルtert-ブチルホスフィンオキシド、2,4,6-トリメチルベンゾイルシクロヘキシル-1-メチルプロピルホスフィンオキシド、2,4,6-トリメチルベンゾイルシクロヘキシルイソペンチルホスフィンオキシド、2,4,6-トリメチルベンゾイルシクロヘキシルメトキシエトキシホスフィンオキシド、2,4,6-トリメチルベンゾイルシクロヘキシルベンジルホスフィンオキシド、2,4,6-トリメチルベンゾイルシクロヘキシル-2,4,4-トリメチルペンチルホスフィンオキシド、2,4,6-トリメチルベンゾイルシクロヘキシル-2-プロピオン酸メチルエステルホスフィンオキシド、2,4,6-トリメチルベンゾイルシクロヘキシル-2-プロピオン酸エチルエステルホスフィンオキシド、2,4,6-トリメチルベンゾイルシクロヘキシル-2-プロピオン酸プロピルエステルホスフィンオキシド、2,4,6-トリメチルベンゾイルシクロヘキシル-2-プロピオン酸ブチルエステルホスフィンオキシド、2,4,6-トリメチルベンゾイルシクロヘキシル-2-プロピオン酸ペンチルエステルホスフィンオキシド、2,4,6-トリメチルベンゾイルシクロヘキシル-2-プロピオン酸ヘキシルエステルホスフィンオキシド、2,4,6-トリメチルベンゾイルシクロヘキシル-2-プロピオン酸オクチルエステルホスフィンオキシド、2,4,6-トリメチルベンゾイルシクロヘキシル-2-プロピオン酸デシルエステルホスフィンオキシド、2,4,6-トリメチルベンゾイルシクロヘキシル-2-プロピオン酸ドデシルエステルホスフィンオキシド、2,4,6-トリメチルベンゾイルシクロヘキシル-2-プロピオン酸イソプロピルエステルホスフィンオキシド、2,4,6-トリメチルベンゾイルシクロヘキシル-2-プロピオン酸イソブチルエステルホスフィンオキシド、2,4,6-トリメチルベンゾイルシクロヘキシル-2-プロピオン酸アミルエステルホスフィンオキシド、2,4,6-トリメチルベンゾイルシクロヘキシル-2-プロピオン酸2-エチルヘキシルエステルホスフィンオキシド、2,4,6-トリメチルベンゾイルシクロヘキシル-2-プロピオン酸tert-ブチルエステルホスフィンオキシド、2,4,6-トリメチルベンゾイルシクロヘキシル-2-プロピオン酸1-メチルプロピルエステルホスフィンオキシド、2,4,6-トリメチルベンゾイルシクロヘキシル-2-プロピオン酸イソペンチルエステルホスフィンオキシド、2,4,6-トリメチルベンゾイルシクロヘキシル-2-プロピオン酸メトキシエトキシエステルホスフィンオキシド、2,4,6-トリメチルベンゾイルシクロヘキシル-2-プロピオン酸ベンジルエステルホスフィンオキシド、2,4,6-トリメチルベンゾイルシクロヘキシル-2-プロピオン酸2,4,4-トリメチルペンチルエステルホスフィンオキシド、2,4,6-トリメチルベンゾイルシクロヘキシル酢酸メチルエステルホスフィンオキシド、2,4,6-トリメチルベンゾイルシクロヘキシル酢酸エチルエステルホスフィンオキシド、2,4,6-トリメチルベンゾイルシクロヘキシル酢酸プロピルエステルホスフィンオキシド、2,4,6-トリメチルベンゾイルシクロヘキシル酢酸ブチルエステルホスフィンオキシド、2,4,6-トリメチルベンゾイルシクロヘキシル酢酸ペンチルエステルホスフィンオキシド、2,4,6-トリメチルベンゾイルシクロヘキシル酢酸ヘキシルエステルホスフィンオキシド、2,4,6-トリメチルベンゾイルシクロヘキシル酢酸オクチルエステルホスフィンオキシド、2,4,6-トリメチルベンゾイルシクロヘキシル酢酸デシルエステルホスフィンオキシド、2,4,6-トリメチルベンゾイルシクロヘキシル酢酸ドデシルエステルホスフィンオキシド、2,4,6-トリメチルベンゾイルシクロヘキシル酢酸イソプロピルエステルホスフィンオキシド、2,4,6-トリメチルベンゾイルシクロヘキシル酢酸イソブチルエステルホスフィンオキシド、2,4,6-トリメチルベンゾイルシクロヘキシル酢酸アミルエステルホスフィンオキシド、2,4,6-トリメチルベンゾイルシクロヘキシル酢酸2-エチルヘキシルエステルホスフィンオキシド、2,4,6-トリメチルベンゾイルシクロヘキシル酢酸tert-ブチルエステルホスフィンオキシド、2,4,6-トリメチルベンゾイルシクロヘキシル酢酸1-メチルプロピルエステルホスフィンオキシド、2,4,6-トリメチルベンゾイルシクロヘキシル酢酸イソペンチルエステルホスフィンオキシド、2,4,6-トリメチルベンゾイルシクロヘキシル酢酸メトキシエトキシエステルホスフィンオキシド、2,4,6-トリメチルベンゾイルシクロヘキシル酢酸ベンジルエステルホスフィンオキシド、2,4,6-トリメチルベンゾイルシクロヘキシル酢酸2,4,4-トリメチルペンチルエステルホスフィンオキシド、2,6-ジメトキシベンゾイルシクロヘキシルメチルホスフィンオキシド、2,6-ジメトキシベンゾイルシクロヘキシルエチルホスフィンオキシド、2,6-ジメトキシベンゾイルシクロヘキシルプロピルホスフィンオキシド、2,6-ジメトキシベンゾイルシクロヘキシルブチルホスフィンオキシド、2,6-ジメトキシベンゾイルシクロヘキシルペンチルホスフィンオキシド、2,6-ジメトキシベンゾイルシクロヘキシルヘキシルホスフィンオキシド、2,6-ジメトキシベンゾイルシクロヘキシルヘプチルホスフィンオキシド、2,6-ジメトキシベンゾイルシクロヘキシルオクチルホスフィンオキシド、2,6-ジメトキシベンゾイルシクロヘキシルドデシルホスフィンオキシド、2,6-ジメトキシベンゾイルシクロヘキシルイソプロピルホスフィンオキシド、2,6-ジメトキシベンゾイルシクロヘキシルイソブチルホスフィンオキシド、2,6-ジメトキシベンゾイルシクロヘキシルアミルホスフィンオキシド、2,6-ジメトキシベンゾイルシクロヘキシル-2-エチルヘキシルホスフィンオキシド、2,6-ジメトキシベンゾイルシクロヘキシル-tert-ブチルホスフィンオキシド、2,6-ジメトキシベンゾイルシクロヘキシル-1-メチルプロピルホスフィンオキシド、2,6-ジメトキシベンゾイルシクロヘキシルイソペンチルホスフィンオキシド、2,6-ジメトキシベンゾイルシクロヘキシルメトキシエトキシホスフィンオキシド、2,6-ジメトキシベンゾイルシクロヘキシルベンジルホスフィンオキシド、2,6-ジメトキシベンゾイルシクロヘキシル-2,4,4-トリメチルペンチルホスフィンオキシド、2,6-ジメトキシベンゾイルシクロヘキシル-2-プロピオン酸メチルエステルホスフィンオキシド、2,6-ジメトキシベンゾイルシクロヘキシル-2-プロピオン酸エチルエステルホスフィンオキシド、2,6-ジメトキシベンゾイルシクロヘキシル-2-プロピオン酸プロピルエステルホスフィンオキシド、2,6-ジメトキシベンゾイルシクロヘキシル-2-プロピオン酸ブチルエステルホスフィンオキシド、2,6-ジメトキシベンゾイルシクロヘキシル-2-プロピオン酸ペンチルエステルホスフィンオキシド、2,6-ジメトキシベンゾイルシクロヘキシル-2-プロピオン酸ヘキシルエステルホスフィンオキシド、2,6-ジメトキシベンゾイルシクロヘキシル-2-プロピオン酸オクチルエステルホスフィンオキシド、2,6-ジメトキシベンゾイルシクロヘキシル-2-プロピオン酸デシルエステルホスフィンオキシド、2,6-ジメトキシベンゾイルシクロヘキシル-2-プロピオン酸ドデシルエステルホスフィンオキシド、2,6-ジメトキシベンゾイルシクロヘキシル-2-プロピオン酸イソプロピルエステルホスフィンオキシド、2,6-ジメトキシベンゾイルシクロヘキシル-2-プロピオン酸イソブチルエステルホスフィンオキシド、2,6-ジメトキシベンゾイルシクロヘキシル-2-プロピオン酸アミルエステルホスフィンオキシド、2,6-ジメトキシベンゾイルシクロヘキシル-2-プロピオン酸2-エチルヘキシルエステルホスフィンオキシド、2,6-ジメトキシベンゾイルシクロヘキシル-2-プロピオン酸tert-ブチルエステルホスフィンオキシド、2,6-ジメトキシベンゾイルシクロヘキシル-2-プロピオン酸1-メチルプロピルエステルホスフィンオキシド、2,6-ジメトキシベンゾイルシクロヘキシル-2-プロピオン酸イソペンチルエステルホスフィンオキシド、2,6-ジメトキシベンゾイルシクロヘキシル-2-プロピオン酸メトキシエトキシエステルホスフィンオキシド、2,6-ジメトキシベンゾイルシクロヘキシル-2-プロピオン酸ベンジルエステルホスフィンオキシド、2,6-ジメトキシベンゾイルシクロヘキシル-2-プロピオン酸2,4,4-トリメチルペンチルエステルホスフィンオキシド、2,6-ジメトキシベンゾイル-シクロヘキシル酢酸メチルエステルホスフィンオキシド、2,6-ジメトキシベンゾイルシクロヘキシル酢酸エチルエステルホスフィンオキシド、2,6-ジメトキシベンゾイルシクロヘキシル酢酸プロピルエステルホスフィンオキシド、2,6-ジメトキシベンゾイルシクロヘキシル酢酸ブチルエステルホスフィンオキシド、2,6-ジメトキシベンゾイルシクロヘキシル酢酸ペンチルエステルホスフィンオキシド、2,6-ジメトキシベンゾイルシクロヘキシル酢酸ヘキシルエステルホスフィンオキシド、2,6-ジメトキシベンゾイルシクロヘキシル酢酸オクチルエステルホスフィンオキシド、2,6-ジメトキシベンゾイルシクロヘキシル酢酸デシルエステルホスフィンオキシド、2,6-ジメトキシベンゾイルシクロヘキシル酢酸ドデシルエステルホスフィンオキシド、2,6-ジメトキシベンゾイルシクロヘキシル酢酸イソプロピルエステルホスフィンオキシド、2,6-ジメトキシベンゾイルシクロヘキシル酢酸イソブチルエステルホスフィンオキシド、2,6-ジメトキシベンゾイルシクロヘキシル酢酸アミルエステルホスフィンオキシド、2,6-ジメトキシベンゾイルシクロヘキシル酢酸2-エチルヘキシルエステルホスフィンオキシド、2,6-ジメトキシベンゾイルシクロヘキシル酢酸tert-ブチルエステルホスフィンオキシド、2,6-ジメトキシベンゾイルシクロヘキシル酢酸1-メチルプロピルエステルホスフィンオキシド、2,6-ジメトキシベンゾイルシクロヘキシル酢酸イソペンチルエステルホスフィンオキシド、2,6-ジメトキシベンゾイルシクロヘキシル酢酸メトキシエトキシエステルホスフィンオキシド、2,6-ジメトキシベンゾイルシクロヘキシル酢酸ベンジルエステルホスフィンオキシド、2,6-ジメトキシベンゾイルシクロヘキシル酢酸2,4,4-トリメチルペンチルエステルホスフィンオキシド、である。式IIIの化合物は、対応する式Iの化合物と、化合物Z1-X式VIとの反応によって得られるが、ここでは、初めに、x=0である式IIIの化合物式III′とするを製造する。Ar、M、X及びR6は、上記及び請求項に定義されたとおりである。Z1′は、請求項1に示した意味を有するが、基v、w及びC1-C24アルキルチオを除くZ1が基v、w、又はC1-C24アルキルチオである式IIIの化合物の製造は、下記に述べる。A=O又はSである式IIIの化合物を製造しようとする場合、慣用されている方法によって式III′の化合物を分離した後か、又はその分離をすることなしに、式III′の化合物の酸化又は硫化を実施する。そのような反応の条件は、式IIの化合物の製造について述べたものと同様である。Z1が、基:式中、Z1は、C1-C24アルキルチオであるである式IIIの化合物を製造する場合は、式Iの化合物を、式:Z1-SO2-XZ1は、上記に定義されたとおりであり、Xは、請求項に定義されたとおりであるの化合物と反応させて、中間工程なしに、A=O、及びx=1である式IIIの化合物が直接得られる。そのため、酸化工程の実施は不要である。類似の反応は、例えば、HoubenWeyl,E2,MethodenderOrganischenChemie,4thed,pp222225に記載されている。Z1が、基v、w、又はC1-C24アルキルチオであり、Aが硫黄である式IIIの化合物を製造しようとする場合、例えば、上記の対応する酸化物の化合物を、硫化物へと転化することができる。これは、例えば、対応する酸化ホスフィンと、過剰なP2S5又は元素硫黄とを、高沸点溶媒中で反応させることによって可能になる。そのような反応、すなわちP=O結合をP=S結合へと転化する反応は、例えば、LHorneretal,ChemBer92,2088、及び米国特許第2,642,461号明細書に記載されている。原理的には、初めに、対応する酸化ホスフィン化合物をそれぞれのホスフィンへと還元し、次いで、ホスフィンを硫化することもできる。すなわち、適切な還元剤を用いて、P=O結合を還元してホスフィンを得て、次いで元素硫黄で硫化してP=S結合を得る。用いてよい還元剤は、例えば、LiAlH4、CaAlH42、CaH2、AlH3、SiHCl3、PhSiH3、及びOrganicPhosphorousCompounds,WileyInterscience1972,Vol1,pp4546及び同Vol3,pp408413に記載された剤である。本発明は、式Iの新規な出発材料から式IIIの化合物を製造する方法であって、下記:1式IV:式中、Arは、上記に定義されたとおりであり、Xは、Cl又はBrであるで示されるハロゲン化アシルと、式V:式中、R6は、上記に定義されたとおりであり、M1は、Na、Li又はKであるで示される二金属化オルガノホスフィンとの、約1:1のモル比での反応;2その後の、該生成物と、式VI又はVI′:Z1-XVIZ1-X′VI′式中、Z1は、上記に定義されたとおりであり、Xは、上記に定義されたとおりであり、X′は、-N=C=A、-N=C=N=Z1、又は-CHOであり、Z1は、R6と同一ではないものとするで示される化合物との、約1:1のモル比での反応;そして、3Z1が、基v、w又はC1-C12アルキルチオではない場合であって、Aが酸素又は硫黄である式IIIの化合物を得ようとする場合は、その後の、得られたホスフィン化合物の酸化又は硫化;による方法を提供する。本発明は、式IIIの化合物を製造する方法であって、1式IV:式中、Arは、上記に定義されたとおりであり、Xは、Cl又はBrであるで示されるハロゲン化アシルと、式VII:式中、R6は、上記に定義されたとおりであり、Z1は、上記に定義されたとおりであり、R6とZ1とは同一ではないものとするで示される非対称のホスフィンとの、塩基若しくは有機リチウム化合物の存在下での、約1:1のモル比での反応より、対応するアシルホスフィンを得ること;2その後の、こうして得られたアシルホスフィンの酸化又は硫化、による方法も提供する。この製造方法は、新規であり、同様に、本発明によって提供される。この方法に適切な塩基は、例として、有機リチウム化合物、例えばブチルリチウム、又は有機窒素塩基、例えば第三級アミン若しくはピリジンがあげられる。さらに、式IIIの化合物は、WAHendersonetal,JAmChemSoc1960,82,5794若しくは英国特許第904,086号公報中の記載、又はOrganicPhosphorousCompounds,Eds,RMKosolapoffLMaier,WileyInterscience1972,Vol1,p28若しくはHoubenWeyl,MethodenderOrganischenChemie,VolXII/1,p201中の記載と同様にして、式Iの化合物とホスゲンとを反応させて、対応する塩化ホスフィンIiを得ることによって製造することもできる。OrganicPhosphorousCompounds,Eds,RMKosolapoffLMaier,WileyInterscience1972,Vol4,pp268269に記載されたとおり、式Iiの化合物を、アルコールと反応させて、式Liiの化合物を得ることができ、次いで、HoubenWeyl,MethodenderOrganischenChemie,VolXII/1,p433中のKSasseと同様にしてミカエリス-アルブーゾフ反応によって、これを、式VIの有機ハロゲン化物と直接反応させて、式IIIの化合物を得る。この場合、酸化又は硫化工程は余分である。Ar及びZ1は、請求項1及び3に定義されたとおりであり;Xは、Cl又はBrであり;R6及びMもまた、請求項1に定義されたとおりであり、Rは、いかなるアルコールの炭化水素基でもよく、例えばC1-C12アルキル、C5-C8シクロアルキル、例えばシクロペンチル若しくはシクロヘキシル、又はベンジルがあげられる。式I→式Ii→式Iiiの化合物への反応における反応条件は、この方法による式IIの化合物の製造について上述したものと同様である。式Iiiの化合物から式IIIの化合物への転化は、対応するハロゲン化アルキルZ1-Xを、不活性溶媒中の式Iiiの化合物の溶液に添加することによって実施する。ここで、ハロゲン化アルキルは、例えば、同じ溶媒に溶解するのが好都合である。添加は、例えば40~140°C、好ましくは60~120°Cの温度で実施する。反応の際に遊離する、より低い沸点のハロゲン化アルキルRXを、蒸留によって反応溶液から除去するのが好都合である。用いてよい溶媒は、例として、アルカン、例えばヘキサン、オクタン;シクロアルカン、例えばシクロヘキサン;エーテル、例えばtert-ブチルメチルエーテル、テトラヒドロフラン、ジオキサン;又は芳香族溶媒、例えばトルエン又はキシレンがあげられる。構造IIIを有する化合物は、例えば、減圧下での蒸留、晶出、又はクロマトグラフィーによって単離し、及び精製する。式Iiiの化合物を、適切な酸化剤、例えばペルオキソ酸、過酸化水素又は過酸化水素/尿素を用いて酸化して、対応するホスホン酸エステルIiii:を得ることができる。本発明は、Aが酸素であり、xが1である式IIIの化合物を製造する方法であって、下記:1式I:式中、Ar、M及びR6は、上記に定義されたとおりであるで示される化合物とホスゲンとの反応により、対応する塩化ホスフィンIi:を得ること、2その後、該塩化ホスフィンIiとアルコールとの反応により、式Iii:式中、Rは、アルコールの炭化水素基、特にC1-C12アルキル、C5-C8シクロアルキル、又はベンジルであるで示される化合物を得ること;3得られた式Iiiの化合物と、有機ハロゲン化物:Z1-X式中、Z1は、上記に定義されたとおりであるが、式IからのR6と同一ではなく、Xは、Cl又はBrであるとの反応により、式IIIの化合物を得ること、による方法をも提供する。本発明による式IIIの化合物を、他の方法によって得ることも考えられる。例えば、米国特許第4,298,738号又は第4,324,744号明細書に記載された方法を用いることもできると思われる。本発明は、式Iの化合物の、モノ-若しくはビス-アシルホスフィン、モノ-若しくはビス-アシルホスフィンオキシド、又はモノ-若しくはビス-アシルホスフィンスルフィドの製造のための出発材料としての用途を提供する。好ましくは、式I、II又はIII:式中、Arは基;であり;Aは、Oであり;Xは、1であり;R1及びR2は、メチルであり;R3は、メチルであり;R4及びR5は、水素であり;R6は、C1-C4アルキルであり;Mは、Liであり;Z1は、基:であり、Z3は、CH2であり;そしてR19、R20、R21、R22及びR23は水素であるで示される化合物である。特に好ましくは、式I、II又はIII:式中、Arは、基:であり;R1及びR2は、互いに独立して、C1-C8アルキルであるか、又はOR11であり;R3、R4及びR5は、互いに独立して、水素又はC1-C8アルキルであり;R6は、C1-C12アルキルであり;R11は、H又はC1-C8アルキルであり;R12及びR13は、互いに独立して、水素又はC1-C8アルキルであり;Mは、水素又はLiであり;Aは、Oであり;xは、1であり;Y1は、OR11、NR12R13又は基:であり;R1′及びR2′は、互いに独立して、R1及びR2と同じ意味を有し、R3′、R4′及びR5′は、互いに独立して、R3、R4及びR5と同じ意味を有し、但し、Y1はArと同一ではなく、Z1は、非置換又はOR15、フェニル及び/若しくは下記の式:の基により1回又は1回以上置換されているC1-C12アルキルであるか;あるいはZ1は、非置換又はOR11置換C3-C24シクロアルキルであるか;あるいはZ1は、式:のうちの基の一つであるか;Z3は、CH2又はCHOHであり;rは、0であり;sは、1であり;E、G及びG3は、互いに独立して、非置換C1-C4アルキルであり;R15は、R11と同じ意味を有し;R18は、C1-C12アルキルであり;そしてR19、R20、R21、R22及びR23は、互いに独立して、水素又はハロゲンであり;R6及びZ1は同一ではないものとするで示される化合物である。本発明によれば、式II及びIIIの化合物は、エチレン性不飽和である二重結合を有する化合物、又はそのような化合物を含む混合物の光重合のための光開始剤として用いることができる。他の光開始剤、及び/又は他の添加剤と組み合わせて、この用途に用いることもできる。従って、本発明は、a少なくとも1種類のエチレン性不飽和の光重合性化合物と、b光開始剤として、式II及び/又はIIIの、少なくとも1種類の化合物と、を含む光重合性組成物にも関し、該組成物は、成分bに加えて、その他の光開始剤c及び/又はその他の添加剤dを含むこともできる。好ましくは、xが1である式II又はIIIの化合物、特にxが1であり、Aが酸素である化合物を、これらの組成物に用いることである。そのような組成物において、とりわけ非常に好ましくは、Arが、基:であり、Aが酸素であり、xが1である式II及びIIIの化合物である。該不飽和化合物は、一つ又はそれ以上のオレフィン性二重結合を含むことができる。それらは、低分子量モノマー、又は比較的高分子量オリゴマーであることができる。二重結合を有するモノマーの例は、アルキル-若しくはヒドロキシアルキル-の-アクリラート若しくは-メタクリラートであり、例えばアクリル酸メチル、アクリル酸エチル、アクリル酸ブチル、2-エチルヘキシルアクリラート、2-ヒドロキシエチルアクリラート、イソボルニルアクリラート、メタクリル酸メチル、又はメタクリル酸エチルである。やはり重要なのは、ケイ素又はフッ素改質樹脂、例えばシリコーンアクリラートである。さらなる例は、アクリロニトリル、アクリルアミド、メタクリルアミド、N置換メタアクリルアミド、酢酸ビニルといったビニルエステル、イソブチルビニルエーテルといったビニルエーテル、スチレン、アルキル-及びハロ-スチレン、N-ビニルピロリドン、塩化ビニル又は塩化ビニリデンである。二つ又はそれ以上の二重結合を有するモノマーの例は、エチレングリコールジアクリラート、プロピレングリコールジアクリラート、ネオペンチルグリコールジアクリラート、ヘキサメチレングリコールジアクリラート若しくはビスフェノールAジアクリラート、4,4′-ビス2-アクリロイルオキシエトキシジフェニルプロパン、トリメチロールプロパントリアクリラート、ペンタエリトリトールトリアクリラート、若しくは-テトラアクリラート、アクリル酸ビニル、ジビニルベンゼン、コハク酸ジビニル、フタル酸ジアリル、リン酸トリアリル、イソシアヌル酸トリアリル、又はトリス2-アクリロイルエチルイソシアヌラートである。より高分子量オリゴマーのポリ不飽和化合物の例は、アクリル化したエポキシ樹脂、アクリル化したか、又はビニルエーテル基若しくはエポキシ基を有する、ポリウレタン、ポリエーテル及びポリエステルである。不飽和オリゴマーのさらなる例は、不飽和ポリエステル樹脂であって、その大部分がマレイン酸、フタル酸、及び1種類又はそれ以上のジオールから製造され、約500~3,000の分子量を有するものである。さらに、ビニルエーテルモノマー及びオリゴマー、並びにポリエステル、ポリウレタン、ポリエーテル、ポリビニルエーテル及びエポキシ主鎖を有するマレイン酸末端オリゴマーを用いることも可能である。特に、ビニルエーテルの基を有するオリゴマーと、国際公開特許第90/01512号公報に記載されたポリマーとの組合せは、非常に適切である。しかし、ビニルエーテルと、マレイン酸で官能基化したモノマーとのコポリマーも適切である。そのような不飽和オリゴマーは、プレポリマーともいうことができる。特に適切な化合物の例は、エチレン性不飽和カルボン酸と、ポリオール又はポリエポキシドとのエステル;及びエチレン性不飽和基を鎖中、又は側鎖基中に有するポリマー、例えば不飽和ポリエステル、ポリアミド及びポリウレタン、並びにそれらのコポリマー;アルキド樹脂;ポリブタジエン及びブタジエンコポリマー;ポリイソプレン及びイソプレンコポリマー;側鎖中にメタアクリル基を有するポリマー及びコポリマー;並びに1種類又はそれ以上のそのようなポリマーの混合物である。不飽和カルボン酸の例は、アクリル酸、メタクリル酸、クロトン酸、イタコン酸、ケイ皮酸、リノレン酸又はオレイン酸のような不飽和脂肪酸である。好ましくは、アクリル酸及びメタクリル酸である。適切なポリオールは、芳香族、並びに特に脂肪族及び脂環族のポリオールである。芳香族ポリオールの例は、ヒドロキノン、4,4′-ジヒドロキシジフェニル、2,2-ジ4-ヒドロキシフェニルプロパン、またノボラック及びレゾールである。ポリエポキシドの例は、該ポリオール、特に芳香族ポリオール及びエピクロロヒドリンに基づくものである。さらに、ポリマー鎖又は側鎖基にヒドロキシル基を有するポリマー及びコポリマー、例えば、ポリビニルアルコール、及びそのコポリマー、又はポリメタクリル酸ヒドロキシアルキル若しくはそのコポリマーも、ポリオールとして適切である。さらなる適切なポリオールは、ヒドロキシル末端基を有するオリゴエステルである。脂肪族及び脂環族ポリオールの例は、好ましくは2~12個の炭素原子を有する、アルキレンジオール、例えばエチレングリコール、1,2-又は1,3-プロパンジオール、1,2-、1,3-又は1,4-ブタンジオール、ペンタンジオール、ヘキサンジオール、オクタンジオール、ドデカンジオール、ジエチレングリコール、トリエチレングリコール、好ましくは200~1,500の分子量を有するポリエチレングリコール、1,3-シクロペンタンジオール、1,2-、1,3-又は1,4-シクロヘキサンジオール、1,4-ジヒドロキシメチルシクロヘキサン、グリセリン、トリスβ-ヒドロキシエチルアミン、トリメチロールエタン、トリメチロールプロパン、ペンタエリトリトール、ジペンタエリトリトール及びソルビトールである。該ポリオールは、一つ、又は異なる不飽和カルボン酸を用いて、部分的、又は完全にエステル化してよいが、その場合、部分エステル中の自由なヒドロキシル基は修飾されていてもよく、例えば他のカルボン酸でエーテル化、又はエステル化してもよい。エステルの例は下記:トリメチロールプロパントリアクリラート、トリメチロールエタントリアクリラート、トリメチロールプロパントリメタクリラート、トリメチロールエタントリメタクリラート、テトラメチレングリコールジメタクリラート、トリエチレングリコールジメタクリラート、テトラエチレングリコールジアクリラート、ペンタエリトリトールジアクリラート、ペンタエリトリトールトリアクリラート、ペンタエリトリトールテトラアクリラート、ジペンタエリトリトールジアクリラート、ジペンタエリトリトールトリアクリラート、ジペンタエリトリトールテトラアクリラート、ジペンタエリトリトールペンタアクリラート、ジペンタエリトリトールヘキサアクリラート、トリペンタエリトリトールオクタアクリラート、ペンタエリトリトールジメタクリラート、ペンタエリトリトールトリメタクリラート、ジペンタエリトリトールジメタクリラート、ジペンタエリトリトールテトラメタクリラート、トリペンタエリトリトールオクタメタクリラート、ペンタエリトリトールジイタコネート、ジペンタエリトリトールトリスイタコネート、ジペンタエリトリトールペンタイタコネート、ジペンタエリトリトールヘキサイタコネート、エチレングリコールジアクリラート、1,3-ブタンジオールジアクリラート、1,3-ブタンジオールジメタクリラート、1,4-ブタンジオールジイタコネート、ソルビトールトリアクリラート、ソルビトールテトラアクリラート、ペンタエリトリトール-修飾トリアクリラート、ソルビトールテトラメタクリラート、ソルビトールペンタアクリラート、ソルビトールヘキサアクリラート、オリゴエステルアクリラート類及びメタクリラート類、グリセロールジ-及びトリアクリラート、1,4-シクロヘキサンジアクリラート、ビスアクリラート類、分子量200~1,500を有するポリエチレングリコールのビスメタクリラート又はこれらの混合物である。また、成分aとして適切なのは、2~6個、特に2~4個のアミノ基を有する、芳香族、脂環族及び脂肪族ポリアミンの、同一、又は異なる不飽和カルボン酸のアミドである。そのようなポリアミンの例は、エチレンジアミン、1,2-若しくは1,3-プロピレンジアミン、1,2-、1,3-若しくは1,4-ブチレンジアミン、1,5-ペンチレンジアミン、1,6-ヘキシレンジアミン、オクチレンジアミン、ドデシレンジアミン、1,4-ジアミノシクロヘキサン、イソホロンジアミン、フェニレンジアミン、ビスフェニレンジアミン、ジ-β-アミノエチルエーテル、ジエチレントリアミン、トリエチレンテトラアミン、ジβ-アミノエトキシエタン、又はジβ-アミノプロポキシエタンである。さらなる適切なポリアミンは、側鎖中に追加のアミノ基があるか、又はそれのないポリマー及びコポリマー、並びにアミノ末端基を有するオリゴアミドである。そのような不飽和アミドの例は、メチレンビスアクリルアミド、1,6-ヘキサメチレンビスアクリルアミド、ジエチレントリアミントリスメタクリルアミド、ビスメタクリルアミドプロポキシエタン、β-メタクリルアミドエチルメタクリラート及びNβ-ヒドロキシエトキシエチルアクリルアミドである。適切な不飽和ポリエステル及びポリアミドは、例えば、マレイン酸と、ジオール又はジアミンとから誘導される。マレイン酸のいくつかは、他のジカルボン酸で置き換えることができる。それらは、エチレン性不飽和コモノマー、例えばスチレンとともに用いることができる。該ポリエステル及びポリアミドは、ジカルボン酸と、エチレン性不飽和ジオール又はジアミン、特に、例えば6~20個の炭素原子を有する比較的長い鎖の化合物から誘導してもよい。ポリウレタンの例は、飽和又は不飽和ジイソシアナートと、不飽和又は飽和ジオールとで構成されるものである。ポリブタジエン及びポリイソプレン、並びにそれらのコポリマーは、公知である。適切なコモノマーは、例えば、エチレン、プロペン、ブテン、ヘキセンといったオレフィン、メタアクリラート、アクリロニトリル、スチレン又は塩化ビニルである。側鎖中にメタアクリラート基を有するポリマーも、同様に公知である。これらは、例えば、ノボラックに基づくエポキシ樹脂とメタアクリル酸との反応生成物、メタアクリル酸を用いてエステル化した、ビニルアルコールのホモー若しくはコポリマー、若しくはそのヒドロキシアルキル誘導体、又はヒドロキシアルキル-メタアクリラートを用いてエステル化した、メタアクリラートのホモ-若しくはコポリマーであってよい。光重合性化合物は、それら自体としても、又は所望のいかなる混合物としても、用いることができる。メタアクリル酸ポリオールの混合物を用いるのが好ましい。結合剤を、本発明による組成物に加えることも可能であり、これは、光重合性化合物が液体、又は粘稠な物質である場合に、特に好都合である。結合剤の量は、例えば、全固体に対して5~95重量、好ましくは10~90重量、特に40~90重量であってよい。結合剤は、適用分野、及びそのために必要とされる特性、例えば、水性及び有機溶媒系での展開の容易さ、基板への接着性、及び酸素に対する感度に応じて選ばれる。適切な結合剤の例は、約5,000~2,000,000、好ましくは10,000~1,000,000の分子量を有するポリマーである。例は、ホモ-及びコポリマーのアクリラート及びメタクリラート、例えば、メタクリル酸メチル/アクリル酸エチル/メタクリル酸のコポリマー、ポリメタクリル酸アルキル、ポリアクリル酸アルキル;セルロースエステル及びセルロースエーテル、例えば酢酸セルロース、酢酸酪酸セルロース、メチルセルロース、エチルセルロース;ポリビニルブチラール、ポリビニルホルマール、環化されたゴム、ポリエーテル、例えばポリエチレンオキシド、ポリプロピレンオキシド、ポリテトラヒドロフラン;ポリスチレン、ポリカーボネート、ポリウレタン、塩素化ポリオレフィン、ポリ塩化ビニル、塩化ビニル/塩化ビニリデンのコポリマー、塩化ビニリデンとアクリロニトリルとのコポリマー、メタクリル酸メチルおよび酢酸ビニル、ポリ酢酸ビニル、共重合エチレン/酢酸ビニル、ポリカプロラクタム及びポリヘキサメチレンアジパミドのようなポリマー、並びにポリエチレングリコールテレフタラート及びポリヘキサメチレングリコールスクシナートのようなポリエステルである。不飽和化合物は、光重合できない薄膜形成性成分との混合物としても用いることができる。これらは、例えば、ポリマー、又はそれらを有機溶媒例えばニトロセルロース若しくはアセト酪酸セルロース中にいれた溶液を、物理的に乾燥させたものであってもよい。化学的又は熱的に硬化性である樹脂、例えばポリイソシアナート、ポリエポキシド又はメラミン樹脂であってもよい。熱硬化性樹脂の共用couseは、いわゆる混成系に用いるのに重要であって、第1段階で光重合させ、第2段階で熱による後処理によって架橋結合させる。本発明による光開始剤は、例えば、LehrbuchderLackeundBeschichtungenVolIII,269328,VerlagWAColombinHeenemannGmbH,BerlinOberschwandorfに記載のとおり、酸化的乾燥系の硬化用の開始剤としても適切である。光開始剤とは無関係に、この光重合性混合物は、様々な添加剤dを含有してもよい。その例は、早まった重合を防止しようとする熱阻害剤、例えばヒドロキノン、ヒドロキノン誘導体、p-メトキシフェノール、β-ナフトール、又は立体障害のあるフェノール、例えば2,6-ジtert-ブチル-p-クレゾールである。暗所での貯蔵安定性を増大させるには、例えば、銅化合物例えばナフテン酸、ステアリン酸若しくはオクタン酸octoate銅;リン化合物、例えばトリフェニルホスフィン、トリブチルホスフィン、亜リン酸トリエチル、亜リン酸トリフェニル若しくは亜リン酸トリベンジル;第四級アンモニウム化合物、例えばテトラメチルアンモニウムクロリド若しくはトリメチルベンジルアンモニウムクロリド;又はヒドロキシルアミン誘導体、例えばN-ジエチルヒドロキシルアミンを用いることができる。重合の際に、雰囲気酸素を排除するために、パラフィン、又は類似のろう様の物質を加えることができるが、これらは、ポリマー中への溶解度の欠如によって、重合の開始の際に表面に移動し、空気の進入を妨げる透明な表面層を形成するものである。同様に、酸素不透過層を塗布することもできる。用いてもよい光保護剤は、UV吸収剤、例えばヒドロキシフェニルベンゾトリアゾール、ヒドロキシフェニルベンゾフェノン、オキサルアミド又はヒドロキシフェニル-s-トリアジン型のものである。これらの化合物は、立体障害アミンHALSを用いて、又は用いずに、個々に、又は混合物として使用することができる。そのようなUV吸収剤及び光保護剤の例は下記:1.2-2′-ヒドロキシフェニルベンゾトリアゾール類例えば、2-2′-ヒドロキシ-5′-メチルフェニルベンゾトリアゾール、2-3′,5′-ジ-tert-ブチル-2′-ヒドロキシフェニルベンゾトリアゾール、2-5′-tert-ブチル-2′-ヒドロキシフェニルベンゾトリアゾール、2-2′-ヒドロキシ-5′-1,1,3,3-テトラメチルブチルフェニルベンゾトリアゾール、2-3′,5′-ジ-tert-ブチル-2′-ヒドロキシフェニル-5-クロロベンゾトリアゾール、2-3′-tert-ブチル-2′-ヒドロキシ-5′-メチルフェニル-5-クロロベンゾトリアゾール、2-3′-sec-ブチル-5′-tert-ブチル-2′-ヒドロキシフェニルベンゾトリアゾール、2-2′-ヒドロキシ-4′-オクトキシフェニルベンゾトリアゾール、2-3′,5′-ジ-tert-アミル-2′-ヒドロキシフェニルベンゾトリアゾール、2-3′,5′-ビスα,α-ジメチルベンジル-2′-ヒドロキシフェニルベンゾトリアゾール;2-3′-tert-ブチル-2′-ヒドロキシ-5′-2-オクチルオキシカルボニルエチルフェニル-5-クロロベンゾトリアゾール、2-3′-tert-ブチル-5′-2-2-エチルヘキシルオキシカルボニルエチル-2′-ヒドロキシフェニル-5-クロロベンゾトリアゾール、2-3′-tert-ブチル-2′-ヒドロキシ-5′-2-メトキシカルボニルエチルフェニル-5-クロロベンゾトリアゾール、2-3′-tert-ブチル-2′-ヒドロキシ-5′-2-メトキシカルボニルエチルフェニルベンゾトリアゾール、2-3′^tert-ブチル-2′-ヒドロキシ-5′-2-オクチルオキシカルボニルエチルフェニルベンゾトリアゾール、2-3′-tert-ブチル-5′-2-2-エチルヘキシルオキシカルボニルエチル-2′-ヒドロキシフェニルベンゾトリアゾール、2-3′-ドデシル-2′-ヒドロキシ-5′-メチルフェニルベンゾトリアゾール及び2-3′-tert-ブチル-2′-ヒドロキシ-5′-2-イソオクチルオキシカルボニルエチルフェニルベンゾトリアゾールの混合物;2,2′-メチレンビス4-1,1,3,3-テトラメチルブチル-6-ベンゾトリアゾール-2-イルフェノール;2-3′-tert-ブチル-5′-2-メトキシカルボニルエチル-2′-ヒドロキシフェニルベンゾトリアゾールとポリエチレングリコール300とのエステル交換生成物;R-CH2CH2-COOCH232ここで、Rは、3′-tert-ブチル-4′-ヒドロキシ-5′-2H-ベンゾトリアゾール-2-イルフェニルであるである。1.2-ヒドロキシベンゾフェノン類例えば、4-ヒドロキシ、4-メトキシ、4-オクトキシ、4-デシルオキシ、4-ドデシルオキシ、4-ベンジルオキシ、4,2′,4′-トリヒドロキシ及び2′-ヒドロキシ4,4′-ジメトキシ誘導体である。3.非置換又は置換されている安息香酸のエステル類例えば、4-tert-ブチル-フェニルサリチラート、フェニルサリチラート、オクチルフェニルサリチラート、ジベンゾイルレゾルシノール、ビス4-tert-ブチルベンゾイルレゾルシノール、ベンゾイルレゾルシノール、2,4-ジ-tert-ブチルフェニル3,5-ジ-tert-ブチル-4-ヒドロキシベンゾアート、ヘキサデシル3,5-ジ-tert-ブチル-4-ヒドロキシベンゾアート、オクタデシル3,5-ジ-tert-ブチル-4-ヒドロキシベンゾアート、2-メチル-4,6-ジ-tert-ブチルフェニル3,5-ジ-tert-ブチル-4-ヒドロキシベンゾアートである。4.アクリラート類例えば、エチル及びイソオクチルα-シアノ-β,β-ジフェニルアクリラート、メチルα-カルボメトキシシンナマート、メチル及びブチルα-シアノ-β-メチル-p-メトキシシンナマート、メチルα-カルボメトキシ-p-メトキシシンナマート及びN-β-カルボメトキシ-β-シアノビニル-2-メチルインドリンである。5.立体的なヒンダードアミン類例えば、ビス2,2,6,6-テトラメチルピペリジルセバカート、ビス2,2,6,6-テトラメチルピペリジルスクシナート、ビス1,2,2,6,6-ペンタメチルピペリジルセバカート、ビス1,2,2,6,6-ペンタメチルピペリジルn-ブチル-3,5-ジ-tert-ブチル-4-ヒドロキシベンジルマロナート、1-ヒドロキシエチル-2,2,6,6-テトラメチル-4-ヒドロキシピペリジンとコハク酸の縮合生成物、N,N′-ビス2,2,6,6-テトラメチル-4-ピペリジルヘキサメチレンジアミンと4-tert-オクチルアミノ-2,6-ジクロロ-1,3,5-s-トリアジンの縮合生成物、トリス2,2,6,6-テトラメチル-4-ピペリジルニトリロトリアセタート、テトラキス2,2,6,6-テトラメチル-4-ピペリジル-1,2,3,4-ブタンテトラオエート、1,1′-1,2-エタンジイルビス-3,3,5,5-テトラメチルピペラジノン、4-ベンゾイル-2,2,6,6-テトラメチルピペリジン、4-ステアリルオキシ-2,2,6,6-テトラメチルピペリジン、ビス1,2,2,6,6-ペンタメチルピペリジル2-n-ブチル-2-において、R27及びR28が、互いに独立してC1-C6アルキルであるか、又はそれらが結合している炭素原子と一緒になってシクロヘキシル環を形成し、そしてR26が、ヒドロキシルである組成物である。式VIII、IX、X及び/又はXIの化合物光開始剤cとの混合物に対する式II及び/又はIIIの化合物光開始剤bの比率は、5~99、例えば20~80、好ましくは25~75である。また、重要なのは、式VIIIの化合物において、R27及びR28が同一であって、メチルであり、そしてR26がヒドロキシル又はイソプロポキシである組成物である。同様に好ましくは、式II及び/又はIIIの化合物並びに式Xの化合物を含む組成物:式中、R33は、非置換であるか、又はモノ-~トリ-C1-C12アルキル-及び/若しくはC1-C12アルコキシ置換フェニルであるか、又はC1-C12アルキルであり;R34は、基:又はフェニルであり;そしてR35は、1~3個のC1-C4アルキル又はC1-C4アルコキシで置換されているフェニルであるである。特に重要なのは、式II、III、VIII、IX、X及び/又はXIの光開始剤混合物を含み、室温で液体である上記の組成物である。式VIII、IX、X及びXIの化合物の製造は、一般的に当業者にとって既知であり、幾つかの化合物は市販されている。式VIIIのオリゴマー化合物の製造は、例えばヨーロッパ特許第161463号に記載されている。式IXの化合物の製造について記載は、例えばヨーロッパ特許第209831号に見出すことができる。式Xの化合物の製造は、例えばヨーロッパ特許第7508号、ヨーロッパ特許第184095号、英国特許第2259704号に開示されている。式XIの化合物の製造は、例えばヨーロッパ特許第318894号、ヨーロッパ特許第318893号、ヨーロッパ特許第565488号に記載されている。光重合性組成物は、光開始剤を、組成物に対して0.05~20重量、例えば0.05~15重量、好ましくは0.1~5重量含有することが好都合である。前記の光開始剤の量は、その混合物が使用される場合、添加される全ての光開始剤の合計量、即ち光開始剤bの場合と光開始剤bcの場合の両方に基づいている。Z1又はZ2がシロキサン含有基である本発明の化合物は、表面塗料、特に車両塗料のための光開始剤として特に適している。これらの光開始剤は、硬化しようとする配合物内で、できるだけ均質に分布させず、硬化する塗料の表面上に的をねらうような形で濃縮;即ち配合物の表面に向かって的をねらうような形で開始剤を配向させる。光重合性組成物は、種々の目的に使用することができ、例えば、印刷インク、例としてはスクリーン印刷インク、フレキソ印刷インク又はオフセット印刷インク、クリアコート、カラーコート、木材又は金属用ホワイトコート、粉末被覆、とりわけ紙、水、金属又はプラスチック用塗料、建物及び道路マーク用の日光硬化性被覆、写真複製工程用、ホログラフ記録材料用、画像記録工程用又はスクリーン印刷用マスクの製造用、例えば有機溶媒若しくは水性アルカリ性媒体を使用して現像できる印刷版の製造用、歯科充填材料、接着剤、感圧接着剤、積層樹脂、液体膜及び乾燥膜のフォトレジスト、例としてはガルバノレジスト、エッチング又はパーマネントレジスト、光構造性誘電体、電子回路用マスク止めはんだ、あらゆる種類のスクリーンのための又はプラズマディスプレイ及びエレクトロルミネセンスディスプレイ製造工程における構造を製造するためのカラーフィルター製造用、光学スイッチ、光学格子干渉格子の製造用、例えば米国特許第4,575,330号に記載されている塊硬化透明成形用型におけるUV硬化又は立体リトグラフ工程による三次元物体の製造用、複合材料例えばガラス繊維及び/又は他の繊維並びに他の補助材を含有するスチレンポリエステル及び他の厚層材料の製造用、ゲルコートの製造用、電子部品の被覆又は封止用のレジストあるいは光ファイバー用の被覆である。組成物は、また、光学レンズ、例えばコンタクトレンズ及びフレネルレンズの製造及び医学用器具、補助器具又はインプラントの製造に適している。組成物は、また、熱互変特性を有するゲルの製造に適している。そのようなゲルは、例えばドイツ国特許第19700064号及びヨーロッパ特許第678534号に記載されている。さらに、組成物は、例えば、PaintCoatingsIndustry,April1997,72又はPlasticsWorld,Volume54,No7,page48に記載されているドライフィルム塗料にして使用することができる。本発明の化合物は、乳化重合、粒状重合、懸濁重合の開始剤として、又は液晶のモノ-及びオリゴマーの配向状態を固定する重合の開始剤として、又は有機材料に染料を固着するための開始剤としても使用できる。表面のコーティングでは、プレポリマーとポリ不飽和モノマーの混合物が、多くの場合使用され、それらは、また、モノ不飽和モノマーを含有する。ここでプレポリマーは、主に被膜の性質に関わり、その変更によって、当業者は硬化膜の性質に影響を与えることができる。ポリ不飽和モノマーは、被膜を不溶性にする架橋剤として機能する。モノ不飽和モノマーは、反応性稀釈剤として機能し、それにより溶媒の使用を必要としないで、粘性が減少する。不飽和ポリエステル樹脂は、モノ不飽和モノマーと共に2成分系で主に使用され、スチレンと共に使用されることが好ましい。フォトレジストには、特定の1成分系が多くの場合に使用され、例えばドイツ国特許第2308830号に記載されているポリマレイミド、ポリカルコン又はポリイミドがあげられる。本発明の化合物及びその混合物は、また、放射線硬化性粉末被覆のラジカル光開始剤又は光開始剤系として用いることができる。粉末被覆は固形樹脂に基づき、反応性二重結合を有するモノマーであってよく、例えばマレエート、ビニルエーテル、アクリラート、アクリルアミド及びその混合物である。ラジカルUV硬化性粉末被覆は、不飽和ポリエステル樹脂を固形アクリルアミド例えばメチルメタクリルアミドグリコラート及び本発明のラジカル光開始剤を、例えばMWittig及びThGohmannによる論文RadiationCuringofPowderCoating,ConferenceProceedings,RadtechEurope1993に記載されているように混合して配合することができる。同様に、ラジカルUV硬化性粉末被覆は、不飽和ポリエステル樹脂を、固形アクリラート、メタクリラート又はビニルエステル、及び本発明の光開始剤又は光開始剤混合物と混合して配合できる。粉末被覆は、また、例えばドイツ国特許第4228514号及びヨーロッパ特許第636669号に記載されている結合剤を含むことができる。UV硬化性粉末被覆は、白色顔料又は着色顔料をも含むことができる。したがって、例えば、良好な被覆面積の硬化粉末被覆を得るために好ましくは、二酸化ルチルチタンを、50重量以下の濃度で使用してもよい。この方法は、基板、例えば金属又は木材に粉末を静電吹付け又は摩擦電気吹付けして、加熱により粉末を溶融させ、平滑膜を形成した後、例えば中圧水銀ランプ、メタルハライドランプ又はキセノンランプを使用して紫外線及び/又は可視光線により被覆を放射硬化させることを通常含むものである。熱硬化性のものと比較して、放射線硬化性粉末被覆の有利な点は、粉末粒子の溶融後の流れ時間を、所望であれば、平滑で高光沢の被覆の形成を確実にするように延長できることである。熱硬化性系とは対照的に、放射線硬化性粉末被覆は、比較的低温での溶融といった耐用年数の減少について考えうる影響なしで、配合することができる。このため、放射線硬化性粉末被覆は、感熱性基板、例えば木材又はプラスチックの被覆としても適切である。粉末被覆配合物は、本発明の光開始剤に加えて、UV吸収剤も含有することができる。適切な例は1-8に例示されている。本発明の光硬化性組成物は、例えば、あらゆる種類の基板、例えば、木材、布、紙、セラミック、ガラス、特に膜の形態のポリエステル、ポリエチレンテレフタレート、ポリオレフィン又は酢酸セルロースのようなプラスチック、並びにAl、Cu、Ni、Fe、Zn、Mg又はCo、及びGaAs、Si又はSiO2のような金属の被覆物質として適切であり、その上に保護被覆、又は例えば画像様の暴露imagewiseexposureにより画像がつけられる。液体組成物、溶液又は懸濁液を、基板に適用することにより基板を被覆することができる。溶媒の選択及び濃度は、主に組成物の種類及び被覆方法に依存する。溶媒は不活性、即ち成分と化学反応を起こさず、被覆工程後の乾燥工程で再び除去できるものである。適切な溶媒の例は、ケトン、エーテル及びエステルであり、例えばメチルエチルケトン、イソブチルメチルケトン、シクロペンタノン、シクロヘキサノン、N-メチルピロリドン、ジオキサン、テトラヒドロフラン、2-メトキシエタノール、2-エトキシエタノール、1-メトキシ-2-プロパノール、1,2-ジメトキシエタン、酢酸エチル、n-ブチルアセテート及びエチル3-エトキシプロピオナートである。配合物は、既知の被覆方法を使用して基板に適用され、例えばスピンコート、ディップコート、ナイフコート、カーテンコート、ブラシ、噴霧、特に例えば静電吹付、リバースロールコート及び電気泳動塗装が用いられる。感光性層を、一時的に可撓性支持体につけて、次に積層により層を移転させて、最終基板、例えば銅積層回路板を被覆することも可能である。適用量被膜厚及び基板の種類層の支持体は、所望の適用分野に依存する。各適用分野、例えばフォトレジスト分野、印刷インク分野又は塗料分野における適切な被膜厚は、当業者に既知である。適用分野によるが、被膜厚は、一般的に約0.1μm~10mm超の範囲の値である。本発明の放射線過敏な組成物は、例えば、高度な感光性を有し、膨張せずに水性のアルカリ性媒体で現像することができるネガティブレジストとして使用される。これらは、電子部品のフォトレジスト、例えばガルバノレジスト、エッチングレジスト液体膜及び乾燥膜、はんだ止めレジストとして、所望されるあらゆる種類のスクリーンのカラーフィルター製造用、プラズマディスプレイ及びエレクトロルミネセンスディスプレイの製造工程における構造の成形用、印刷版、例えばオフセット印刷版の製造用、活版印刷、平版印刷、凹刻印刷、フレキソ印刷の印刷版又はスクリーン印刷版の製造用、レリーフコピー、例えばブライユ点字のテキストの製造用、切手の製造用のレジストとして、成形エッチングで使用されるか、又は集積回路の製造においてマイクロレジストとして使用される。組成物は、また、材料の封入用の光構造性誘電体として、又はコンピューターチップ、印刷回路及び他の電気若しくは電子部品製造用の絶縁コートとして使用してよいものである。可能な層の支持体、及び被覆基板の加工条件は、それによって変わってくる。本発明の化合物は、また、単調又は多色でありうる、画像の記録又は画像の複製コピー、電子複写用の単一層又は多層材料の製造のために用いられる。さらに、これらの材料は、色彩試験システムとしても使用できる。この技術において、マイクロカプセルを含む配合物を使用することが可能であり、画像を発生させるために、暴露工程の下流に熱工程を接続することができる。そのようなシステム、技術及びその適用については、例えば米国特許第5,376,459号に記載されている。写真情報の記録には、例えばポリエステル、酢酸セルロース、プラスチック被覆紙製のフィルムが使用され、オフセット印刷版には、例えば特別に処理されたアルミニウムが使用され、印刷回路の製造には、銅表面積層板が使用され、集積回路の製造には、シリコンウエハが使用される。通常、被覆層の厚さは、写真材料及びオフセット印刷版では、一般的に約0.5μm~10μmであり、印刷回路では、1.0μm~約100μmである。基板を被覆した後、溶媒を通常、乾燥により除去し、支持体にフォトレジストの層が残る。用語画像様の暴露には、予め決められたパターン、例えば透明陽画を含むフォトマスクを介する暴露、及び例えばコンピューター制御により移動するレーザー光線による暴露を、被覆基板の上方から行い、それによって画像を発生させること、そしてコンピューター制御電子ビームにより照射することの両方を包含する。例えば、ABertsch,JYJezequel,JCAndreによるJournalofPhotochemistryandPhotobiologyAChemistry1997,107,p275281で、及びKPNicolayによるOffsetPrinting1997,6,p3437で記載されているように、デジタル像を発生させるために画素ごとに制御することができる液晶のマスクを使用することも可能である。共役ポリマー、例えばポリアニリンは、プロトンのドープにより半導体状態から導体状態に変換できる。本発明の光開始剤は、導体構造照射領域を形成するために、そのようなポリマーを含む重合性組成物の画像様暴露に使用することもでき、絶縁材料非暴露領域に埋封されている。そのような材料は、例えば電気又は電子部品の製造用のワイヤ又は接続部品として使用できる。材料の画像様暴露の後、及び現像の前に、比較的短時間の熱処理を実施することが有益である。暴露部分のみが、熱硬化される。用いる温度は、一般的に50~150°C、好ましくは80~130°Cであり、熱処理時間は、通常0.25~10分間である。さらに、光硬化性組成物は、例えばドイツ国特許第4013358号に記載されいるように、印刷版、又はフォトレジストの製造工程で用いることができる。ここでは、画像様照射の前、同時、又は後に、組成物を、少なくとも波長400nmの可視光で、マスクを使用せずに短時間暴露する。暴露、及び場合によっては熱処理の後、フォトレジストの非暴露領域を、それ自体既知の方法により現像液を使用して除去する。既に上述したように、本発明の組成物は、水性のアルカリ性媒体により現像できる。適切な水性のアルカリ性現像液は、特に、水酸化テトラアルキルアンモニウム又はアルカリ金属のシリケート、ホスファート、水酸化物及びカーボネートの水溶液である。比較的少量の湿潤剤及び/又は有機溶剤をも、これらの溶液に加えることができる。現像液に少量、加えてよい典型的な有機溶媒は、例えばシクロヘキサノン、2-エトキシエタノール、トルエン、アセトン及びこのような溶液の混合物である。結合剤の乾燥時間が、グラフィック製品の製造率のための重要な要因であるので、光硬化は、印刷インクにとって非常に重要であり、数秒分の一のオーダーであるべきである。UV硬化性インクは、スクリーン、フレキソ及びオフセット印刷のために特に重要である。既に上述したように、本発明の混合物は、また、印刷版の製造に特に適している。ここで、可溶性直鎖ポリアミド、又はスチレン/ブタジエン若しくはスチレン/イソプレンゴム、カルボキシル基含有ポリアクリラート若しくはポリメチルメタクリラート、ポリビニルアルコール又はウレタンアクリラートと、光重合性モノマー、例えばアクリル-若しくはメタクリルアミド、又はアクリル酸-若しくメタクリル酸エステルと、そして光開始剤の混合物が、例えば、使用される。これらの系から製造された膜及び版湿潤又は乾燥は、オリジナルのプリントのネガ又はポジを介して暴露され、次に非暴露部分が、適切な溶媒を使用して洗い落とされる。光硬化のさらなる使用分野は、金属の被覆、例えば金属シート及び管、缶又は瓶の蓋の被覆であり、プラスチック被膜、例えばPVC製の床又は壁紙の光硬化である。紙被覆の光硬化の例は、ラベルの無色被覆、レコードジャケット又はブックカバーである。同様に重要なのは、複合材料から作られている成形品の硬化のために本発明の化合物を使用することである。複合材料は、光硬化性配合物に含浸している自立マトリックス材料selfsupportingmatrix、例えばガラス繊維織物又は植物繊維cfKPMieck,TReussmanninKunststoffe85,366370より成る。本発明の化合物を使用して製造された複合材料から作られている成形品は、高度な機械安定性及び耐性を有する。本発明の化合物は、また、ヨーロッパ特許第7086号に記載されているように、材料の成形、含浸又は被覆において、光硬化剤として使用することができる。そのような材料は、例えば微細被覆樹脂であり、硬化作用及び耐黄変性、繊維強化成形品、例えば平面又は縦若しくは横波形光拡散パネルに関して厳格な要件が課せられるものである。そのような成形品の製造方法、例えば手積み成形技術、繊維堆積噴霧、遠心又は巻き取り技術は、例えばPHSeldenによりGlasfaserverstaerkteKunststoffeGlassfiberreinforcedplastics,page601,SpringerVerlagBerlinHeidelbergNewYork1967に記載されている。この方法で製造される物品の例は、ボート、両面がガラス繊維強化プラスチックで被覆されているボール紙又はベニア合板、パイプ、スポーツ用品、屋根ふき材料及び容器等である。成形、含浸又は被覆材料のさらなる例は、ガラス繊維GFPを含有する成形品のUP樹脂微細被覆であり、例えば波形シート及びラミネート紙である。ラミネート紙は、ウレア又はメラミン樹脂に基づいていてもよい。微細被覆は、ラミネートの生成前に支持体例えば、膜上に製造される。本発明の光硬化性組成物は、また、樹脂の注入成形又は物品、例えば電子部品等の埋封に使用することができる。さらにキャビティ及びパイプのライニングにも使用することができる。硬化には、UV硬化において慣用されている中圧水銀ランプが使用される。しかし、より強度の低いランプ、例えばTL40W/03又はTL40W/05型も特に重要である。これらのランプの強度は、日光のそれにほぼ匹敵する。直射日光を硬化に使用することも可能である。さらに都合のよいことに、複合材料を部分的に硬化した可塑状態で光源から移動し、変形させることができる。次に硬化を最後まで実施する。本発明の組成物及び化合物は、光学導波管及び光学スイッチの製造にも使用することができるが、これは暴露領域と非暴露領域の屈折率の差が発生するので、その使用がなされるものである。さらに重要なのは、画像の加工のため、及び情報搬送体を光学的に製造するための光硬化性組成物の使用である。ここで、既に上述したように、支持体に行った被覆湿潤又は乾燥を、フォトマスクを介して、UV又は可視光線で照射し、被覆の非暴露領域を溶媒現像液により処理して除去する。光硬化性層は、電着技術により金属に適用することもできる。暴露領域は、架橋性/重合性であり、したがって不溶性で、支持体上に残留する。適切な着色が、可視像を生み出す。支持体が金属被覆層の場合、暴露及び現像後、エッチングにより非暴露領域から金属を除去することも、あるいは電気めっきにより金属を補強することもできる。印刷電子回路及びフォトレジストは、この方法で製造することができる。本発明の組成物の感光性は、一般的に約200nm~約600nmの範囲UV領域である。適切な放射は、例えば日光又は人工光源からの光である。したがって、非常に広範囲にわたる多数の種類の光源が使用できる。点光源及び平面輻射体ランプカーペットが適切である。例としては、カーボンアークランプ、キセノンアークランプ、中圧水銀ランプ、高圧及び低圧水銀ランプ場合により金属ハロゲン化物によりドープされているものメタルハロゲンランプ、マイクロ波励起金属蒸気ランプ、エキシマーランプ、高次アクチニド蛍光管、蛍光灯、白熱アルゴンランプ、フラッシュライト、写真用投光ランプ、発光ダイオードLED、電子線及びX線があげられる。ランプと本発明による暴露される基板との距離は、意図される用途、ランプの種類及び強度により変更されるが、例えば2cm~150cmである。特に適切なのは、レーザー光源、例えばエキシマーランプであり、例としては248nmで暴露するクリプトンFレーザーがあげられる。可視領域のレーザーの使用も可能である。この方法の使用で、電子産業における印刷回路、リトグラフオフセット印刷版又はレリーフ印刷版及び写真像記録材料を製造することが可能である。したがって、本発明は、また、エチレン性不飽和二重結合を少なくとも1個有する、不揮発性モノマー、オリゴマー又はポリマー化合物を光重合する方法を提供し、その方法は、上記の組成物を200~600nmの範囲の光により照射することを含む。本発明は、また、エチレン性不飽和二重結合を少なくとも1個有する不揮発性モノマー、オリゴマー又はポリマー化合物を200~600nmの範囲の光で照射する光重合において、光開始剤としての式II又はIIIの化合物の使用を提供するものである。本発明は、また、上記の組成物の用途あるいは製造方法であって、着色及び非着色の表面コーティング、印刷インク、例えばスクリーン印刷インク、オフセット印刷インク及びフレキソ印刷インク、粉末コーティング、印刷版、接着剤、歯科材料、光学導波管、光学スイッチ、色彩試験システム、複合材料、ゲルコート、ガラス繊維ケーブルコーティング、スクリーン印刷ステンシル、レジスト材料、カラーフィルターの製造のための、電気及び電子部品の封入のための、磁気記録材料の製造のための、立体リトグラフィー工程による三次元物体の製造のため、写真複製のため、画像記録材料、特にホログラフィーによる記録用の製造のため、脱色材料、画像記録材料の脱色材料のための、マイクロカプセルを用いた画像記録材料の製造のためのものを提供する。同様に本発明は、上記の組成物により、少なくとも一面が被覆された被覆基板を提供するものであり、また、レリーフ像の写真複製の方法を提供するものであり、その工程において、被覆基板が画像様に暴露され、次に非暴露部分が溶媒で除去される。画像様の暴露は、マスクを介して、又はレーザー光線により実施できる。ここで特に重要なのは、レーザー光線による暴露である。下記の実施例は、本発明をより詳細に説明するが、本発明はこの実施例に限定されるものではない。特記の無い限り、部及びは、他の記載の部分及び請求項においても、重量部及び重量である。異性体が記述されずに、炭素数が3以上のアルキル又はアルコキシ基が言及される場合は、常にn-異性体を意味する。実施例1:リチウム2,4,6-トリメチルベンゾイルイソブチルホスフィンの調製1.6Mブチルリチウム34.4ml0.055mol、10を、テトラヒドロフラン30ml中のイソブチルホスフィントルエン中50溶液4.5g0.025molに、0°C~10°Cで徐々に滴下して加えた。同じ温度で、次に2,4,6-トリメチルベンゾイルクロリド4.6g0.025molを滴下して加えた。室温に温めた後、標記化合物を橙色の懸濁液として得た。基準としてのCDCl3と比較して測定すると、31P-NMRスペクトルのシフトシグナルδが50ppmに現れた。実施例2:リチウム2,4,6-トリメチルベンゾイル2,4,4-トリメチルペンチルホスフィンの調製2,4,6-トリメチルベンゾイルクロリド及び2,4,4-トリメチルペンチルホスフィンを出発材料として使用して、実施例1に記載された方法と同様にして化合物を得た。基準としてのCDCl3と比較して測定すると、31P-NMRスペクトルのシフトシグナルδが49.2ppmに現れた。実施例3:2,4,6-トリメチルベンゾイルイソブチルホスフィンの調製実施例1に記載されているようにして得られた懸濁液を、トルエン/水及び酢酸の混合物に滴下して加えた。有機相を分離し、硫酸マグネシウムで乾燥し、ロータリーエバポレーターRotavapでアルゴン下に蒸発させた。残渣を、110°C及び0.1torrで球管オーブン蒸留bulbtubeovendistillationにより蒸留した。標記化合物6gを、淡い黄色の油状物として得た。31P-NMRスペクトルにおけるシフトシグナルδppmが-37.5に現れた。1H-NMRスペクトルのシフトシグナルδppm:1.01dd;1.85m;1.98m;2.23s;2.28s;3.91t;4.66t;Pで1H6.82s;C6D6で測定実施例4:2,4,6-トリメチルベンゾイルイソブチルベンジルホスフィンオキシドの調製ベンジルブロミド4.30g0.025molを、実施例1に記載されているようにして得られた懸濁液に、室温で徐々に滴下して加えた。室温で1時間撹拌した後、橙色の反応懸濁液を、Rotavap上で蒸発させた。残渣をトルエン50mlに取り、30過酸化水素4.2g0.0375molで処理した。20~30°Cで2時間撹拌した後、反応を終了させた。反応エマルションを水に注ぎ、飽和炭酸水素ナトリウム水溶液で洗浄し、次に硫酸マグネシウムで乾燥し、濾過した。濾液をRotavap上で蒸発させた。残渣をシリカゲルで精製し、高真空下で乾燥した。標記化合物6.0gを黄色の粘性油状物として得た。基準としてのCDCl3と比較して測定すると、31P-NMRスペクトルにおけるシフトシグナルδが39.6ppmに現れた。CDCl3と比較して測定した1H-NMRスペクトルppmの対応するシグナル:7.1~7.2m、6.7s、3.1~3.4m、2.15s、2.0s、1.6~1.9m及び0.87~0.93q実施例5~14:同様に調製した。実施例5~14の化合物を、対応する出発材料を使用して実施例4に記載された方法と同様にして得た。構造及び分析データを表1に示す。実施例15:2,4,6-トリメチルベンゾイルイソブチル-2-ヒドロキシシクロヘキシルホスフィンオキシドの調製シクロヘキセンオキシド2.30g0.02molを、実施例1に記載されているように調製した懸濁液に、室温で徐々に滴下して加えた。50~55°Cに加熱し、1時間この温度で撹拌した後、反応混合物を酢酸で処理し、Rotavap上で蒸発させた。残渣をトルエン50mlに取り、過酸化水素303.4g0.03molで処理した。20~30°Cで2時間撹拌した後、反応を終了させた。反応エマルションを水に注ぎ、飽和炭酸水素ナトリウム水溶液で洗浄し、次に硫酸マグネシウムで乾燥し、濾過した。濾液をRotavap上で蒸発させた。残渣をシリカゲルで精製し、高真空下で乾燥した。標記化合物を白色の固形物として得た。31P-NMRスペクトルのシフトシグナルδppmが48.0に現れた。1H-NMRスペクトルのシフトシグナルδppm:1.08d;1.09d;1.28m;1.42m;1.78~1.94m;2.16m;2.29s;2.34s;3.93m;6.88s;CDCl3で測定実施例16~17:実施例16及び17の化合物を、対応する出発材料を使用して実施例15に記載された方法と同様にして調製した。構造及び分析データを表2に示す。実施例18:2,4,6-トリメチルベンゾイル-2,6-ジメトキシベンゾイルイソブチルホスフィンオキシドの調製2,6-ジメトキシベンゾイルクロリド5.30g0.026molを、実施例1に記載された懸濁液に、室温で徐々に滴下して加えた。混合物を1時間室温で撹拌した後、橙色の懸濁液をRotavap上で濃縮した。残渣をトルエン50mlに取り、過酸化水素303.4g0.03molで処理した。20~30°Cで2時間撹拌した後、反応を終了させた。反応エマルションを水に注ぎ、飽和炭酸水素ナトリウム水溶液で洗浄し、次に硫酸マグネシウムで乾燥し、濾過した。濾液をRotavap上で蒸発させた。残渣をシリカゲルで精製し、高真空下で乾燥した。標記化合物3.8gを、融点105~106°Cを有する僅かに黄色の固形物として得た。31P-NMRスペクトルのシフトシグナルδppmが27.7に現れた。1H-NMRスペクトルのシフトシグナルδppm:1.05dd;2.12~2.37m;2.262s;3.56s;6.54d;6.85;7.35t;CDCl3で測定実施例19~21:実施例19~21の化合物を、対応する出発材料を使用して実施例18に記載された方法と同様にして調製した。構造及び分析データを表3に示す。実施例22:UV硬化性白色コートは、下記を混合して調製した:ポリエステルアクリラートオリゴマー登録商標EBECRYL830、UCB社製、ベルギー67.5部ヘキサンジオールジアクリラート5.0部トリメチロールプロパントリアクリラート2.5部二酸化ルチルチタン登録商標RTC2、Tioxide社製、フランス25.0部実施例19の光開始剤2.0部100μmスロットドクターナイフを使用して、被覆コイルアルミニウムシートに被覆を行い、硬化させた。80W/cm中圧水銀ランプHanovia社製、米国の下方を10m/分の速度で移動するコンベアベルトの上で試料を2回搬送して、硬化を実施した。次に振子硬度を、KoenigDIN53157に従って測定しsで表した。振子硬度は、組成物の硬化度を測定する。値が高いほど、実施された硬化の効果がある。値163sを得た。最初の振子硬度測定の後、TL40W/03型Philips社製;最大発光430nmの低圧水銀ランプの下で後暴露し、15分後に再び振子硬度を測定した。後暴露の後、183sの値を得た。ASTMD1925-88による黄色度指数は、4.23であった。実施例23~25:実施例19の光開始剤化合物に代えて、実施例5、20又は21の化合物2部を、実施例22に記載された光硬化性配合物に混和し、実施例22に記載された被覆コイルアルミニウムシートに適用した。80W/cm中圧水銀ランプHanovia社製、米国の下方を10m/分の速度で移動するコンベアベルトの上で試料を繰返し搬送して、硬化を実施した。次に試料を、TL40W/03型Philips社製;最大発光430nmの低圧水銀ランプの下で後暴露し、15分後に振子硬度をKoenigDIN53157に従って測定してsで表し、黄色度指数をASTMD1925-88に従って測定した。結果を表4に示す。"